(57)【要約】本発明の一態様は、下記一般式（Ｉ）で表され、かつ分子量を一分子中に含まれる−Ｏ−Ｃ（＝Ｏ）−ＮＨ−で表される２価の連結基の個数で除した値として求められる当量Ｕが５１５以下である化合物を含有する、セルロースアシレートフィルムに関し、一般式（Ｉ）中、Ｌ11およびＬ21は、それぞれ独立にアルキレン基を表し、アルキレン基は置換基を有していてもよい；Ｌ12およびＬ22はそれぞれ独立に単結合または−Ｏ−、−ＮＲ1−、−Ｓ−、−Ｃ（＝Ｏ）−のいずれかまたはこれらの組み合わせからなる基を表す；Ｒ1は、水素原子または置換基を表す；ｎ１およびｎ２は、それぞれ独立に０〜２０の整数を表し、ｎ１およびｎ２のいずれか一方は１以上の整数であり、Ｌ11、Ｌ12、Ｌ21およびＬ22が複数存在する場合は、互いに同一でも異なっていてもよい；Ｑ1およびＱ2は、それぞれ独立に置換基を表し、Ｑ1およびＱ2の少なくとも一方は環状構造を含む。一般式（Ｉ）Ｑ1−（Ｌ12−Ｌ11）n1−Ｏ−Ｃ（＝Ｏ）−ＮＨ−（Ｌ21−Ｌ22）n2−Ｑ2【特許請求の範囲】
【請求項１】
下記一般式（Ｉ）で表され、かつ分子量を一分子中に含まれる−Ｏ−Ｃ（＝Ｏ）−ＮＨ−で表される２価の連結基の個数で除した値として求められる当量Ｕが５１５以下である化合物を含有する、セルロースアシレートフィルム：
一般式（Ｉ）
Ｑ1−（Ｌ12−Ｌ11）n1−Ｏ−Ｃ（＝Ｏ）−ＮＨ−（Ｌ21−Ｌ22）n2−Ｑ2
一般式（Ｉ）中、Ｌ11およびＬ21は、それぞれ独立にアルキレン基を表し、アルキレン基は置換基を有していてもよい；Ｌ12およびＬ22はそれぞれ独立に単結合または−Ｏ−、−ＮＲ1−、−Ｓ−、−Ｃ（＝Ｏ）−のいずれかまたはこれらの組み合わせからなる基を表す；Ｒ1は、水素原子または置換基を表す；ｎ１およびｎ２は、それぞれ独立に０〜２０の整数を表し、ｎ１およびｎ２のいずれか一方は１以上の整数であり、Ｌ11、Ｌ12、Ｌ21およびＬ22が複数存在する場合は、互いに同一でも異なっていてもよい；Ｑ1およびＱ2は、それぞれ独立に置換基を表し、Ｑ1およびＱ2の少なくとも一方は環状構造を含む。
【請求項２】
一般式（Ｉ）で表される化合物は、一分子中に−Ｏ−Ｃ（＝Ｏ）−ＮＨ−で表される２価の連結基を１〜６つ含む請求項１に記載のセルロースアシレートフィルム。
【請求項３】
一般式（Ｉ）で表される化合物の分子量は、２３０〜２０００の範囲である請求項１または２に記載のセルロースアシレートフィルム。
【請求項４】
一般式（Ｉ）で表される化合物が、下記一般式（Ｉ−１）で表される化合物である請求項１〜３のいずれか１項に記載のセルロースアシレートフィルム：
一般式（Ｉ−１）
（Ｑ3−（Ｌ32−Ｌ31）n3−Ａ−（Ｌ41−Ｌ42）n4）m−Ｚ1
一般式（Ｉ−１）中、Ｌ31およびＬ41は、それぞれ独立にアルキレン基を表し、アルキレン基は置換基を有していてもよい；Ｌ32およびＬ42はそれぞれ独立に単結合または−Ｏ−、−ＮＲ1−、−Ｓ−、および−Ｃ（＝Ｏ）−のいずれかまたはこれらの組み合わせからなる基を表す；Ｒ1は、水素原子または置換基を表す；ｎ３およびｎ４は、それぞれ独立に０〜２０の整数を表し、ｎ３およびｎ４のいずれか一方は１以上の整数であり、Ｌ31、Ｌ32、Ｌ41およびＬ42が複数存在する場合は、互いに同一でも異なっていてもよい；Ｑ3は、置換基を表し、Ｚ1はｍ価の連結基を表し、Ａは、＊−Ｏ−Ｃ（＝Ｏ）−ＮＨ−、または＊−ＮＨ−Ｃ（＝Ｏ）−Ｏ−を表し、＊はＬ41との結合位置を表す；ｍは、２〜６の整数を表し、複数存在するＱ3およびＡは、それぞれ、互いに同一でも異なっていてもよい；Ｑ3およびＺ1の少なくとも一種は環状構造を含む。
【請求項５】
一般式（Ｉ−１）で表される化合物が、Ｑ3およびＺ1の少なくとも一方に環状構造を含み、かつ一分子中に合計２つまたは３つの環状構造を有する、請求項４に記載のセルロースアシレートフィルム。
【請求項６】
一般式（Ｉ−１）において、複数存在するＱ3のいずれかが芳香族基を有するか、Ｚ1が環状の脂肪族基または芳香族基を有する、請求項４または５に記載のセルロースアシレートフィルム。
【請求項７】
一般式（Ｉ−１）において、Ｑ3が芳香族基を有するか、Ｚ1が環状の脂肪族基を有する、請求項４〜６のいずれか１項に記載のセルロースアシレートフィルム。
【請求項８】
一般式（Ｉ）で表される化合物が、下記一般式（Ｉ−２）で表される化合物である請求項１〜７のいずれか１項に記載のセルロースアシレートフィルム：
一般式（Ｉ−２）
（Ｑ4−（Ｌ52−Ｌ51）n5−Ａ−（Ｌ61−Ｌ62）n6）m1−Ｚ2
一般式（Ｉ−２）中、Ｌ51およびＬ61は、それぞれ独立にアルキレン基を表し、アルキレン基は置換基を有していてもよい；Ｌ52およびＬ62はそれぞれ独立に単結合または−Ｏ−、−ＮＲ1−、−Ｓ−、および−Ｃ（＝Ｏ）−のいずれかまたはこれらの組み合わせからなる基を表す；Ｒ1は、水素原子または置換基を表す；ｎ５およびｎ６は、それぞれ独立に０〜２０の整数を表すが、ｎ５およびｎ６のいずれか一方は１以上の整数であり、Ｌ51、Ｌ52、Ｌ61およびＬ62が複数存在する場合は、互いに同一でも異なっていてもよい；Ｑ4は、置換もしくは無置換のフェニル基、置換もしくは無置換のシクロヘキシル基、メチル基、またはｔ−ブチル基を表す；Ｚ2は、直鎖、分岐または環状の脂肪族基および芳香族基の少なくとも１種を含む基を表し、Ａは、＊−Ｏ−Ｃ（＝Ｏ）−ＮＨ−、または＊−ＮＨ−Ｃ（＝Ｏ）−Ｏ−を表し、＊はＬ61との結合位置を表す；ｍ１は、２または３の整数を表し、複数存在するＱ4およびＡは、それぞれ、互いに同一でも異なっていてもよい；Ｚ2および複数のＱ4の少なくとも１つは、環状構造を含む。
【請求項９】
一般式（Ｉ−２）中、Ｌ51はアルキレン基であり、Ｌ52は単結合または−Ｏ−である、請求項８に記載のセルロースアシレートフィルム。
【請求項１０】
一般式（Ｉ−２）中、Ｑ4は無置換のフェニル基である、請求項８または９に記載のセルロースアシレートフィルム。
【請求項１１】
一般式（Ｉ−２）中、Ｚ2は環状の脂肪族基および芳香族基の少なくとも一方を含む基である、請求項８〜１０のいずれか１項に記載のセルロースアシレートフィルム。
【請求項１２】
一般式（Ｉ）で表される化合物が、下記一般式（Ｉ−３）で表される化合物、下記一般式（Ｉ−４）で表される化合物、および下記一般式（Ｉ−５）で表される化合物からなる群から選択される請求項１〜１１のいずれか１項に記載のセルロースアシレートフィルム：
【化１】
2014133041.tif 000077
【化２】
2014133041.tif 000078
【化３】
2014133041.tif 000079
上記において、Ｌ71およびＬ81は、それぞれ独立にアルキレン基を表し、アルキレン基は置換基を有していてもよい；Ｌ72およびＬ82はそれぞれ独立に単結合または−Ｏ−、−ＮＲ1−、−Ｓ−、および−Ｃ（＝Ｏ）−のいずれかまたはこれらの組み合わせからなる基を表す；Ｒ1は、水素原子または置換基を表す；ｎ７およびｎ８は、それぞれ独立に０〜２０の整数を表すが、ｎ７およびｎ８のいずれか一方は１以上の整数であり、Ｌ71、Ｌ72、Ｌ81およびＬ82が複数存在する場合は、互いに同一でも異なっていてもよい；Ｑ5は、置換もしくは無置換のフェニル基、置換もしくは無置換のシクロヘキシル基、メチル基、またはｔ−ブチル基を表す；Ａは、＊−Ｏ−Ｃ（＝Ｏ）−ＮＨ−、または＊−ＮＨ−Ｃ（＝Ｏ）−Ｏ−を表し、＊はＬ81との結合位置を表す；Ｒ2aおよびＲ2bは、それぞれ独立に炭素数１〜３のアルキル基を表す；ｍ２は、２または３の整数を表し、複数存在するＱ5およびＡは、それぞれ、互いに同一でも異なっていてもよい；ａは、０〜１０の整数を表し、ａが１以上の整数の場合、複数存在するＲ2aは、互いに同一でも異なっていてもよい；ｂは、０〜５の整数を表し、ｂが１以上の整数の場合、複数存在するＲ2bは、互いに同一でも異なっていてもよい；ｍ３は、１または２を表し、複数存在するｍ３は、互いに同一でも異なっていてもよい；Ｒ3およびＲ4は、それぞれ独立に水素原子またはメチル基を表す。
【請求項１３】
一般式（Ｉ）で表される化合物は、下記一般式（ＩＩ）で表される化合物および下記一般式（ＩＩＩ）で表される化合物からなる群から選択される請求項１〜１２のいずれか１項に記載のセルロースアシレートフィルム。
【化４】
2014133041.tif 000080
【化５】
2014133041.tif 000081
一般式（ＩＩ）、（ＩＩＩ）中、Ｌ1aおよびＬ1bは、それぞれ独立に単結合、アルキレン基、下記一般式（２Ａ）〜（２Ｅ）のいずれかで表される基の１つ、または下記一般式（２Ａ）〜（２Ｅ）のいずれかで表される基の１つ以上およびアルキレン基の１つ以上の組み合わせからなる基を表し、Ｑ1aおよびＱ1bは、それぞれ独立に置換基を表し、ただしＱ1aおよびＱ1bの少なくとも一方は、炭素数１〜３のアルキル基または炭素数１〜３のアルコキシ基により置換されていてもよいフェニル基を表す；
一般式（２Ａ）  −｛Ｒbjb（ＣＲaＲc）ja−Ｏ−（Ｃ＝Ｏ）｝−＊
一般式（２Ｂ）  −｛Ｒbjb（ＣＲaＲc）ja−Ｏ｝−＊
一般式（２Ｃ）  −｛Ｒbjb（ＣＲaＲc）ja−（Ｃ＝Ｏ）Ｏ−｝−＊
一般式（２Ｄ）  −｛Ｒbjb（ＣＲaＲc）ja−ＮＲ1（Ｃ＝Ｏ）Ｏ−｝−＊
一般式（２Ｅ）  −｛Ｒbjb（ＣＲaＲc）ja−Ｏ−（Ｃ＝Ｏ）ＮＲ1｝−＊
一般式（２Ａ）〜（２Ｅ）中、＊は、Ｑ1aもしくはＱ1bとの結合位置または隣接する基とＱ1aもしくはＱ1b側で結合する位置を表し、ＲaおよびＲcは、それぞれ独立に水素原子または炭素数１〜３のアルキル基を表し、ｊａは１以上の整数を表し、ＲaおよびＲcが複数存在する場合、複数のＲaおよびＲcはそれぞれ同一であっても異なっていてもよい；Ｒbは１つ以上の炭素数１〜３のアルキル基で置換されていてもよいシクロアルキレン基を表し、ｊｂは０または１である；Ｒ1は水素原子または炭素数１〜４のアルキル基を表し、Ｒ1が複数存在する場合、複数のＲ1はそれぞれ同一であっても異なっていてもよい。
【請求項１４】
下記一般式（Ａ−１００）で表される化合物を含有する、セルロースアシレートフィルム：
一般式（Ａ−１００）
ＱA−（Ｌ102−Ｌ101）na−ＮＲ100−Ｃ（＝Ｏ）−ＮＨ−（Ｌ103−Ｌ104）nb−ＱB
一般式（Ａ−１００）中、Ｒ100は水素原子または置換基を表す；Ｌ101およびＬ103は、それぞれ独立にアルキレン基を表し、アルキレン基は置換基を有していてもよい；Ｌ102およびＬ104はそれぞれ独立に単結合または−Ｏ−、−ＮＲ100a−、−Ｓ−、−Ｃ（＝Ｏ）−のいずれかまたはこれらの組み合わせからなる基を表す；Ｒ100aは、水素原子または置換基を表す。ｎａおよびｎｂは、それぞれ独立に０〜２０の整数を表し、Ｌ101、Ｌ102、Ｌ103およびＬ104が複数存在する場合は、互いに同一でも異なっていてもよい；ＱAおよびＱBは、それぞれ独立に置換基を表し、ＱAおよびＱBの少なくとも一方は環状構造を含む；ｎａがゼロを表し、かつＱAが環状構造を含む場合、ＱAに含まれる環状構造は、−ＮＲ100−中のＲ100とともに形成された環状構造であってもよい；ただし、一分子中の−ＮＨ−（Ｃ＝Ｏ）−ＮＨ−で表される２価の連結基の数は０または１である。
【請求項１５】
一般式（Ａ−１００）で表される化合物は、一分子中に−ＮＨ−（Ｃ＝Ｏ）−ＮＲ−で表され、Ｒは水素原子または置換基を表す２価の連結基を２つ以上有するか、または前記２価の連結基および−ＮＨ−Ｃ（＝Ｏ）−Ｏ−で表される２価の連結基をそれぞれ１つ以上有する請求項１４に記載のセルロースアシレートフィルム。
【請求項１６】
一般式（Ａ−１００）で表される化合物の分子量は、２３０〜２０００の範囲である請求項１４または１５に記載のセルロースアシレートフィルム。
【請求項１７】
一般式（Ａ−１００）で表される化合物が、下記一般式（Ａ−１）で表される化合物である請求項１４〜１６のいずれか１項に記載のセルロースアシレートフィルム：
一般式（Ａ−１０１）
（Ｑ103−（Ｌ132−Ｌ131）n103−Ａ100−（Ｌ141−Ｌ142）n104）m−Ｚ101
一般式（Ａ−１０１）中、Ｌ131およびＬ141は、それぞれ独立にアルキレン基を表し、アルキレン基は置換基を有していてもよい；Ｌ132およびＬ142はそれぞれ独立に単結合または−Ｏ−、−ＮＲ100a−、−Ｓ−、および−Ｃ（＝Ｏ）−のいずれかまたはこれらの組み合わせからなる基を表す；Ｒ100aは、水素原子または置換基を表す；ｎ１０３およびｎ１０４は、それぞれ独立に０〜２０の整数を表し、Ｌ131、Ｌ132、Ｌ141およびＬ142が複数存在する場合は、互いに同一でも異なっていてもよい；Ｑ103は、置換基を表し、Ｚ101はｍ価の連結基を表し、Ａ100は、＊−ＮＲ−Ｃ（＝Ｏ）−ＮＨ−、＊−ＮＨ−Ｃ（＝Ｏ）−ＮＲ−、＊−Ｏ−Ｃ（＝Ｏ）−ＮＨ−、または＊−ＮＨ−Ｃ（＝Ｏ）−Ｏ−を表し、Ｒ100は水素原子または置換基を表し、＊はＬ141またはＺ101との結合位置を表す；ｍは、２〜６の整数を表し、複数存在するＱ103およびＡ100は、それぞれ、互いに同一でも異なっていてもよい；ただし少なくとも１つのＡ100は、＊−ＮＲ−Ｃ（＝Ｏ）−ＮＨ−または＊−ＮＨ−Ｃ（＝Ｏ）−ＮＲ100−を表す；また、Ｑ103およびＺ101の少なくとも一種は環状構造を含む；少なくとも１つのｎ１０３がゼロを表し、Ｑ103が環状構造を含み、かつＡ100が＊−ＮＨ−Ｃ（＝Ｏ）−ＮＲ100−を表す場合、Ｑ103に含まれる環状構造は、Ａ100に含まれる−ＮＲ100−中のＲとともに形成された環状構造であってもよい。ただし、一分子中の−ＮＨ−（Ｃ＝Ｏ）−ＮＨ−で表される２価の連結基の数は０または１である。
【請求項１８】
一般式（Ａ−１０１）において、Ｚ101が環状の脂肪族基または環状の芳香族基を有する、請求項１７に記載のセルロースアシレートフィルム。
【請求項１９】
一般式（Ａ−１０１）において、ｎ１０３はゼロを表し、Ａ100は＊−ＮＨ−Ｃ（＝Ｏ）−ＮＲ100−を表し、Ｑ103に含まれる環状構造は、Ａ100に含まれる−ＮＲ100−中のＲ100とともに形成された含窒素６員複素環である請求項１７または１８に記載のセルロースアシレートフィルム。
【請求項２０】
前記含窒素６員複素環は、モルホリン環である請求項１９に記載のセルロースアシレートフィルム。
【請求項２１】
一般式（Ａ−１００）において、複数存在するＱ103の１つ以上が芳香族基およびシクロアルキル基からなる群から選ばれる環状基を表す請求項１７または１８に記載のセルロースアシレートフィルム。
【請求項２２】
一般式（Ａ−１００）において、複数存在するＱ103の１つ以上が無置換のフェニル基または無置換のシクロヘキシル基を表す請求項１７または１８に記載のセルロースアシレートフィルム。
【請求項２３】
一般式（Ａ−１００）において、複数存在するＱ103の１つ以上がアルキル基を表す請求項１７または１８に記載のセルロースアシレートフィルム。
【請求項２４】
一般式（Ａ−１００）で表される化合物は、下記一般式（Ａ−１０４−Ａ）で表される化合物、下記一般式（Ａ−１０４−Ｂ）で表される化合物、および下記一般式（Ａ−１０５）で表される化合物からなる群から選択される、請求項１４〜１８のいずれか１項に記載のセルロースアシレートフィルム：
【化６】
2014133041.tif 000082
一般式（Ａ−１０４−Ａ）、（Ａ−１０４−Ｂ）中、Ｌ101aは、単結合、アルキレン基、下記一般式（２Ａ）〜（２Ｆ）のいずかで表される基の１つ、または下記一般式（２Ａ）〜（２Ｆ）の１つ以上とアルキレン基の１つ以上の組み合わせからなる基を表し、Ｑ101aは、置換基を表し、Ｇ101は、連結する窒素原子とともに環状構造を形成する原子群を表す；ただし、一分子中の−ＮＨ−（Ｃ＝Ｏ）−ＮＨ−で表される２価の連結基の数は０または１である；
【化７】
2014133041.tif 000083
一般式（Ａ−１０５）中、Ｌ102aおよびＬ103aは、それぞれ独立に、単結合、アルキレン基、下記一般式（２Ａ）〜（２Ｆ）のいずかで表される基の１つ、または下記一般式（２Ａ）〜（２Ｆ）のいずれかで表される基の１つ以上とアルキレン基との１つ以上との組み合わせからなる基を表し、Ｑ102aおよびＱ103aは、それぞれ独立に置換基を表す；Ｘ2およびＸ3は、それぞれ独立に−ＮＲ100−または−Ｏ−を表し、Ｒ100は水素原子または置換基を表す；ただし、一分子中の−ＮＨ−（Ｃ＝Ｏ）−ＮＨ−で表される２価の連結基の数は０または１である；
一般式（２Ａ）  −｛Ｒbjb（ＣＲaＲc）ja−Ｏ−（Ｃ＝Ｏ）｝−＊
一般式（２Ｂ）  −｛Ｒbjb（ＣＲaＲc）ja−Ｏ｝−＊
一般式（２Ｃ）  −｛Ｒbjb（ＣＲaＲc）ja−（Ｃ＝Ｏ）Ｏ−｝−＊
一般式（２Ｄ）  −｛Ｒbjb（ＣＲaＲc）ja−ＮＲ100a（Ｃ＝Ｏ）Ｏ−｝−＊
一般式（２Ｅ）  −｛Ｒbjb（ＣＲaＲc）ja−Ｏ−（Ｃ＝Ｏ）ＮＲ100a｝−＊
一般式（２Ｆ）  −｛Ｒbjb（ＣＲaＲc）ja−ＮＲ100a（Ｃ＝Ｏ）ＮＲ100a｝−＊
一般式（２Ａ）〜（２Ｆ）中、＊は、Ｑ101a、Ｑ102aもしくはＱ103aとの結合位置または隣接する基とＱ101a、Ｑ102aもしくはＱ103a側で結合する位置を表し、ＲaおよびＲcは、それぞれ独立に水素原子または炭素数１〜３のアルキル基を表し、ｊａは１以上の整数を表し、ＲaおよびＲcが複数存在する場合、複数のＲaおよびＲcはそれぞれ同一であっても異なっていてもよい；Ｒbは１つ以上の炭素数１〜３のアルキル基で置換されていてもよいシクロアルキレン基を表し、ｊｂは０または１である；Ｒ100aは水素原子または炭素数１〜４のアルキル基を表し、Ｒ100aが複数存在する場合、複数のＲ100aはそれぞれ同一であっても異なっていてもよい；ただし、Ｘ2およびＸ3がともに−Ｏ−を表す場合、Ｌ102aおよびＬ103aの一方または両方は、−ＮＲ100a−Ｃ（＝Ｏ）−ＮＨ−で表される２価の連結基を含む。
【請求項２５】
一般式（Ａ−１００）で表される化合物の分子量を一分子中に含まれる−ＮＨ−（Ｃ＝Ｏ）−ＮＲ−で表される２価の連結基および−ＮＨ−Ｃ（＝Ｏ）−Ｏ−で表される２価の連結基の総数で除した値として求められる当量Ｕは、５１５以下である請求項１４〜２４のいずれか１項に記載のセルロースアシレートフィルム。
【請求項２６】
一般式（Ｉ）で表される化合物および一般式（Ａ−１００）で表される化合物からなる群から選ばれる化合物の含有量が、セルロースアシレート１００質量部に対して、０．１〜５０質量部である請求項１〜２５のいずれか１項に記載のセルロースアシレートフィルム。
【請求項２７】
請求項１〜２６のいずれか１項に記載のセルロースアシレートフィルムと偏光子とを有する偏光板。
【請求項２８】
請求項２７に記載の偏光板を有する液晶表示装置。
【請求項２９】
前記偏光板は、少なくとも、視認側に設けられている請求項２８に記載の液晶表示装置。
【請求項３０】
下記一般式（ＩＩ−１）で表される化合物：
【化８】
2014133041.tif 000084
一般式（ＩＩ−１）中、Ｌ１１aおよびＬ１１bは、それぞれ独立に、下記一般式（２Ａ−１）〜（２Ｅ−１）のいずれかで表される基の１つ、下記一般式（２Ａ−１）〜（２Ｅ−１）のいずれかで表される基の２つ以上の組み合わせからなる基、または下記一般式（２Ａ−１）〜（２Ｅ−１）のいずれかで表される基の１つ以上とアルキレン基の１つ以上との組み合わせからなる基を表し、Ｑ11aおよびＱ11bは、それぞれ独立に置換基を表し、ただしＱ11aおよびＱ11bの少なくとも一方は、炭素数１〜３のアルキル基または炭素数１〜３のアルコキシ基により置換されていてもよいフェニル基を表す；
一般式（２Ａ−１）  −｛（ＣＲaＲc）ja−Ｏ−（Ｃ＝Ｏ）｝−＊
一般式（２Ｂ−１）  −｛（ＣＲaＲc）ja−Ｏ｝−＊
一般式（２Ｃ−１）  −｛（ＣＲaＲc）ja−（Ｃ＝Ｏ）Ｏ−｝−＊
一般式（２Ｄ−１）  −｛（ＣＲaＲc）ja−ＮＲ1（Ｃ＝Ｏ）Ｏ−｝−＊
一般式（２Ｅ−１）  −｛（ＣＲaＲc）ja−Ｏ−（Ｃ＝Ｏ）ＮＲ1｝−＊
一般式（２Ａ−１）〜（２Ｅ−１）中、＊は、Ｑ11aもしくはＱ11bとの結合位置または隣接する基とＱ11aもしくはＱ11b側で結合する位置を表し、ＲaおよびＲcは、それぞれ独立に水素原子または炭素数１〜３のアルキル基を表し、Ｒ1は、水素原子または炭素数１〜４のアルキル基を表し、ｊａは１以上の整数を表し、Ｒa、Ｒc、Ｒ1が複数存在する場合、複数のＲa、Ｒc、Ｒ1はそれぞれ同一であっても異なっていてもよい。
【請求項３１】
下記一般式（ＩＩＩ−１）で表される化合物：
【化９】
2014133041.tif 000085
一般式（ＩＩＩ−１）中、Ｌ11aおよびＬ11bは、それぞれ独立に、下記一般式（２Ａ−１）もしくは（２Ｃ−１）〜（２Ｅ−１）のいずれかで表される基の１つ、下記一般式（２Ａ−１）もしくは（２Ｃ−１）〜（２Ｅ−１）のいずれかで表される基の２つ以上の組み合わせからなる基、または下記一般式（２Ａ−１）もしくは（２Ｃ−１）〜（２Ｅ−１）のいずれかで表される基の１つ以上とアルキレン基の１つ以上との組み合わせからなる基を表し、Ｑ11aおよびＱ11bは、それぞれ独立に置換基を表し、ただしＱ11aおよびＱ11bの少なくとも一方は、炭素数１〜３のアルキル基または炭素数１〜３のアルコキシ基により置換されていてもよいフェニル基を表す；
一般式（２Ａ−１）  −｛（ＣＲaＲc）ja−Ｏ−（Ｃ＝Ｏ）｝−＊
一般式（２Ｃ−１）  −｛（ＣＲaＲc）ja−（Ｃ＝Ｏ）Ｏ−｝−＊
一般式（２Ｄ−１）  −｛（ＣＲaＲc）ja−ＮＲ1（Ｃ＝Ｏ）Ｏ−｝−＊
一般式（２Ｅ−１）  −｛（ＣＲaＲc）ja−Ｏ−（Ｃ＝Ｏ）ＮＲ1｝−＊
一般式（２Ａ−１）、（２Ｃ−１）〜（２Ｅ−１）中、＊は、Ｑ11aもしくはＱ11bとの結合位置または隣接する基とＱ11aもしくはＱ11b側で結合する位置を表し、ＲaおよびＲcは水素原子または炭素数１〜３のアルキル基を表し、ｊａは１以上の整数を表し、Ｒ1は、水素原子または炭素数１〜４のアルキル基を表し、Ｒa、Ｒc、Ｒ1が複数存在する場合、複数のＲa、Ｒc、Ｒ1はそれぞれ同一であっても異なっていてもよい。
【請求項３２】
下記一般式（Ａ−１０４−Ａ）または（Ａ−１０４−Ｂ）で表される化合物：
【化１０】
2014133041.tif 000086
一般式（Ａ−１０４−Ａ）、（Ａ−１０４−Ｂ）中、Ｌ1aは、単結合、アルキレン基、または下記一般式（２Ａ−１）〜（２Ｃ−１）のいずかで表される基を表し、Ｑ1aは、置換基を表し、Ｇ1は、連結する窒素原子とともに環状構造を形成する原子群を表す；
一般式（２Ａ−１）  −｛（ＣＲaＲc）ja−Ｏ−（Ｃ＝Ｏ）｝−＊
一般式（２Ｂ−１）  −｛（ＣＲaＲc）ja−Ｏ｝−＊
一般式（２Ｃ−１）  −｛（ＣＲaＲc）ja−（Ｃ＝Ｏ）Ｏ−｝−＊
一般式（２Ａ−１）〜（２Ｃ−１）中、＊は、Ｑ1aで表される置換基との結合位置を表し、ＲaおよびＲcは、それぞれ独立に水素原子または炭素数１〜３のアルキル基を表し、ｊａは１以上の整数を表し、Ｒa、Ｒcが複数存在する場合、複数のＲa、Ｒcはそれぞれ同一であっても異なっていてもよい。
【請求項３３】
下記一般式（Ａ−１０５）で表される化合物；
【化１１】
2014133041.tif 000087
一般式（Ａ−１０５）中、Ｌ102aおよびＬ103aは、それぞれ独立に、下記一般式（２Ａ−１）〜（２Ｆ−１）のいずれかで表される基の１つ、下記一般式（２Ａ−１）〜（２Ｆ−１）のいずれかで表される基の２つ以上の組み合わせからなる基、または下記一般式（２Ａ−１）〜（２Ｆ−１）のいずれかで表される基の１つ以上とアルキレン基の１つ以上との組み合わせからなる基を表し、Ｑ102aおよびＱ103aは、それぞれ独立に置換基を表す；Ｘ2およびＸ3は、それぞれ独立に−ＮＲ100−または−Ｏ−を表し、Ｒ100は水素原子または置換基を表す； ただし、一分子中の−ＮＨ−（Ｃ＝Ｏ）−ＮＨ−で表される２価の連結基の数は０または１である；
一般式（２Ａ−１）  −｛（ＣＲaＲc）ja−Ｏ−（Ｃ＝Ｏ）｝−＊
一般式（２Ｂ−１）  −｛（ＣＲaＲc）ja−Ｏ｝−＊
一般式（２Ｃ−１）  −｛（ＣＲaＲc）ja−（Ｃ＝Ｏ）Ｏ−｝−＊
一般式（２Ｄ−１）  −｛（ＣＲaＲc）ja−ＮＲ100a（Ｃ＝Ｏ）Ｏ−｝−＊
一般式（２Ｅ−１）  −｛（ＣＲaＲc）ja−Ｏ−（Ｃ＝Ｏ）ＮＲ100a｝−＊
一般式（２Ｆ−１）  −｛（ＣＲaＲc）ja−ＮＲ100a（Ｃ＝Ｏ）ＮＲ100a｝−＊
一般式（２Ａ−１）〜（２Ｆ−１）中、＊は、Ｑ102aもしくはＱ103aとの結合位置または隣接する基とＱ102aもしくはＱ103a側で結合する位置を表し、ＲaおよびＲcは、それぞれ独立に水素原子または炭素数１〜３のアルキル基を表し、ｊａは１以上の整数を表し、ＲaおよびＲcが複数存在する場合、複数のＲaおよびＲcはそれぞれ同一であっても異なっていてもよい；Ｒ100aは水素原子または炭素数１〜４のアルキル基を表し、Ｒ100aが複数存在する場合、複数のＲ100aはそれぞれ同一であっても異なっていてもよい；ただし、Ｘ2およびＸ3がともに−Ｏ−を表す場合、Ｌ102aおよびＬ103aの一方または両方は、−ＮＲ100a−Ｃ（＝Ｏ）−ＮＨ−で表される２価の連結基を含む。
【発明の詳細な説明】
【技術分野】
【０００１】
本発明は、セルロースアシレートフィルム、偏光板および液晶表示装置に関する。特に、偏光板保護フィルムとして有用なセルロースアシレートフィルム、並びにこれを用いた偏光板および該偏光板を有する液晶表示装置に関する。
更に本発明は、セルロースアシレートフィルム用添加剤として有用な新規化合物に関する。
【背景技術】
【０００２】
セルロースアシレートフィルムは、液晶表示装置等の表示装置の光学補償フィルム、保護フィルム、基材フィルム等として広く用いられている。このようなセルロースアシレートフィルムの性能向上のために添加剤を加えることが、例えば特許文献１、２に提案されている。
【先行技術文献】
【特許文献】
【０００３】
【特許文献１】特開２００４−１７５９７１号公報
【特許文献２】特開２００５−２７２５６６号公報
【発明の概要】
【発明が解決しようとする課題】
【０００４】
特許文献１にはフィルムの靱性を向上させるための添加剤が記載されているが、本発明者らが特許文献１に記載の添加剤を検討したところ、２７５ｎｍ以上に吸収があるため、継続的な光照射に伴うフィルムの黄ばみ発生（以下、光着色性とする）に問題があることが分かった。また、特許文献２にはフィルムの厚み方向のレターデーション（Ｒｔｈ）を向上させるための添加剤が記載されているが、フィルムを薄型化した場合、揮散によるフィルムの白化が生じる可能性があった。【０００５】
以上の点を鑑みると、セルロースアシレートフィルム用添加剤には、フィルムの光着色性を誘発しないこと、および、揮散性が低いことが求められる。【０００６】
一方、近年、ＴＶ用途を中心に表示装置の大型化・薄型化が進んでおり、これに伴い表示装置を構成するセルロースアシレートフィルムに対する薄型化の要求が高まっている。この点に関し、本発明者らの研究により、薄型化した液晶表示装置では、フィルムの表面硬度が液晶表示装置の性能に特に影響することが分かった。中でも、視認者側の偏光板表面に用いられる保護フィルムの表面硬度が液晶表示装置の性能に与える影響が大きいことが判明した。
しかし、特許文献１には、この文献に記載の添加剤を添加することでセルロースアシレートフィルムの膜全体の強度を向上できると記載されているものの、表面硬度の向上については開示されていない。また、特許文献２には、膜の力学特性に関してはまったく開示されていない。【０００７】
本発明の一態様は、かかる従来技術の課題を解決することを目的としたものであって、光着色性が抑制され、添加剤の揮散性が低く、表面硬度に優れたセルロースアシレートフィルムを提供することを目的とする。
【課題を解決するための手段】
【０００８】
上記目的のもと、本発明者らが鋭意検討を行った結果、以下に詳述する第一の態様および第二の態様において、特定の構造を有する化合物をセルロースアシレートフィルム中に配合することにより、セルロースアシレートフィルムの表面硬度を向上させることができ、高い表面硬度を有する薄型化されたセルロースアシレートフィルムの提供が可能となることが新たに見出された。この点について本発明者らは、第一の態様では、後述の、所定の割合でウレタン結合（−Ｏ−Ｃ（＝Ｏ）−ＮＨ−で表される結合）を有し、かつ特定の構造を有する化合物が、セルロースアシレートのエステル結合やヒドロキシル基などの局所的な部位や分子鎖と相互作用し、自由体積を小さくすることにより、セルロースアシレートフィルムの表面硬度が向上すると推察している。本発明者らは、第二の態様については、後述の化合物に含まれる所定の２価の連結基が、セルロースアシレートのエステル結合やヒドロキシル基などの局所的な部位や分子鎖と相互作用し、自由体積を小さくすることにより、セルロースアシレートフィルムの表面硬度が向上すると推察している。さらに驚くべきことに、上記化合物は、揮散性が低く、しかもこの化合物が添加されたフィルムは光着色性が低いことも判明した。
本発明は、以上の知見に基づき完成された。【０００９】
本発明の一態様（第一の態様）は、
下記一般式（Ｉ）で表され、かつ分子量を一分子中に含まれる−Ｏ−Ｃ（＝Ｏ）−ＮＨ−で表される２価の連結基の個数で除した値として求められる当量Ｕ（U=［（分子量）／（一分子中に含まれる−Ｏ−Ｃ（＝Ｏ）−ＮＨ−で表される２価の連結基の個数）］）が５１５以下である化合物を含有する、セルロースアシレートフィルム：
一般式（Ｉ）
Ｑ1−（Ｌ12−Ｌ11）n1−Ｏ−Ｃ（＝Ｏ）−ＮＨ−（Ｌ21−Ｌ22）n2−Ｑ2
（一般式（Ｉ）中、Ｌ11およびＬ21は、それぞれ独立にアルキレン基を表し、アルキレン基は置換基を有していてもよい；Ｌ12およびＬ22はそれぞれ独立に単結合または−Ｏ−、−ＮＲ1−、−Ｓ−、−Ｃ（＝Ｏ）−のいずれかまたはこれらの組み合わせからなる基を表す；Ｒ1は、水素原子または置換基を表す；ｎ１およびｎ２は、それぞれ独立に０〜２０の整数を表し、ｎ１およびｎ２のいずれか一方は１以上の整数であり、Ｌ11、Ｌ12、Ｌ21およびＬ22が複数存在する場合は、互いに同一でも異なっていてもよい；Ｑ1およびＱ2は、それぞれ独立に置換基を表し、Ｑ1およびＱ2の少なくとも一方は環状構造を含む。）
に関する。【００１０】
一態様では、一般式（Ｉ）で表される化合物は、一分子中に−Ｏ−Ｃ（＝Ｏ）−ＮＨ−で表される２価の連結基を１〜６つ含む。【００１１】
一態様では、一般式（Ｉ）で表される化合物の分子量は、２３０〜２０００の範囲である。【００１２】
一態様では、一般式（Ｉ）で表される化合物は、下記一般式（Ｉ−１）で表される化合物である。
一般式（Ｉ−１）
（Ｑ3−（Ｌ32−Ｌ31）n3−Ａ−（Ｌ41−Ｌ42）n4）m−Ｚ1
（一般式（Ｉ−１）中、Ｌ31およびＬ41は、それぞれ独立にアルキレン基を表し、アルキレン基は置換基を有していてもよい；Ｌ32およびＬ42はそれぞれ独立に単結合または−Ｏ−、−ＮＲ1−、−Ｓ−、および−Ｃ（＝Ｏ）−のいずれかまたはこれらの組み合わせからなる基を表す；Ｒ1は、水素原子または置換基を表す；ｎ３およびｎ４は、それぞれ独立に０〜２０の整数を表し、ｎ３およびｎ４のいずれか一方は１以上の整数であり、Ｌ31、Ｌ32、Ｌ41およびＬ42が複数存在する場合は、互いに同一でも異なっていてもよい；Ｑ3は、置換基を表し、Ｚ1はｍ価の連結基を表し、Ａは、＊−Ｏ−Ｃ（＝Ｏ）−ＮＨ−、または＊−ＮＨ−Ｃ（＝Ｏ）−Ｏ−を表し、＊はＬ41との結合位置を表す；ｍは、２〜６の整数を表し、複数存在するＱ3およびＡは、それぞれ、互いに同一でも異なっていてもよい；Ｑ3およびＺ1の少なくとも一種は環状構造を含む。）【００１３】
一態様では、一般式（Ｉ−１）で表される化合物は、Ｑ3およびＺ1の少なくとも一方に環状構造を含み、かつ一分子中に合計２つまたは３つの環状構造を有する。【００１４】
一態様では、一般式（Ｉ−１）において、複数存在するＱ3のいずれかが芳香族基を有するか、Ｚ1が環状の脂肪族基または芳香族基を有する。【００１５】
一態様では、一般式（Ｉ−１）において、Ｑ3が芳香族基を有するか、Ｚ1が環状の脂肪族基を有する。【００１６】
一態様では、一般式（Ｉ）で表される化合物は、下記一般式（Ｉ−２）で表される化合物である。
一般式（Ｉ−２）
（Ｑ4−（Ｌ52−Ｌ51）n5−Ａ−（Ｌ61−Ｌ62）n6）m1−Ｚ2
（一般式（Ｉ−２）中、Ｌ51およびＬ61は、それぞれ独立にアルキレン基を表し、アルキレン基は置換基を有していてもよい；Ｌ52およびＬ62はそれぞれ独立に単結合または−Ｏ−、−ＮＲ1−、−Ｓ−、および−Ｃ（＝Ｏ）−のいずれかまたはこれらの組み合わせからなる基を表す；Ｒ1は、水素原子または置換基を表す；ｎ５およびｎ６は、それぞれ独立に０〜２０の整数を表すが、ｎ５およびｎ６のいずれか一方は１以上の整数であり、Ｌ51、Ｌ52、Ｌ61およびＬ62が複数存在する場合は、互いに同一でも異なっていてもよい；Ｑ4は、置換もしくは無置換のフェニル基、置換もしくは無置換のシクロヘキシル基、メチル基、またはｔ−ブチル基を表す；Ｚ2は、直鎖、分岐または環状の脂肪族基および芳香族基の少なくとも１種を含む基を表し、Ａは、＊−Ｏ−Ｃ（＝Ｏ）−ＮＨ−、または＊−ＮＨ−Ｃ（＝Ｏ）−Ｏ−を表し、＊はＬ61との結合位置を表す；ｍ１は、２または３の整数を表し、複数存在するＱ4およびＡは、それぞれ、互いに同一でも異なっていてもよい；Ｚ2および複数のＱ4の少なくとも１つは、環状構造を含む。）【００１７】
一態様では、一般式（Ｉ−２）中、Ｌ51はアルキレン基であり、Ｌ52は単結合または−Ｏ−である。【００１８】
一態様では、一般式（Ｉ−２）中、Ｑ4は無置換のフェニル基である。【００１９】
一態様では、一般式（Ｉ−２）中、Ｚ2は環状の脂肪族基および芳香族基の少なくとも一方を含む基である。【００２０】
一態様では、一般式（Ｉ）で表される化合物は、下記一般式（Ｉ−３）で表される化合物、下記一般式（Ｉ−４）で表される化合物、および下記一般式（Ｉ−５）で表される化合物からなる群から選択される：【００２１】
【化１】
2014133041.tif 000002
【００２２】
【化２】
2014133041.tif 000003
【００２３】
【化３】
2014133041.tif 000004
【００２４】
（上記において、Ｌ71およびＬ81は、それぞれ独立にアルキレン基を表し、アルキレン基は置換基を有していてもよい；Ｌ72およびＬ82はそれぞれ独立に単結合または−Ｏ−、−ＮＲ1−、−Ｓ−、および−Ｃ（＝Ｏ）−のいずれかまたはこれらの組み合わせからなる基を表す；Ｒ1は、水素原子または置換基を表す；ｎ７およびｎ８は、それぞれ独立に０〜２０の整数を表すが、ｎ７およびｎ８のいずれか一方は１以上の整数であり、Ｌ71、Ｌ72、Ｌ81およびＬ82が複数存在する場合は、互いに同一でも異なっていてもよい；Ｑ5は、置換もしくは無置換のフェニル基、置換もしくは無置換のシクロヘキシル基、メチル基、またはｔ−ブチル基を表す；Ａは、＊−Ｏ−Ｃ（＝Ｏ）−ＮＨ−、または＊−ＮＨ−Ｃ（＝Ｏ）−Ｏ−を表し、＊はＬ81との結合位置を表す；Ｒ2aおよびＲ2bは、それぞれ独立に炭素数１〜３のアルキル基を表す；ｍ２は、２または３の整数を表し、複数存在するＱ5およびＡは、それぞれ、互いに同一でも異なっていてもよい；ａは、０〜１０の整数を表し、ａが１以上の整数の場合、複数存在するＲ2aは、互いに同一でも異なっていてもよい；ｂは、０〜５の整数を表し、ｂが１以上の整数の場合、複数存在するＲ2bは、互いに同一でも異なっていてもよい；ｍ３は、１または２を表し、複数存在するｍ３は、互いに同一でも異なっていてもよい；Ｒ3およびＲ4は、それぞれ独立に水素原子またはメチル基を表す。）【００２５】
一態様では、一般式（Ｉ）で表される化合物は、下記一般式（ＩＩ）で表される化合物および下記一般式（ＩＩＩ）で表される化合物からなる群から選択される。【００２６】
【化４】
2014133041.tif 000005
【００２７】
【化５】
2014133041.tif 000006
【００２８】
（一般式（ＩＩ）、（ＩＩＩ）中、Ｌ1aおよびＬ1bは、それぞれ独立に単結合、アルキレン基、下記一般式（２Ａ）〜（２Ｅ）のいずれかで表される基の１つ、または下記一般式（２Ａ）〜（２Ｅ）のいずれかで表される基およびアルキレン基の２つもしくは３つの組み合わせからなる基を表し、Ｑ1aおよびＱ1bは、それぞれ独立に置換基を表し、ただしＱ1aおよびＱ1bの少なくとも一方は、炭素数１〜３のアルキル基または炭素数１〜３のアルコキシ基により置換されていてもよいフェニル基を表す；
一般式（２Ａ）  −｛Ｒbjb（ＣＲaＲc）ja−Ｏ−（Ｃ＝Ｏ）｝−＊
一般式（２Ｂ）  −｛Ｒbjb（ＣＲaＲc）ja−Ｏ｝−＊
一般式（２Ｃ）  −｛Ｒbjb（ＣＲaＲc）ja−（Ｃ＝Ｏ）Ｏ−｝−＊
一般式（２Ｄ）  −｛Ｒbjb（ＣＲaＲc）ja−ＮＲ1（Ｃ＝Ｏ）Ｏ−｝−＊
一般式（２Ｅ）  −｛Ｒbjb（ＣＲaＲc）ja−Ｏ−（Ｃ＝Ｏ）ＮＲ1｝−＊
一般式（２Ａ）〜（２Ｅ）中、＊は、Ｑ1aもしくはＱ1bとの結合位置または隣接する基とＱ1aもしくはＱ1b側で結合する位置を表し、ＲaおよびＲcは、それぞれ独立に水素原子または炭素数１〜３のアルキル基を表し、ｊａは１以上の整数を表し、ＲaおよびＲcが複数存在する場合、複数のＲaおよびＲcはそれぞれ同一であっても異なっていてもよい；Ｒbは１つ以上の炭素数１〜３のアルキル基で置換されていてもよいシクロアルキレン基を表し、ｊｂは０または１である；Ｒ1は水素原子または炭素数１〜４のアルキル基を表し、Ｒ1が複数存在する場合、複数のＲ1はそれぞれ同一であっても異なっていてもよい。）【００２９】
本発明の一態様（第二の態様）は、
下記一般式（Ａ−１００）で表される化合物を含有する、セルロースアシレートフィルム：
一般式（Ａ−１００）
（ＱA−（Ｌ102−Ｌ101）na−ＮＲ100−Ｃ（＝Ｏ）−ＮＨ−（Ｌ103−Ｌ104）nb−ＱB
一般式（Ａ−１００）中、Ｒ100は水素原子または置換基を表す；Ｌ101およびＬ103は、それぞれ独立にアルキレン基を表し、アルキレン基は置換基を有していてもよい；Ｌ102およびＬ104はそれぞれ独立に単結合または−Ｏ−、−ＮＲ100a−、−Ｓ−、−Ｃ（＝Ｏ）−のいずれかまたはこれらの組み合わせからなる基を表す；Ｒ100aは、水素原子または置換基を表す。ｎａおよびｎｂは、それぞれ独立に０〜２０の整数を表し、Ｌ101、Ｌ102、Ｌ103およびＬ104が複数存在する場合は、互いに同一でも異なっていてもよい；ＱAおよびＱBは、それぞれ独立に置換基を表し、ＱAおよびＱBの少なくとも一方は環状構造を含む；ｎａがゼロを表し、かつＱAが環状構造を含む場合、ＱAに含まれる環状構造は、−ＮＲ100−中のＲ100とともに形成された環状構造であってもよい；ただし、一分子中の−ＮＨ−（Ｃ＝Ｏ）−ＮＨ−で表される２価の連結基の数は０または１である。）
に関する。【００３０】
一態様では、一般式（Ａ−１００）で表される化合物は、一分子中に−ＮＨ−（Ｃ＝Ｏ）−ＮＲ−で表され、Ｒは水素原子または置換基を表す２価の連結基を２つ以上有するか、または前記２価の連結基および−ＮＨ−Ｃ（＝Ｏ）−Ｏ−で表される２価の連結基をそれぞれ１つ以上有する。【００３１】
一態様では、一般式（Ａ−１００）で表される化合物の分子量は、２３０〜２０００の範囲である。【００３２】
一態様では、一般式（Ａ−１００）で表される化合物は、下記一般式（Ａ−１）で表される化合物である。
一般式（Ａ−１０１）
（Ｑ103−（Ｌ132−Ｌ131）n103−Ａ100−（Ｌ141−Ｌ142）n104）m−Ｚ101
（一般式（Ａ−１０１）中、Ｌ131およびＬ141は、それぞれ独立にアルキレン基を表し、アルキレン基は置換基を有していてもよい；Ｌ132およびＬ142はそれぞれ独立に単結合または−Ｏ−、−ＮＲ100a−、−Ｓ−、および−Ｃ（＝Ｏ）−のいずれかまたはこれらの組み合わせからなる基を表す；Ｒ100aは、水素原子または置換基を表す；ｎ１０３およびｎ１０４は、それぞれ独立に０〜２０の整数を表し、Ｌ131、Ｌ132、Ｌ141およびＬ142が複数存在する場合は、互いに同一でも異なっていてもよい；Ｑ103は、置換基を表し、Ｚ101はｍ価の連結基を表し、Ａ100は、＊−ＮＲ−Ｃ（＝Ｏ）−ＮＨ−、＊−ＮＨ−Ｃ（＝Ｏ）−ＮＲ−、＊−Ｏ−Ｃ（＝Ｏ）−ＮＨ−、または＊−ＮＨ−Ｃ（＝Ｏ）−Ｏ−を表し、Ｒ100は水素原子または置換基を表し、＊はＬ141またはＺ101との結合位置を表す；ｍは、２〜６の整数を表し、複数存在するＱ103およびＡ100は、それぞれ、互いに同一でも異なっていてもよい；ただし少なくとも１つのＡ100は、＊−ＮＲ−Ｃ（＝Ｏ）−ＮＨ−または＊−ＮＨ−Ｃ（＝Ｏ）−ＮＲ100−を表す；また、Ｑ103およびＺ101の少なくとも一種は環状構造を含む；少なくとも１つのｎ１０３がゼロを表し、Ｑ103が環状構造を含み、かつＡ100が＊−ＮＨ−Ｃ（＝Ｏ）−ＮＲ100−を表す場合、Ｑ103に含まれる環状構造は、Ａ100に含まれる−ＮＲ100−中のＲとともに形成された環状構造であってもよい。ただし、一分子中の−ＮＨ−（Ｃ＝Ｏ）−ＮＨ−で表される２価の連結基の数は０または１である。）【００３３】
一態様では、一般式（Ａ−１０１）において、Ｚ101が環状の脂肪族基または環状の芳香族基を有する。【００３４】
一態様では、一般式（Ａ−１０１）において、ｎ１０３はゼロを表し、Ａ100は＊−ＮＨ−Ｃ（＝Ｏ）−ＮＲ100−を表し、Ｑ103に含まれる環状構造は、Ａ100に含まれる−ＮＲ100−中のＲ100とともに形成された含窒素６員複素環である。【００３５】
一態様では、上記含窒素６員複素環は、モルホリン環である。【００３６】
一態様では、一般式（Ａ−１００）において、複数存在するＱ103の１つ以上が芳香族基およびシクロアルキル基からなる群から選ばれる環状基を表す。【００３７】
一態様では、一般式（Ａ−１００）において、複数存在するＱ103の１つ以上が無置換のフェニル基または無置換のシクロヘキシル基を表す。【００３８】
一態様では、一般式（Ａ−１００）において、複数存在するＱ103の１つ以上がアルキル基を表す。【００３９】
一態様では、一般式（Ａ−１００）で表される化合物は、下記一般式（Ａ−１０４−Ａ）で表される化合物、下記一般式（Ａ−１０４−Ｂ）で表される化合物、および下記一般式（Ａ−１０５）で表される化合物からなる群から選択される。【００４０】
【化６】
2014133041.tif 000007
【００４１】
（一般式（Ａ−１０４−Ａ）、（Ａ−１０４−Ｂ）中、Ｌ101aは、単結合、アルキレン基、下記一般式（２Ａ）〜（２Ｆ）のいずかで表される基の１つ、またはアルキレン基および下記一般式（２Ａ）〜（２Ｆ）のいずれかで表される基の１つ以上とアルキレン基の１つ以上の組み合わせからなる基を表し、Ｑ101aは、置換基を表し、Ｇ101は、連結する窒素原子とともに環状構造を形成する原子群を表す。ただし、一分子中の−ＮＨ−（Ｃ＝Ｏ）−ＮＨ−で表される２価の連結基の数は０または１である。）【００４２】
【化７】
2014133041.tif 000008
【００４３】
（一般式（Ａ−１０５）中、Ｌ102aおよびＬ103aは、それぞれ独立に、単結合、アルキレン基、下記一般式（２Ａ）〜（２Ｆ）のいずかで表される基の１つ、または下記一般式（２Ａ）〜（２Ｆ）のいずれかで表される基の１つ以上とアルキレン基との１つ以上との組み合わせからなる基を表し、Ｑ102aおよびＱ103aは、それぞれ独立に置換基を表す；Ｘ2およびＸ3は、Ｘ2およびＸ3は、それぞれ独立に−ＮＲ100−または−Ｏ−を表し、Ｒ100は水素原子または置換基を表す；ただし、一分子中の−ＮＨ−（Ｃ＝Ｏ）−ＮＨ−で表される２価の連結基の数は０または１である；
一般式（２Ａ）  −｛Ｒbjb（ＣＲaＲc）ja−Ｏ−（Ｃ＝Ｏ）｝−＊
一般式（２Ｂ）  −｛Ｒbjb（ＣＲaＲc）ja−Ｏ｝−＊
一般式（２Ｃ）  −｛Ｒbjb（ＣＲaＲc）ja−（Ｃ＝Ｏ）Ｏ−｝−＊
一般式（２Ｄ）  −｛Ｒbjb（ＣＲaＲc）ja−ＮＲ100a（Ｃ＝Ｏ）Ｏ−｝−＊
一般式（２Ｅ）  −｛Ｒbjb（ＣＲaＲc）ja−Ｏ−（Ｃ＝Ｏ）ＮＲ100a｝−＊
一般式（２Ｆ）  −｛Ｒbjb（ＣＲaＲc）ja−ＮＲ100a（Ｃ＝Ｏ）ＮＲ100a｝−＊
一般式（２Ａ）〜（２Ｆ）中、＊は、Ｑ101a、Ｑ102aもしくはＱ103aとの結合位置または隣接する基とＱ101a、Ｑ102aもしくはＱ103a側で結合する位置を表し、ＲaおよびＲcは、それぞれ独立に水素原子または炭素数１〜３のアルキル基を表し、ｊａは１以上の整数を表し、ＲaおよびＲcが複数存在する場合、複数のＲaおよびＲcはそれぞれ同一であっても異なっていてもよい；Ｒbは１つ以上の炭素数１〜３のアルキル基で置換されていてもよいシクロアルキレン基を表し、ｊｂは０または１である；Ｒ100aは水素原子または炭素数１〜４のアルキル基を表し、Ｒ100aが複数存在する場合、複数のＲ100aはそれぞれ同一であっても異なっていてもよい。ただし、Ｘ2およびＸ3がともに−Ｏ−を表す場合、Ｌ102aおよびＬ103aの一方または両方は、−ＮＲ100a−Ｃ（＝Ｏ）−ＮＨ−で表される２価の連結基を含む。）【００４４】
一態様では、一般式（Ａ−１００）で表される化合物の分子量を一分子中に含まれる−ＮＨ−（Ｃ＝Ｏ）−ＮＲ−で表される２価の連結基および−ＮＨ−Ｃ（＝Ｏ）−Ｏ−で表される２価の連結基の総数で除した値として求められる当量Ｕ（Ｕ＝［（分子量）／（一分子中に含まれる−ＮＨ−（Ｃ＝Ｏ）−ＮＲ−で表される２価の連結基および−ＮＨ−Ｃ（＝Ｏ）−Ｏ−で表される２価の連結基の総数））は、５１５以下である。【００４５】
一態様では、上記セルロースアシレートフィルムにおける一般式（Ｉ）で表される化合物および一般式（Ａ−１００）で表される化合物の含有量（複数の化合物が含まれる場合はそれらの合計含有量）は、セルロースアシレート１００質量部に対して、０．１〜５０質量部である。【００４６】
本発明の更なる態様は、
上記セルロースアシレートフィルムと偏光子とを有する偏光板、
に関する。【００４７】
本発明の更なる態様は、
上記偏光板を有する液晶表示装置、
に関する。【００４８】
一態様では、上記偏光板は、液晶表示装置の少なくとも視認側に設けられている。【００４９】
本発明の更なる態様は、下記一般式（ＩＩ−１）で表される化合物に関する。【００５０】
【化８】
2014133041.tif 000009
【００５１】
（一般式（ＩＩ−１）中、Ｌ１１aおよびＬ１１bは、それぞれ独立に、下記一般式（２Ａ−１）〜（２Ｅ−１）のいずれかで表される基の１つ、下記一般式（２Ａ−１）〜（２Ｅ−１）のいずれかで表される基の２つ以上の組み合わせからなる基、または下記一般式（２Ａ−１）〜（２Ｅ−１）のいずれかで表される基の１つ以上とアルキレン基の１つ以上との組み合わせからなる基を表し、Ｑ11aおよびＱ11bは、それぞれ独立に置換基を表し、ただしＱ11aおよびＱ11bの少なくとも一方は、炭素数１〜３のアルキル基または炭素数１〜３のアルコキシ基により置換されていてもよいフェニル基を表す；
一般式（２Ａ−１）  −｛（ＣＲaＲc）ja−Ｏ−（Ｃ＝Ｏ）｝−＊
一般式（２Ｂ−１）  −｛（ＣＲaＲc）ja−Ｏ｝−＊
一般式（２Ｃ−１）  −｛（ＣＲaＲc）ja−（Ｃ＝Ｏ）Ｏ−｝−＊
一般式（２Ｄ−１）  −｛（ＣＲaＲc）ja−ＮＲ1（Ｃ＝Ｏ）Ｏ−｝−＊
一般式（２Ｅ−１）  −｛（ＣＲaＲc）ja−Ｏ−（Ｃ＝Ｏ）ＮＲ1｝−＊
一般式（２Ａ−１）〜（２Ｅ−１）中、＊は、Ｑ11aもしくはＱ11bとの結合位置または隣接する基とＱ11aもしくはＱ11b側で結合する位置を表し、ＲaおよびＲcは、それぞれ独立に水素原子または炭素数１〜３のアルキル基を表し、Ｒ1は、水素原子または炭素数１〜４のアルキル基を表し、ｊａは１以上の整数を表し、Ｒa、Ｒc、Ｒ1が複数存在する場合、複数のＲa、Ｒc、Ｒ1はそれぞれ同一であっても異なっていてもよい。）【００５２】
本発明の更なる態様は、下記一般式（ＩＩＩ−１）で表される化合物に関する。【００５３】
【化９】
2014133041.tif 000010
【００５４】
（一般式（ＩＩＩ−１）中、Ｌ11aおよびＬ11bは、それぞれ独立に、下記一般式（２Ａ−１）もしくは（２Ｃ−１）〜（２Ｅ−１）のいずれかで表される基の１つ、下記一般式（２Ａ−１）もしくは（２Ｃ−１）〜（２Ｅ−１）のいずれかで表される基の２つ以上の組み合わせからなる基、または下記一般式（２Ａ−１）もしくは（２Ｃ−１）〜（２Ｅ−１）のいずれかで表される基の１つ以上とアルキレン基の１つ以上との組み合わせからなる基を表し、Ｑ11aおよびＱ11bは、それぞれ独立に置換基を表し、ただしＱ11aおよびＱ11bの少なくとも一方は、炭素数１〜３のアルキル基または炭素数１〜３のアルコキシ基により置換されていてもよいフェニル基を表す；
一般式（２Ａ−１）  −｛（ＣＲaＲc）ja−Ｏ−（Ｃ＝Ｏ）｝−＊
一般式（２Ｃ−１）  −｛（ＣＲaＲc）ja−（Ｃ＝Ｏ）Ｏ−｝−＊
一般式（２Ｄ−１）  −｛（ＣＲaＲc）ja−ＮＲ1（Ｃ＝Ｏ）Ｏ−｝−＊
一般式（２Ｅ−１）  −｛（ＣＲaＲc）ja−Ｏ−（Ｃ＝Ｏ）ＮＲ1｝−＊
一般式（２Ａ−１）、（２Ｃ−１）〜（２Ｅ−１）中、＊は、Ｑ11aもしくはＱ11bとの結合位置または隣接する基とＱ11aもしくはＱ11b側で結合する位置を表し、ＲaおよびＲcは水素原子または炭素数１〜３のアルキル基を表し、ｊａは１以上の整数を表し、Ｒ1は、水素原子または炭素数１〜４のアルキル基を表し、Ｒa、Ｒc、Ｒ1が複数存在する場合、複数のＲa、Ｒc、Ｒ1はそれぞれ同一であっても異なっていてもよい。）【００５５】
本発明の更なる態様は、下記一般式（Ａ−１０４−Ａ）または（Ａ−１０４−Ｂ）で表される化合物に関する。【００５６】
【化１０】
2014133041.tif 000011
【００５７】
（一般式（Ａ−１０４−Ａ）、（Ａ−１０４−Ｂ）中、Ｌ1aは、単結合、アルキレン基、または下記一般式（２Ａ−１）〜（２Ｃ−１）のいずかで表される基を表し、Ｑ1aは、置換基を表し、Ｇ1は、連結する窒素原子とともに環状構造を形成する原子群を表す；
一般式（２Ａ−１）  −｛（ＣＲaＲc）ja−Ｏ−（Ｃ＝Ｏ）｝−＊
一般式（２Ｂ−１）  −｛（ＣＲaＲc）ja−Ｏ｝−＊
一般式（２Ｃ−１）  −｛（ＣＲaＲc）ja−（Ｃ＝Ｏ）Ｏ−｝−＊
一般式（２Ａ−１）〜（２Ｃ−１）中、＊は、Ｑ1aで表される置換基との結合位置を表し、ＲaおよびＲcは、それぞれ独立に水素原子または炭素数１〜３のアルキル基を表し、ｊａは１以上の整数を表し、Ｒa、Ｒcが複数存在する場合、複数のＲa、Ｒcはそれぞれ同一であっても異なっていてもよい。）【００５８】
本発明の更なる態様は、下記一般式（Ａ−１０５）で表される化合物に関する。【００５９】
【化１１】
2014133041.tif 000012
【００６０】
（一般式（Ａ−１０５）中、Ｌ102aおよびＬ103aは、それぞれ独立に、下記一般式（２Ａ−１）〜（２Ｆ−１）のいずれかで表される基の１つ、下記一般式（２Ａ−１）〜（２Ｆ−１）のいずれかで表される基の２つ以上の組み合わせからなる基、または下記一般式（２Ａ−１）〜（２Ｆ−１）のいずれかで表される基の１つ以上とアルキレン基の１つ以上との組み合わせからなる基を表し、Ｑ102aおよびＱ103aは、それぞれ独立に置換基を表す；Ｘ2およびＸ3は、Ｘ2およびＸ3は、それぞれ独立に−ＮＲ100−または−Ｏ−を表し、Ｒ100は水素原子または置換基を表す；ただし、一分子中の−ＮＨ−（Ｃ＝Ｏ）−ＮＨ−で表される２価の連結基の数は０または１である；
一般式（２Ａ−１）  −｛（ＣＲaＲc）ja−Ｏ−（Ｃ＝Ｏ）｝−＊
一般式（２Ｂ−１）  −｛（ＣＲaＲc）ja−Ｏ｝−＊
一般式（２Ｃ−１）  −｛（ＣＲaＲc）ja−（Ｃ＝Ｏ）Ｏ−｝−＊
一般式（２Ｄ−１）  −｛（ＣＲaＲc）ja−ＮＲ100a（Ｃ＝Ｏ）Ｏ−｝−＊
一般式（２Ｅ−１）  −｛（ＣＲaＲc）ja−Ｏ−（Ｃ＝Ｏ）ＮＲ100a｝−＊
一般式（２Ｆ−１）  −｛（ＣＲaＲc）ja−ＮＲ100a（Ｃ＝Ｏ）ＮＲ100a｝−＊
一般式（２Ａ−１）〜（２Ｆ−１）中、＊は、Ｑ102aもしくはＱ103aとの結合位置または隣接する基とＱ102aもしくはＱ103a側で結合する位置を表し、ＲaおよびＲcは、それぞれ独立に水素原子または炭素数１〜３のアルキル基を表し、ｊａは１以上の整数を表し、ＲaおよびＲcが複数存在する場合、複数のＲaおよびＲcはそれぞれ同一であっても異なっていてもよい；Ｒ100aは水素原子または炭素数１〜４のアルキル基を表し、Ｒ100aが複数存在する場合、複数のＲ100aはそれぞれ同一であっても異なっていてもよい。ただし、Ｘ2およびＸ3がともに−Ｏ−を表す場合、Ｌ102aおよびＬ103aの一方または両方は、−ＮＲ100a−Ｃ（＝Ｏ）−ＮＨ−で表される２価の連結基を含む。）
【発明の効果】
【００６１】
本発明の一態様によれば、光着色性に優れ、添加された化合物の揮散が少なく、表面硬度が高いセルロースアシレートフィルムを提供可能になった。
【図面の簡単な説明】
【００６２】
【図１】本発明の一態様にかかる偏光板と液晶表示装置の位置関係を示す一例である。
【発明を実施するための形態】
【００６３】
以下において、本発明の内容について詳細に説明する。尚、本発明および本願明細書において「〜」とはその前後に記載される数値を下限値および上限値として含む意味で使用される。本発明および本願明細書において、アルキル基等の「基」は、特に述べない限り、置換基を有していてもよいし、有していなくてもよい。さらに、炭素数が限定されている基の場合、炭素数は、置換基が有する炭素数を含めた数を意味している。
【００６４】
以下、第一の態様および第二の態様について順次説明する。特記しない限り、一方の態様の説明は、他方の態様にも適用可能である。また、特記しない限り、記載されている基は置換基を有していてもよい。置換基としては、後述の置換基群Ｔに記載の各種置換基を例示することができる。
【００６５】
［第一の態様のセルロースアシレートフィルム］
第一の態様のセルロースアシレートフィルムは、一般式（Ｉ）で表され、かつＵ＝［（分子量）／（一分子中に含まれる−Ｏ−Ｃ（＝Ｏ）−ＮＨ−で表される２価の連結基の個数）］として求められる当量Ｕが５１５以下である化合物を含有する。このような化合物を用いることにより、セルロースアシレートフィルムの表面硬度を発現させることが可能となり、更に、光着色性の弊害を低減することもできる。加えて上記化合物は、低揮散性を示すことができるため、透明性の高いフィルムの提供にも寄与することができる。
一般式（Ｉ）
Ｑ1−（Ｌ12−Ｌ11）n1−Ｏ−Ｃ（＝Ｏ）−ＮＨ−（Ｌ21−Ｌ22）n2−Ｑ2
（一般式（Ｉ）中、Ｌ11およびＬ21は、それぞれ独立にアルキレン基を表し、アルキレン基は置換基を有していてもよい。Ｌ12およびＬ22はそれぞれ独立に単結合または−Ｏ−、−ＮＲ1−、−Ｓ−、−Ｃ（＝Ｏ）−のいずれかまたはこれらの組み合わせからなる基を表す。Ｒ1は、水素原子または置換基を表す。ｎ１およびｎ２は、それぞれ独立に０〜２０の整数を表し、ｎ１およびｎ２のいずれか一方は１以上の整数であり、Ｌ11、Ｌ12、Ｌ21およびＬ22が複数存在する場合は、互いに同一でも異なっていてもよい。Ｑ1およびＱ2は、それぞれ独立に置換基を表し、Ｑ1およびＱ2の少なくとも一方は環状構造を含む。）
【００６６】
Ｌ11およびＬ21が表すアルキレン基としては、直鎖状、分枝状、環状のいずれであってもよく、１つ以上の環状アルキレン基（シクロアルキレン基）と１つ以上の直鎖または分岐のアルキレン基とが連結したアルキレン基でもよい。直鎖または分岐のアルキレン基の具体例としては、メチレン基、エチレン基、プロピレン基、ブチレン基、ペンチレン基、へキシレン基などが挙げられる、直鎖または分岐のアルキレン基としては、炭素数１〜２０のアルキレン基が好ましく、炭素数１〜１２のアルキレン基がより好ましく、炭素数１〜８のアルキレン基がさらに好ましく、炭素数１〜３のアルキレン基が特に好ましく、メチレン基、エチレン基、またはプロピレン基が最も好ましい。環状アルキレン基としては、置換基を有していてもよいシクロへキシレン基が好ましい。アルキレン基は、置換基を有していてもよい。アルキレン基が有していてもよい置換基としては、下記置換基群Ｔが挙げられる。これらの中でも、アルキレン基が有する置換基としては、アルキル基、アシル基、アリール基、アルコキシ基、カルボニル基が好ましい。
直鎖または分岐のアルキレン基は置換基を有していない方が好ましい。環状アルキレン基は置換基を有していることが好ましい。
【００６７】
Ｌ12およびＬ22はそれぞれ独立に単結合または−Ｏ−、−ＮＲ1−、−Ｓ−、−Ｃ（＝Ｏ）−のいずれかまたはこれらの組み合わせからなる基を表し、中でも単結合、酸素原子、−ＮＲ1−、または−Ｃ（＝Ｏ）−であることが好ましい。Ｒ1は、水素原子または置換基を表し、置換基としては、アルキル基、アルケニル基、アリール基、アシル基が挙げられ、水素原子または、炭素数１〜８のアルキル基、炭素数２〜８のアルケニル基、炭素数２〜８のアルキニル基、炭素数６〜１８のアリール基（例えば、ベンゼン環及びナフタレン環の基）が好ましく、水素原子または炭素数１〜４のアルキル基であることがより好ましい。
【００６８】
Ｌ12およびＬ22は、一態様では、単結合、−Ｏ−＊、−ＯＣ（＝Ｏ）−＊、−Ｃ（＝Ｏ）Ｏ−＊、−ＮＲ1−＊、−Ｒ1Ｎ−＊であることが好ましい。ここで＊は、Ｑ1もしくはＱ2との結合位置、または隣接する基とＱ1もしくはＱ2側で結合する位置を表す。
一方、Ｌ12およびＬ22が−ＯＣ（＝Ｏ）−＊、−Ｃ（＝Ｏ）Ｏ−＊である場合の−（Ｌ12−Ｌ11）−または−（Ｌ21−Ｌ22）−が表す連結基の具体例としては、下記一般式（２Ａ）または（２Ｃ）で表される構造が例示される。
また、Ｌ12およびＬ22が酸素原子である場合の−（Ｌ12−Ｌ11）−または−（Ｌ21−Ｌ22）−が表す連結基の具体例としては、下記一般式（２Ｂ）で表される構造が例示される。
また、Ｌ12およびＬ22が−ＮＲ1−ＯＣ（＝Ｏ）−＊、−ＮＲ1−Ｃ（＝Ｏ）Ｏ−＊である場合の−（Ｌ12−Ｌ11）−または−（Ｌ21−Ｌ22）−が表す連結基の具体例としては、下記一般式（２Ｄ）または（２Ｅ）で表される構造が例示される。
一般式（２Ａ）  −｛Ｒbjb（ＣＲaＲc）ja−Ｏ−（Ｃ＝Ｏ）｝−＊
一般式（２Ｂ）  −｛Ｒbjb（ＣＲaＲc）ja−Ｏ｝−＊
一般式（２Ｃ）  −｛Ｒbjb（ＣＲaＲc）ja−（Ｃ＝Ｏ）Ｏ−｝−＊
一般式（２Ｄ）  −｛Ｒbjb（ＣＲaＲc）ja−ＮＲ1（Ｃ＝Ｏ）Ｏ−｝−＊
一般式（２Ｅ）  −｛Ｒbjb（ＣＲaＲc）ja−Ｏ−（Ｃ＝Ｏ）ＮＲ1｝−＊
（一般式（２Ａ）〜（２Ｅ）中、＊は、Ｑ1もしくはＱ2との結合位置、または隣接する基とＱ1もしくはＱ2側で結合する位置を表し、ＲaおよびＲcは、それぞれ独立に水素原子またはアルキル基（例えば炭素数１〜３のアルキル基、好ましくはメチル基）を表し、ｊａは１以上の整数を表し、１〜３の範囲の整数であることが好ましい。ＲaおよびＲcが複数存在する場合、複数のＲaおよびＲcはそれぞれ同一であっても異なっていてもよい。Ｒbは１つ以上の炭素数１〜３のアルキル基で置換されていてもよいシクロアルキレン基を表し、好ましくは１〜３つの炭素数１〜３のアルキル基で置換されていてもよいシクロヘキシレン基であり、ｊｂは０または１である。Ｒ1は水素原子または置換基を表し、水素原子または炭素数１〜４のアルキル基であることが好ましく、アルキル基はメチル基であることがより好ましい。Ｒ1が複数存在する場合、複数のＲ1はそれぞれ同一であっても異なっていてもよい。）
【００６９】
一般式（２Ａ）〜（２Ｅ）において、−（ＣＲaＲc）−で表される構造が２つ以上含まれる場合、ＲaおよびＲcがすべて水素原子であるか、またはＲaまたはＲcのうち少なくとも一方がアルキル基であることが好ましい。
【００７０】
一般式（２Ａ）で表される連結基の具体例としては、
−Ｃ（ＣＨ3）2−Ｏ−（Ｃ＝Ｏ）−、
−ＣＨ2ＣＨ2−Ｏ−（Ｃ＝Ｏ）−、
−ＣＨ2ＣＨ2ＣＨ2−Ｏ−（Ｃ＝Ｏ）−、
−ＣＨ2ＣＨ（ＣＨ3）−Ｏ−（Ｃ＝Ｏ）−、
−ＣＨ（ＣＨ3）ＣＨ2−Ｏ−（Ｃ＝Ｏ）−、
−（１〜３つの炭素数１〜３のアルキル基で置換されているシクロへキシレン基）−ＣＨ2−Ｏ−（Ｃ＝Ｏ）−、
−（１〜３つの炭素数１〜３のアルキル基で置換されているシクロへキシレン基）−ＣＨ2ＣＨ2−Ｏ−（Ｃ＝Ｏ）−、
−（１〜３つの炭素数１〜３のアルキル基で置換されているシクロへキシレン基）−ＣＨ2ＣＨ2ＣＨ2−Ｏ−（Ｃ＝Ｏ）−、
−（１〜３つの炭素数１〜３のアルキル基で置換されているシクロへキシレン基）−ＣＨ2ＣＨ（ＣＨ3）−Ｏ−（Ｃ＝Ｏ）−、
−（１〜３つの炭素数１〜３のアルキル基で置換されているシクロへキシレン基）−ＣＨ（ＣＨ3）ＣＨ2−Ｏ−（Ｃ＝Ｏ）−、
などが挙げられる。
【００７１】
一般式（２Ｂ）で表される連結基の具体例としては、メチレンオキシ基、エチレンオキシ基、プロピレンオキシ基、ブチレンオキシ基、ペンチレンオキシ基、へキシレンオキシ基、
−Ｃ（ＣＨ3）2−Ｏ−、
−（１〜３つの炭素数１〜３のアルキル基で置換されているシクロへキシレン基）−ＣＨ2−Ｏ−、
−（１〜３つの炭素数１〜３のアルキル基で置換されているシクロへキシレン基）−ＣＨ2ＣＨ2−Ｏ−、
−（１〜３つの炭素数１〜３のアルキル基で置換されているシクロへキシレン基）−ＣＨ2ＣＨ2ＣＨ2−Ｏ−、
−（１〜３つの炭素数１〜３のアルキル基で置換されているシクロへキシレン基）−ＣＨ2ＣＨ（ＣＨ3）−Ｏ−、
−（１〜３つの炭素数１〜３のアルキル基で置換されているシクロへキシレン基）−ＣＨ（ＣＨ3）ＣＨ2−Ｏ−、
などが挙げられる。
【００７２】
一般式（２Ｃ）で表される連結基の具体例としては、
−Ｃ（ＣＨ3）2−（Ｃ＝Ｏ）−Ｏ−、
−ＣＨ2ＣＨ2−（Ｃ＝Ｏ）−Ｏ−、
−ＣＨ2ＣＨ2ＣＨ2−（Ｃ＝Ｏ）−Ｏ−、
−ＣＨ2ＣＨ（ＣＨ3）−（Ｃ＝Ｏ）−Ｏ−、
−ＣＨ（ＣＨ3）ＣＨ2−（Ｃ＝Ｏ）−Ｏ−、
−（１〜３つの炭素数１〜３のアルキル基で置換されているシクロヘキシレン基）−ＣＨ2−（Ｃ＝Ｏ）−Ｏ−、
−（１〜３つの炭素数１〜３のアルキル基で置換されているシクロヘキシレン基）−ＣＨ2ＣＨ2−（Ｃ＝Ｏ）−Ｏ−、
−（１〜３つの炭素数１〜３のアルキル基で置換されているシクロヘキシレン基）−ＣＨ2ＣＨ2ＣＨ2−（Ｃ＝Ｏ）−Ｏ−、
−（１〜３つの炭素数１〜３のアルキル基で置換されているシクロヘキシレン基）−ＣＨ2ＣＨ（ＣＨ3）−（Ｃ＝Ｏ）−Ｏ−、
−（１〜３つの炭素数１〜３のアルキル基で置換されているシクロヘキシレン基）−ＣＨ（ＣＨ3）ＣＨ2−（Ｃ＝Ｏ）−Ｏ−、
などが挙げられる。
【００７３】
一般式（２Ｄ）で表される連結基の具体例としては、
−（１〜３つの炭素数１〜３のアルキル基で置換されているシクロヘキシレン基）−ＣＨ2−ＮＲ1（Ｃ＝Ｏ）Ｏ−
−ＣＨ2−ＮＲ1（Ｃ＝Ｏ）−Ｏ−、
−ＣＨ2ＣＨ2−ＮＲ1（Ｃ＝Ｏ）−Ｏ−、
−ＣＨ2ＣＨ2ＣＨ2−ＮＲ1（Ｃ＝Ｏ）−Ｏ−、
−ＣＨ2ＣＨ（ＣＨ3）−ＮＲ1（Ｃ＝Ｏ）−Ｏ−、
−ＣＨ（ＣＨ3）ＣＨ2−ＮＲ1（Ｃ＝Ｏ）−Ｏ−、
などが挙げられる。
【００７４】
一般式（２Ｅ）で表される連結基の具体例としては、
−（１〜３つの炭素数１〜３のアルキル基で置換されているシクロヘキシレン基）−ＣＨ2―Ｏ−（Ｃ＝Ｏ）ＮＲ1−
−ＣＨ2−ＮＲ1（Ｃ＝Ｏ）−Ｏ−、
−ＣＨ2ＣＨ2−ＮＲ1（Ｃ＝Ｏ）−Ｏ−、
−ＣＨ2ＣＨ2ＣＨ2−ＮＲ1（Ｃ＝Ｏ）−Ｏ−、
−ＣＨ2ＣＨ（ＣＨ3）−ＮＲ1（Ｃ＝Ｏ）−Ｏ−、
−ＣＨ（ＣＨ3）ＣＨ2−ＮＲ1（Ｃ＝Ｏ）−Ｏ−、
などが挙げられる。
【００７５】
（Ｌ12−Ｌ11）および（Ｌ21−Ｌ22）が表す連結基の好ましい態様としては、アルキレン基、または、一般式（２Ａ）〜（２Ｅ）のいずれかで表される基が挙げられる。一態様では、より好ましい態様としては、アルキレン基、または、一般式（２Ａ）もしくは、（２Ｂ）で表される基が挙げられる。他の一態様では、より好ましい態様として、一般式（２Ｄ）または（２Ｅ）で表される基が挙げられる。なお、（Ｌ12−Ｌ11）および（Ｌ21−Ｌ22）がアルキレン基であるとは、すなわち、Ｌ11およびＬ21がアルキレン基を表し、Ｌ12およびＬ22が単結合を表すことを意味する。一般式(I)中、ｎ１、ｎ２が１以上の整数（即ち１〜２０の範囲の整数）である場合、一般式（Ｉ）中には複数の（Ｌ12−Ｌ11）、（Ｌ21−Ｌ22）が含まれる。この場合、複数の（Ｌ12−Ｌ11）、複数の（Ｌ21−Ｌ22）は、同じ構造であってもよく、異なっていてもよい。好ましくは、複数の（Ｌ12−Ｌ11）、複数の（Ｌ21−Ｌ22）には、アルキレン基と一般式（２Ａ）〜（２Ｅ）のいずれかで表される基の１つ以上との組み合わせが含まれることが好ましい。
【００７６】
置換基群Ｔ：
アルキル基（好ましくは炭素数１〜２０、より好ましくは１〜１２、特に好ましくは１〜８のものであり、例えばメチル基、エチル基、イソプロピル基、ｔｅｒｔ−ブチル基、ｎ−オクチル基、ｎ−デシル基、ｎ−ヘキサデシル基、シクロプロピル基、シクロペンチル、シクロヘキシル基などが挙げられる。）、アルケニル基（好ましくは炭素数２〜２０、より好ましくは２〜１２、特に好ましくは２〜８であり、例えばビニル基、アリル基、２−ブテニル基、３−ペンテニル基などが挙げられる。）、アルキニル基（好ましくは炭素数２〜２０、より好ましくは２〜１２、特に好ましくは２〜８であり、例えばプロパルギル基、３−ペンチニル基などが挙げられる。）、アリール基（好ましくは炭素数６〜３０、より好ましくは６〜２０、特に好ましくは６〜１２であり、例えばフェニル基、ビフェニル基、ナフチル基などが挙げられる。）、アミノ基（好ましくは炭素数０〜２０、より好ましくは０〜１０、特に好ましくは０〜６であり、例えばアミノ基、メチルアミノ基、ジメチルアミノ基、ジエチルアミノ基、ジベンジルアミノ基などが挙げられる。）、アルコキシ基（好ましくは炭素数１〜２０、より好ましくは１〜１２、特に好ましくは１〜８であり、例えばメトキシ基、エトキシ基、ブトキシ基などが挙げられる。）、アリールオキシ基（好ましくは炭素数６〜２０、より好ましくは６〜１６、特に好ましくは６〜１２であり、例えばフェニルオキシ基、２−ナフチルオキシ基などが挙げられる。）、アシル基（好ましくは炭素数１〜２０、より好ましくは１〜１６、特に好ましくは１〜１２であり、例えばアセチル基、ベンゾイル基、ホルミル基、ピバロイル基などが挙げられる。）、アルコキシカルボニル基（好ましくは炭素数２〜２０、より好ましくは２〜１６、特に好ましくは２〜１２であり、例えばメトキシカルボニル基、エトキシカルボニル基などが挙げられる。）、アリールオキシカルボニル基（好ましくは炭素数７〜２０、より好ましくは７〜１６、特に好ましくは７〜１０であり、例えばフェニルオキシカルボニル基などが挙げられる。）、アシルオキシ基（好ましくは炭素数２〜２０、より好ましくは２〜１６、特に好ましくは２〜１０であり、例えばアセトキシ基、ベンゾイルオキシ基などが挙げられる。）、アシルアミノ基（好ましくは炭素数２〜２０、より好ましくは２〜１６、特に好ましくは２〜１０であり、例えばアセチルアミノ基、ベンゾイルアミノ基などが挙げられる。）、アルコキシカルボニルアミノ基（好ましくは炭素数２〜２０、より好ましくは２〜１６、特に好ましくは２〜１２であり、例えばメトキシカルボニルアミノ基などが挙げられる。）、アリールオキシカルボニルアミノ基（好ましくは炭素数７〜２０、より好ましくは７〜１６、特に好ましくは７〜１２であり、例えばフェニルオキシカルボニルアミノ基などが挙げられる。）、スルホニルアミノ基（好ましくは炭素数１〜２０、より好ましくは１〜１６、特に好ましくは１〜１２であり、例えばメタンスルホニルアミノ基、ベンゼンスルホニルアミノ基などが挙げられる。）、スルファモイル基（好ましくは炭素数０〜２０、より好ましくは０〜１６、特に好ましくは０〜１２であり、例えばスルファモイル基、メチルスルファモイル基、ジメチルスルファモイル基、フェニルスルファモイル基などが挙げられる。）、カルバモイル基（好ましくは炭素数１〜２０、より好ましくは１〜１６、特に好ましくは１〜１２であり、例えばカルバモイル基、メチルカルバモイル基、ジエチルカルバモイル基、フェニルカルバモイル基などが挙げられる。）、アルキルチオ基（好ましくは炭素数１〜２０、より好ましくは１〜１６、特に好ましくは１〜１２であり、例えばメチルチオ基、エチルチオ基などが挙げられる。）、アリールチオ基（好ましくは炭素数６〜２０、より好ましくは６〜１６、特に好ましくは６〜１２であり、例えばフェニルチオ基などが挙げられる。）、スルホニル基（好ましくは炭素数１〜２０、より好ましくは１〜１６、特に好ましくは１〜１２であり、例えばメシル基、トシル基などが挙げられる。）、スルフィニル基（好ましくは炭素数１〜２０、より好ましくは１〜１６、特に好ましくは１〜１２であり、例えばメタンスルフィニル基、ベンゼンスルフィニル基などが挙げられる。）、ウレタン基、ウレイド基（好ましくは炭素数１〜２０、より好ましくは１〜１６、特に好ましくは１〜１２であり、例えばウレイド基、メチルウレイド基、フェニルウレイド基などが挙げられる。）、リン酸アミド基（好ましくは炭素数１〜２０、より好ましくは１〜１６、特に好ましくは１〜１２であり、例えばジエチルリン酸アミド、フェニルリン酸アミドなどが挙げられる。）、ヒドロキシル基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、ヘテロ環基（好ましくは炭素数１〜３０、より好ましくは１〜１２であり、ヘテロ原子としては、例えば窒素原子、酸素原子、硫黄原子、具体的には例えばイミダゾリル基、ピリジル基、キノリル基、フリル基、ピペリジル基、モルホリノ基、ベンゾオキサゾリル基、ベンズイミダゾリル基、ベンズチアゾリル基などが挙げられる。）、及びシリル基（好ましくは、炭素数３〜４０、より好ましくは３〜３０、特に好ましくは３〜２４であり、例えば、トリメチルシリル基、トリフェニルシリル基などが挙げられる）。
これらの置換基は更に置換されてもよい。また、置換基が２つ以上ある場合は、２つ以上の置換基は、同じでも異なってもよい。また、可能な場合には互いに連結して環を形成してもよい。
【００７７】
Ｑ1およびＱ2は、それぞれ独立に置換基を表し、Ｑ1およびＱ2の少なくとも一方は環状構造を含む。
置換基としては、上記置換基群Ｔが挙げられ、炭素数が６〜３０（より好ましくは６〜２０、さらに好ましくは６〜１０）のアリール基、炭素数が１〜１２（より好ましくは１〜１０、さらに好ましくは１〜５）のアルキル基（但し、アルキル鎖中に酸素原子が入っていても良い）、炭素数が２〜１２（より好ましくは２〜１０、さらに好ましくは２〜５）のアルケニル基、炭素数が１〜１２（より好ましくは１〜１０、さらに好ましくは１〜５）のアルコキシ基が挙げられる。Ｑ1およびＱ2は、さらに置換基を有していてもよく、置換基の具体例としては、上記置換基群Ｔが挙げられ、アリール基、アルキル基、アシル基が好ましい。なお上記アリール基とは、芳香族炭化水素基を意味するものとする。
Ｑ1、Ｑ2の一方または両方に含まれる環状構造としては、脂肪族環（シクロヘキサン環など）、芳香環（ベンゼン環、ナフタレン環など）などが挙げられ、複数種の環を有していてもよく、縮合環であってもよい。一態様では、上記環状構造は、環状イミド基ではないことが好ましい。また他の一態様では、Ｑ1およびＱ2の少なくとも一方、望ましくは両方が、極性基ではないことが好ましい。ここで極性基とは、ＣｌｏｇＰ値が０．８５以下の置換基をいうものとする。ＣｌｏｇＰ値については後述する。本明細書において、Ｑ1、Ｑ2のＣｌｏｇＰ値は、当該置換基が水素に連結した化合物Ｑ1―Ｈ、Ｑ2−ＨのＣｌｏｇＰ値として求める。実際には存在しない構造の化合物であっても、計算化学的手法または経験的方法により見積もられる値として、ＣｌｏｇＰ値を求めることができる。ＣｌｏｇＰ値が０．８５以下の置換基の具体例としては、シアノ基、イミド基が挙げられる。
【００７８】
Ｑ1、Ｑ2の一方または両方に含まれる環状構造は、好ましくは、脂肪族炭素環または芳香族炭素環であり、より好ましくはシクロヘキサン環、ベンゼン環であり、さらに好ましくはベンゼン環である。セルロースアシレートフィルムの表面硬度向上の観点から、一般式（Ｉ）で表される化合物は、シクロヘキサン環またはベンゼン環を一分子中に２〜４つ含むことが好ましく、２つまたは３つ含むことがより好ましい。また、セルロースアシレートフィルムの表面硬度向上の観点から、分子末端基として含まれる環状構造は、−Ｏ−Ｃ（＝Ｏ）−、−Ｃ（＝Ｏ）−、および−Ｏ−からなる群から選ばれる２価の連結基を介して、主鎖部分と結合することが好ましい。同様の観点から、ベンゼン環は、分子末端基として、ＱAまたはＱBに含まれることが好ましい。上記環状構造が置換基を有する場合、置換基としては、炭素数１〜３のアルキル基または炭素数１〜３のアルコキシ基が好ましい。
【００７９】
または、Ｑ1が、下記一般式（ａ）で表される一価の置換基であるか、または該一価の置換基の１つ以上が連結基を介してＬ2と結合する置換基であることも好ましい。
一般式（ａ）
＊−（Ｌ12−Ｌ11）n1−Ｏ−Ｃ（＝Ｏ）−ＮＨ−（Ｌ21−Ｌ22）n2−Ｑ2
【００８０】
または、Ｑ2が、下記一般式（ｂ）で表される一価の置換基であるか、または該一価の置換基の１つ以上が連結基を介してＬ4と結合する置換基であることも好ましい。
一般式（ｂ）
Ｑ1−（Ｌ12−Ｌ11）n1−Ｏ−Ｃ（＝Ｏ）−ＮＨ−（Ｌ21−Ｌ22）n2−＊
【００８１】
即ち、一般式（Ｉ）で表される化合物は、
−（Ｌ12−Ｌ11）n1−Ｏ−Ｃ（＝Ｏ）−ＮＨ−（Ｌ21−Ｌ22）n2−
で表される構造を、一分子中に２つ以上有することが好ましい。なお  上記一般式（ａ）、（ｂ）中、Ｌ11〜Ｌ22、ｎ１、ｎ２、Ｑ1およびＱ2は、一般式（Ｉ）と同義である。  上記好ましい態様にかかる化合物の具体的態様については、後述する。上記連結基としては、一般式（Ｉ−１）中のＺ1について記載するものを挙げることができる。
【００８２】
一般式（Ｉ）で表される化合物は、−ＮＨ−Ｃ（＝Ｏ）−Ｏ−で表される２価の連結基を１つ以上有していればよく、２つ以上有していてもよい。−ＮＨ−Ｃ（＝Ｏ）−Ｏ−で表される２価の連結基の数は、好ましくは１〜６つである。一態様では、２つまたは３つであることがさらに好ましい。また他の一態様では、２〜４つであることがさらに好ましい。
または、他の一態様では、一般式（Ｉ）で表される化合物は、−ＮＨ−Ｃ（＝Ｏ）−Ｏ−で表される２価の連結基に加えて、−ＮＲ1−Ｃ（＝Ｏ）−Ｏ−で表される２価の連結基を含むことができる。−ＮＨ−Ｃ（＝Ｏ）−Ｏ−で表される２価の連結基および−ＮＲ1−Ｃ（＝Ｏ）−Ｏ−で表される２価の連結基を合計で、例えば２〜６つ有することができ、２〜４つ有することが好ましい。
【００８３】
一般式（I）で表される化合物は、一態様では、−ＮＲ1−Ｃ（＝Ｏ）−ＮＲ1−で表される２価の連結基を、環状構造以外の部分には含まない。Ｒ1の詳細は、先に記載した通りである。以下に詳述する各一般式で表される化合物についても、同様である。
【００８４】
一般式（Ｉ）で表される化合物は、Ｕ＝［（分子量）／（一分子中に含まれる−Ｏ−Ｃ（＝Ｏ）−ＮＨ−で表される２価の連結基の個数）］として求められる当量Ｕが５１５以下である。
当量Ｕは、この値が小さいほど、一分子あたりの−Ｏ−Ｃ（＝Ｏ）−ＮＨ−で表される２価の連結基の含有率が高いことを意味する。そして当量Ｕが５１５以下である一般式（Ｉ）で表される化合物によれば、高い表面硬度を有するセルロースアシレートフィルムを得ることができる。当量Ｕは、好ましくは４５０以下であり、より好ましくは４２０以下であり、さらに好ましくは３００以下である。下限値については、特に限定されるものではないが、例えば１００以上である。なお一般式（Ｉ）で表される化合物の好ましい一態様は、分子中に−ＮＨ−Ｃ（＝Ｏ）−ＮＲ−または−ＮＲ−Ｃ（＝Ｏ）−ＮＨ−で表される基を含まない。ここでＲは水素原子または置換基を表す。置換基としては、置換基群Ｔとして例示したものを挙げることができる。また、一般式（Ｉ）で表される化合物は、一態様では、「−芳香族環−ＮＨ−Ｃ（＝Ｏ）−Ｏ−」で表される構造を含まない方が好ましい。このような構造とすることにより、特にセルロースアシレートフィルムが光着色性を示すことを抑制することができる。また他の一態様では、一般式（Ｉ）で表される化合物は、「−芳香族環−ＮＨ−Ｃ（＝Ｏ）−Ｏ−」で表される構造を含んでもよい。
【００８５】
ｎ１、ｎ２は、それぞれ独立に０〜２０の整数を表し、ｎ１およびｎ２のいずれか一方は１以上の整数である。ｎ１、ｎ２は、０〜１０の整数が好ましく、０〜５の整数がさらに好ましく、０〜３の整数がより好ましい。
【００８６】
一般式（Ｉ）で表される化合物は、下記一般式（Ｉ−１）で表される化合物であることが好ましい。
一般式（Ｉ−１）
（Ｑ3−（Ｌ32−Ｌ31）n3−Ａ−（Ｌ41−Ｌ42）n4）m−Ｚ1
（一般式（Ｉ−１）中、Ｌ31およびＬ41は、それぞれ独立にアルキレン基を表し、アルキレン基は置換基を有していてもよい。Ｌ32およびＬ42はそれぞれ独立に単結合または−Ｏ−、−ＮＲ1−、−Ｓ−、および−Ｃ（＝Ｏ）−のいずれかまたはこれらの組み合わせからなる基を表す。Ｒ1は、水素原子または置換基を表す。ｎ３およびｎ４は、それぞれ独立に０〜２０の整数を表し、ｎ３およびｎ４のいずれか一方は１以上の整数であり、Ｌ31、Ｌ32、Ｌ41およびＬ42が複数存在する場合は、互いに同一でも異なっていてもよい。Ｑ3は、置換基を表し、Ｚ1はｍ価の連結基を表し、Ａは、＊−Ｏ−Ｃ（＝Ｏ）−ＮＨ−、または＊−ＮＨ−Ｃ（＝Ｏ）−Ｏ−を表す（＊はＬ41との結合位置を表す）。ｍは、２〜６の整数を表し、複数存在するＱ3およびＡは、それぞれ、互いに同一でも異なっていてもよい。また、Ｑ3およびＺ1の少なくとも一種は環状構造を含む。）
【００８７】
Ｌ31、Ｌ41は、それぞれ独立に一般式（Ｉ）中のＬ11、Ｌ21と同義である。Ｌ31またはＬ41の少なくとも一方は一般式（Ｉ）中のＬ11、Ｌ21と同義のアルキレン基であることが好ましく、両方が一般式（Ｉ）中のＬ11、Ｌ21と同義のアルキレン基であることがさらに好ましい。
Ｌ32、Ｌ42は、それぞれ独立に一般式（Ｉ）中のＬ12、Ｌ22と同義であり、好まましい範囲も同様である。
特に、（Ｌ41−Ｌ42）が表す連結基は、単結合またはアルキレン基が好ましく、（Ｌ32−Ｌ31）が表す連結基は、単結合、アルキレン基、または下記一般式（２Ａ）〜 (２E)のいずれかで表される基であることが好ましい。一般式（２Ａ）〜 (２Ｅ)の詳細は、上述の通りである。
一般式（２Ａ）  −｛Ｒbjb（ＣＲaＲc）ja−Ｏ−（Ｃ＝Ｏ）｝−＊
一般式（２Ｂ）  −｛Ｒbjb（ＣＲaＲc）ja−Ｏ｝−＊
一般式（２Ｃ）  −｛Ｒbjb（ＣＲaＲc）ja−（Ｃ＝Ｏ）Ｏ−｝−＊
一般式（２Ｄ）  −｛Ｒbjb（ＣＲaＲc）ja−ＮＲ1（Ｃ＝Ｏ）Ｏ−｝−＊
一般式（２Ｅ）  −｛Ｒbjb（ＣＲaＲc）ja−Ｏ−（Ｃ＝Ｏ）ＮＲ1｝−＊
（一般式（２Ａ）〜（２Ｅ）中、＊は、Ｑ3もしくはＺ1との結合位置、または隣接する基とＱ3もしくはＺ1側で結合する位置を表し、Ｒa等の詳細は、先に記載した通りである。）
【００８８】
ｎ３、ｎ４は、一般式（Ｉ）におけるｎ１およびｎ２と同義であり、好ましい範囲も同様である。
ｍは、２〜６の整数を表し、２〜３の整数が好ましい。
【００８９】
Ｑ3は置換基を表し、好ましくは、炭素数が１〜３０の直鎖状または分岐状のアルキル基、炭素数が６〜３０の環状基であり、環状基のみからなることが好ましい。Ｑ3は、さらに置換基を有していてもよく、置換基の具体例としては、上記置換基群Ｔが挙げられ、アリール基、アルキル基、アシル基、アルコキシ基が好ましい。しかしながら、Ｑ3は、置換基を有さない方が好ましい。
Ｑ3が含む環状基は、縮合環でもよいが、単環の方が好ましい。具体的には、脂肪族環（シクロヘキサン環など）、芳香環（ベンゼン環、ナフタレン環など）、などが挙げられ、芳香環が好ましく、芳香族炭素環がより好ましい。
Ｑ3は炭素数が６〜３０（より好ましくは６〜２０、さらに好ましくは６〜１０）のアリール基または炭素数が５〜３０（より好ましくは６〜２０、炭素数が６〜３０（より好ましくは６〜２０、さらに好ましくは６〜１０）のアリール基がさらに好ましく、ベンゼン環が特に好ましい。
ｍ個のＱ3はいずれかが環構造を含むことが好ましく、いずれも環構造を含むことが好ましく、芳香族基を含むことがより好ましい。
Ｑ3およびＺ1の少なくとも一種は１つ以上の環状構造を含むが、Ｑ3およびＺ1のいずれもが環状構造を含むことがより好ましい。また、Ｑ3およびＺ1の一方または両方に環状構造を含み、かつ一分子中に合計２〜４つの環状構造を有することが好ましく、２つまたは３つの環状構造を有することがより好ましい。
【００９０】
Ａは、＊−Ｏ−Ｃ（＝Ｏ）−ＮＨ−、または＊−ＮＨ−Ｃ（＝Ｏ）−Ｏ−を表す（＊はＬ41との結合位置を表す）。
【００９１】
Ｚ1は、ｍ価の連結基を表し、２〜６価の連結基であることが好ましく、２〜３価の連結基であることがより好ましく、２価の連結基であることがさらに好ましい。Ｚ1としては、直鎖、分岐または環状の脂肪族基および芳香族基の少なくとも１種を含む基であることが好ましく、分岐または環状の脂肪族基および芳香族基の少なくとも１種を含む基であることがより好ましく、環状の脂肪族基および芳香族基の少なくとも１種を含む基であることがさらに好ましく、環状の脂肪族基を含む基であることが特に好ましい。
Ｚ1は、直鎖、分岐または環状の脂肪族基および芳香族基の少なくとも１種のみからなっていてもよいし、これらの基と、酸素原子、直鎖または分岐のアルキレン基との組み合わせであることも好ましい。Ｚ1として含まれる脂肪族基は飽和脂肪族基であることが好ましい。
分岐または環状の脂肪族基および芳香族基の少なくとも１種を含む基とすることにより、剛直な構造となるため、この化合物を含むことでフィルムの表面硬度が更に向上する傾向にある。Ｚ1を構成する炭素数は３〜２０が好ましく、４〜１５がより好ましい。
Ｚ1は、置換基を有していてもよく、置換基の具体例としては、上記置換基群Ｔが挙げられるが、置換基を有さない方が好ましい。
具体的には、以下に例示される連結基が好ましい。なお、＊はＬ41と結合する位置を表す。
【００９２】
【化１２】
2014133041.tif 000013
【００９３】
【化１３】
2014133041.tif 000014
【００９４】
一般式（Ｉ−１）で表される化合物は、環状構造として脂肪族炭素環または芳香族炭素環を含むことが好ましい。また、一般式（Ｉ−１）で表される化合物は、Ｑ3がいずれも芳香族基（好ましくはベンゼン環）を有するか、Ｚ1が環状の脂肪族基または芳香族基を有することが好ましく、Ｑ3がいずれも無置換の芳香族基（好ましくは、無置換ベンゼン環）からなるか、Ｚ1が環状の脂肪族基を有することがより好ましく、Ｑ3がいずれも無置換の芳香環基（好ましくは、無置換ベンゼン環）からなるか、Ｚ1が環状の脂肪族基からなることがさらに好ましく、Ｑ3がいずれも無置換の芳香族基（好ましくは、無置換ベンゼン環）からなり、Ｚ1が環状の脂肪族基からなることが特に好ましい。
【００９５】
一般式（Ｉ）で表される化合物は、下記一般式（Ｉ−２）で表される化合物であることが好ましい。
一般式（Ｉ−２）
（Ｑ4−（Ｌ52−Ｌ51）n5−Ａ−（Ｌ61−Ｌ62）n6）m1−Ｚ2
（一般式（Ｉ−２）中、Ｌ51およびＬ61は、それぞれ独立にアルキレン基を表し、アルキレン基は置換基を有していてもよい。Ｌ52およびＬ62は単結合または−Ｏ−、−ＮＲ1−、−Ｓ−、および−Ｃ（＝Ｏ）−のいずれかまたはこれらの組み合わせからなる基を表す。Ｒ1は、水素原子または置換基を表す。ｎ５およびｎ６は、それぞれ０〜２０の整数を表すが、ｎ５およびｎ６のどちらか一方は１以上の整数であり、Ｌ51、Ｌ52、Ｌ61およびＬ62が複数存在する場合は、互いに同一でも異なっていてもよい。Ｑ4は、置換もしくは無置換のフェニル基、置換もしくは無置換のシクロヘキシル基、メチル基、エチル基、プロピル基、イソプロピル基またはｔ−ブチル基を表し、Ｚ2は、直鎖、分岐または環状の脂肪族基および芳香族基の少なくとも１種を含む基を表し、Ａは、＊−Ｏ−Ｃ（＝Ｏ）−ＮＨ−、または＊−ＮＨ−Ｃ（＝Ｏ）−Ｏ−を表す（＊はＬ61との結合位置を表す）。ｍ１は、２または３の整数を表し、複数存在するＱ4およびＡは、それぞれ、互いに同一でも異なっていてもよい。また、Ｚ2および複数存在するＱ4の少なくとも１つは環状構造を含む。）
【００９６】
Ｌ51、Ｌ61は、それぞれ独立に一般式（Ｉ）中のＬ11、Ｌ21と同義であり、好ましい範囲も同様である。
Ｌ52、Ｌ62は、それぞれ独立に一般式（Ｉ）中のＬ12、Ｌ22と同義であり、好ましい範囲も同様である。
特に、（Ｌ61−Ｌ62）が表す連結基は、単結合またはアルキレン基が好ましい。（Ｌ52−Ｌ51）が表す連結基は、単結合、アルキレン基、または下記一般式（２Ａ）〜（２Ｅ）のいずれかで表される基であることが好ましい。一般式（２Ａ）〜（２Ｅ）の詳細は、上述の通りである。
一般式（２Ａ）  −｛Ｒbjb（ＣＲaＲc）ja−Ｏ−（Ｃ＝Ｏ）｝−＊
一般式（２Ｂ）  −｛Ｒbjb（ＣＲaＲc）ja−Ｏ｝−＊
一般式（２Ｃ）  −｛Ｒbjb（ＣＲaＲc）ja−（Ｃ＝Ｏ）Ｏ−｝−＊
一般式（２Ｄ）  −｛Ｒbjb（ＣＲaＲc）ja−ＮＲ1（Ｃ＝Ｏ）Ｏ−｝−＊
一般式（２Ｅ）  −｛Ｒbjb（ＣＲaＲc）ja−Ｏ−（Ｃ＝Ｏ）ＮＲ1｝−＊
（一般式（２Ａ）〜（２Ｅ）中、＊は、Ｑ4またはＺ2との結合位置、または隣接する基とＱ4もしくはＺ2側で結合する位置を表し、Ｒa等の詳細は、先に記載した通りである。）
【００９７】
Ｑ4は、置換もしくは無置換のフェニル基、置換もしくは無置換のシクロヘキシル基、メチル基、エチル基、プロピル基、イソプロピル基またはｔ−ブチル基を表す。一般式（Ｉ−２）中、ｍ１は２または３の整数を表すため、一般式（１−２）で表される化合物には複数（ｍ個）のＱ4が存在する。これら複数のＱ4およびＺ2の少なくとも１つは、環状構造を含む。
【００９８】
Ｑ4で表されるフェニル基は、置換基を有していてもよく、無置換であってもよく、無置換のフェニル基であることが好ましい。
Ｑ4で表されるシクロヘキシル基も、置換基を有していてもよく、無置換であってもよく、無置換のシクロヘキシル基であることが好ましい。
フェニル基、シクロヘキシル基に置換してもよい置換基の具体例としては、上記置換基群Ｔが挙げられる。
置換基群Ｔの置換位置については特に制限はなく、オルト、メタ及びパラ位のいずれの位置が置換されていてもよい。置換基は、ハロゲン原子、アルキル基、アルコキシ基が好ましく、炭素数１〜３のアルキル基または炭素数１〜３のアルコキシ基がより好ましい。
Ｑ4としては、無置換のフェニル基、無置換のシクロヘキシル基、またはメチル基が、より好ましい例として挙げられる。
【００９９】
Ｚ2は、分岐または環状の脂肪族基および芳香族基の少なくとも１種を含む基であり、環状の脂肪族基および芳香族基の少なくとも１種を含む基であることが好ましく、環状の脂肪族基を含む基であることが特に好ましい。Ｚ2に含まれる環状構造は、脂肪族炭素環または芳香族炭素環であることが好ましい。
Ｚ2は、分岐または環状の脂肪族基および芳香族基の少なくとも１種のみからなっていてもよいし、これらの基と、酸素原子、直鎖または分岐のアルキレン基との組み合わせであることも好ましい。Ｚ2として含まれる脂肪族基は飽和脂肪族基であることが好ましい。
Ｚ2を構成する炭素数は３〜２０が好ましく、４〜１５がより好ましい。
Ｚ2は、置換基を有していてもよく、置換基の具体例としては、上記置換基群Ｔが挙げられるが、置換基を有さない方が好ましい。
Ｚ2の具体例は、上述のＺ1のうち、分岐または環状の脂肪族基および芳香族基の少なくとも１種を含む基が例示される。
【０１００】
ｎ５およびｎ６は、一般式（Ｉ）中のｎ１、ｎ２と同義であり、好ましい範囲も同様である。
ｍ１は、２〜３の整数を表し、２が好ましい。
【０１０１】
一般式（Ｉ）で表される化合物の好ましい態様としては、下記一般式（Ｉ−３）で表される化合物を挙げることができる。
【０１０２】
【化１４】
2014133041.tif 000015
（一般式（Ｉ−３）中、Ｌ71およびＬ81は、それぞれ独立にアルキレン基を表し、アルキレン基は置換基を有していてもよい。Ｌ72およびＬ82はそれぞれ独立に単結合または−Ｏ−、−ＮＲ1−、−Ｓ−、および−Ｃ（＝Ｏ）−のいずれかまたはこれらの組み合わせからなる基を表す。Ｒ1は、水素原子または置換基を表す。ｎ７およびｎ８は、それぞれ独立に０〜２０の整数を表すが、ｎ７およびｎ８のいずれか一方は１以上の整数であり、Ｌ71、Ｌ72、Ｌ81およびＬ82が複数存在する場合は、互いに同一でも異なっていてもよい。Ｑ5は、置換もしくは無置換のフェニル基、置換もしくは無置換のシクロヘキシル基、メチル基、エチル基、プロピル基、イソプロピル基またはｔ−ブチル基を表す。Ａは、＊−Ｏ−Ｃ（＝Ｏ）−ＮＨ−、または＊−ＮＨ−Ｃ（＝Ｏ）−Ｏ−を表し（＊はＬ81との結合位置を表す）、Ｒ2aは炭素数１〜３のアルキル基を表す。ｍ２は、２または３の整数を表し、複数存在するＱ5およびＡは、それぞれ、互いに同一でも異なっていてもよい。ａは、０〜１０の整数を表し、ａが１以上の整数の場合、複数存在するＲ2aは、互いに同一でも異なっていてもよい。）
【０１０３】
Ｌ71、Ｌ81は、それぞれ独立に一般式（Ｉ）中のＬ11、Ｌ21と同義であり、好ましい範囲も同様である。
Ｌ72、Ｌ82は、それぞれ独立に一般式（Ｉ）中のＬ12、Ｌ22と同義であり、好ましい範囲も同様である。
ｎ７、ｎ８は、それぞれ独立に一般式（Ｉ）中のｎ１、ｎ２と同義であり、好ましい範囲も同様である。
【０１０４】
（Ｌ72−Ｌ71）が表す連結基は、一般式（Ｉ−２）における（Ｌ52−Ｌ51）が表す連結基と同義であり、好ましい範囲も同様である。
（Ｌ81−Ｌ82）が表す連結基は、一般式（Ｉ−２）における（Ｌ62−Ｌ61）と同義であり、好ましい範囲も同様である。
中でも、一般式（Ｉ−３）において、（Ｌ72−Ｌ71）が表す連結基および（Ｌ81−Ｌ82）が表す連結基は、一態様では、前述の一般式（２Ａ）または一般式（２Ｂ）で表される連結基であることが好ましい。他の一態様では、前述の一般式（２Ｄ）または一般式（２Ｅ）で表される連結基が好ましい。
【０１０５】
Ｒ2aは炭素数１〜３のアルキル基を表し、メチル基、エチル基、プロピル基、イソプロピル基などが挙げられる。Ｒ2aは好ましくは、メチル基である。
【０１０６】
ｍ２は、２または３の整数を表し、２が好ましい。ａは、０〜１０の整数を表し、０〜６であることが本発明の効果が効果的に発現されるため好ましい。
【０１０７】
Ｑ5は、一般式（Ｉ−２）中のＱ4と同義であり、好ましい範囲も同様である。
【０１０８】
一般式（Ｉ−３）中のシクロヘキサン環における２または３個の側鎖の結合位置の具体例としては下記が挙げられる。
下記の＊は
【化１５】
2014133041.tif 000016
に連結する位置である。
【化１６】
2014133041.tif 000017
【０１０９】
上記シクロヘキサン環は、好ましくは、下記で示される構造である。
【０１１０】
【化１７】
2014133041.tif 000018
【０１１１】
一般式（Ｉ−３）中、Ｑ5が置換または無置換のフェニル基である場合、一般式（Ｉ−３）で表される化合物は、下記一般式（Ｉ−３−１）で表される。
【０１１２】
【化１８】
2014133041.tif 000019
（一般式（Ｉ−３−１）中、Ｒ1aは炭素数１〜３のアルキル基、または炭素数１〜３のアルコキシ基を表す。ａ１は０〜５の整数を表し、ａ１が１以上の整数の場合、複数存在するＲ1aは、互いに同一でも異なっていてもよい。Ｌ71、Ｌ72、Ｌ81、Ｌ82、ｎ７、ｎ８、ｍ２、Ｒ2a、ａは、それぞれ一般式（Ｉ−３）と同義であり、好ましい範囲も同様である。）
【０１１３】
Ｒ1aは炭素数１〜３のアルキル基または、炭素数１〜３のアルコキシ基を表し、メチル基、エチル基、プロピル基、イソプロピル基、メトキシ基、エトキシ基などが挙げられ、好ましくは、メチル基、メトキシ基である。
【０１１４】
ａ１は、０〜５の整数を表し、０〜３が好ましく、０がより好ましい。
【０１１５】
一般式（Ｉ）で表される化合物の好ましい態様としては、下記一般式（Ｉ−４）で表される化合物を挙げることもできる。
【０１１６】
【化１９】
2014133041.tif 000020
【０１１７】
一般式（Ｉ−４）中、Ｑ5、Ｌ71、Ｌ72、Ｌ81、Ｌ82、Ａ、ｎ７、ｎ８、ｍ２、それぞれ一般式（Ｉ−３）と同義である。Ｒ2bは炭素数１〜３のアルキル基を表す。ｂは、０〜５の整数を表し、ｂが１以上の整数の場合、複数存在するＲ2bは、互いに同一でも異なっていてもよい。
【０１１８】
一般式（Ｉ−４）中、（Ｌ72−Ｌ71）n7が表す連結基は、一般式（Ｉ−２）における（Ｌ52−Ｌ51）n5が表す連結基と同義であり、好ましい範囲も同様である。
一般式（Ｉ−４）中、（Ｌ81−Ｌ82）n8が表す連結基は、一般式（Ｉ−２）における（Ｌ62−Ｌ61）n6と同義であり、好ましい範囲も同様である。
中でも、一般式（Ｉ−４）において、（Ｌ72−Ｌ71）が表す連結基および（Ｌ81−Ｌ82）が表す連結基は、一態様では、前述の一般式（２Ａ）または一般式（２Ｂ）で表される連結基であることが好ましい。他の一態様では、前述の一般式（２Ｄ）または一般式（２Ｅ）で表される連結基が好ましい。
【０１１９】
一般式（Ｉ−４）中、Ｑ5、Ａ、ｍ２の好ましい範囲は、それぞれ一般式（Ｉ−３）と同様である。
【０１２０】
Ｒ2bは炭素数１〜３のアルキル基を表し、メチル基、エチル基、プロピル基、イソプロピル基などが挙げられる。Ｒ2bは好ましくは、メチル基である。
【０１２１】
ｂは、０〜５の整数を表し、０〜２であることがより好ましく、０であることが光着色の抑制の観点でさらに好ましい。
【０１２２】
一般式（Ｉ−４）中のベンゼン環における２または３個の側鎖の結合位置の具体例としては下記が挙げられる。
下記の＊は
【化２０】
2014133041.tif 000021
に連結する位置である。
【０１２３】
【化２１】
2014133041.tif 000022
【０１２４】
一般式（Ｉ−４）中、Ｑ5が置換または無置換のフェニル基である場合、一般式（Ｉ−４）で表される化合物は、下記一般式（Ｉ−４−１）で表される。
【０１２５】
【化２２】
2014133041.tif 000023
（一般式（Ｉ−４−１）中、Ｒ1bは炭素数１〜３のアルキル基、または炭素数１〜３のアルコキシ基を表す。ｂ１は０〜５の整数を表し、ｂ１が１以上の整数の場合、複数存在するＲ1bは、互いに同一でも異なっていてもよい。Ｌ71、Ｌ72、Ｌ81、Ｌ82、ｎ７、ｎ８、ｍ２、Ｒ2b、ｂは、それぞれ一般式（Ｉ−４）と同義であり、好ましい範囲も同様である。）
【０１２６】
Ｒ1bは炭素数１〜３のアルキル基または、炭素数１〜３のアルコキシ基を表し、メチル基、エチル基、プロピル基、イソプロピル基、メトキシ基、エトキシ基などが挙げられ、好ましくは、メチル基、メトキシ基である。
【０１２７】
ｂ１は、０〜５の整数を表し、０〜３が好ましく、０がより好ましい。
【０１２８】
一般式（Ｉ）で表される化合物の好ましい態様としては、下記一般式（Ｉ−５）で表される化合物を挙げることもできる。
【０１２９】
【化２３】
2014133041.tif 000024
【０１３０】
一般式（Ｉ−５）中、Ｑ5、Ｌ71、Ｌ72、Ｌ81、Ｌ82、Ａ、ｎ７、ｎ８は、それぞれ一般式（Ｉ−３）と同義である。
【０１３１】
一般式（Ｉ−５）中、（Ｌ72−Ｌ71）n7が表す連結基は、一般式（Ｉ−２）における（Ｌ52−Ｌ51）n5が表す連結基と同義であり、好ましい範囲も同様である。
一般式（Ｉ−５）中、（Ｌ81−Ｌ82）n8が表す連結基は、一般式（Ｉ−２）における（Ｌ62−Ｌ61）n6と同義であり、好ましい範囲も同様である。
【０１３２】
一般式（Ｉ−５）中、Ｑ5、Ａの好ましい範囲は、それぞれ一般式（Ｉ−３）同様である。
【０１３３】
一般式（Ｉ−５）中、ｍ３は、１または２を表し、好ましくは１である。
【０１３４】
一般式（Ｉ−５）中、Ｒ3およびＲ4は、それぞれ独立に水素原子またはメチル基を表し、Ｒ3およびＲ4が水素原子であるか、またはＲ3およびＲ4がメチル基であることが好ましい。
【０１３５】
一般式（Ｉ−５）中、複数存在するＱ5、Ｌ71、Ｌ72、Ｌ81、Ｌ82、Ａ、ｎ７、ｎ８、ｍ３は、互いに同一であっても異なっていてもよい。
【０１３６】
一般式（Ｉ−５）で表される化合物の好ましい態様としては、下記一般式（Ｉ−５−１）を挙げることができる。
【０１３７】
【化２４】
2014133041.tif 000025
【０１３８】
一般式（Ｉ−５−１）中、Ｑ5、Ｌ71、Ｌ72、Ｌ81、Ｌ82、Ａ、ｎ７、ｎ８、ｍ３、Ｒ3、Ｒ4は、それぞれ一般式（Ｉ−５）と同義であり、好ましい範囲も同様である。
【０１３９】
一般式（Ｉ−３）、（Ｉ−４）または（Ｉ−５）で表される化合物において、光着色の抑制の観点から、好ましい態様として、一般式（Ｉ−３）または（Ｉ−４）で表される化合物を挙げることができる。
【０１４０】
一般式（Ｉ）で表される化合物の好ましい態様としては、下記一般式（ＩＩ）で表される化合物および下記一般式（ＩＩＩ）で表される化合物を挙げることができる。これら化合物は、セルロースアシレートフィルム用添加剤として有用である。
【０１４１】
【化２５】
2014133041.tif 000026
【０１４２】
【化２６】
2014133041.tif 000027
（一般式（ＩＩ）、（ＩＩＩ）中、Ｌ1aおよびＬ1bは、それぞれ独立に単結合、アルキレン基、または前述の一般式（２A）〜（２E）のいずれかで表される基の１つ、または一般式（２Ａ）〜（２Ｅ）のいずれかで表される基およびアルキレン基の２つもしくは３つの組み合わせからなる基を表し、Ｑ1aおよびＱ1bは、それぞれ独立に置換基を表し、ただしＱ1aおよびＱ1bの少なくとも一方は、炭素数１〜３のアルキル基または炭素数１〜３のアルコキシ基により置換されていてもよいフェニル基を表す。）
【０１４３】
一態様では、一般式（ＩＩ）、（ＩＩＩ）中、Ｌ1aおよびＬ1bは、それぞれ独立に単結合、アルキレン基、下記一般式（２Ａ−１）〜（２Ｅ−１）のいずれかで表される基の１つ、または下記一般式（２Ａ−１）〜（２Ｅ−１）のいずれかで表される基の１つ以上とアルキレン基の１つ以上との組み合わせ、例えば２つまたは３つの組み合わせからなる基を表す。
一般式（２Ａ−１）  −｛（ＣＲaＲc）ja−Ｏ−（Ｃ＝Ｏ）｝−＊
一般式（２Ｂ−１）  −｛（ＣＲaＲc）ja−Ｏ｝−＊
一般式（２Ｃ−１）  −｛（ＣＲaＲc）ja−（Ｃ＝Ｏ）Ｏ−｝−＊
一般式（２Ｄ−１）  −｛（ＣＲaＲc）ja−ＮＲ1（Ｃ＝Ｏ）Ｏ−｝−＊
一般式（２Ｅ−１）  −｛（ＣＲaＲc）ja−Ｏ−（Ｃ＝Ｏ）ＮＲ1｝−＊
（一般式（２Ａ−１）〜（２Ｅ−１）中、＊は、Ｑ1aもしくはＱ1bとの結合位置または隣接する基とＱ1aもしくはＱ1b側で結合する位置を表し、ＲaおよびＲcは、それぞれ独立に水素原子または炭素数１〜３のアルキル基を表し、ｊａは１以上の整数を表し、Ｒa、Ｒcが複数存在する場合、複数のＲa、Ｒcはそれぞれ同一であっても異なっていてもよい。Ｒ1は、水素原子または炭素数１〜４のアルキル基を表し、Ｒ1が複数存在する場合、複数のＲ1はそれぞれ同一であっても異なっていてよい。）
【０１４４】
Ｌ1aおよびＬ1bは、それぞれ独立に単結合、アルキレン基、下記一般式（２Ａ−１）〜（２Ｅ−１）のいずれかで表される基の１つ、または下記一般式（２Ａ−１）〜（２Ｅ−１）のいずれかで表される基およびアルキレン基の２つ以上、例えば２つまたは３つの組み合わせからなる基を表す。一般式（２Ａ−１）〜（２Ｅ−１）のＲａ、Ｒc、Ｒ1、ｊａについては、一般式（２Ａ）〜（２Ｅ）におけるＲａ、Ｒc、Ｒ1、ｊａと同様である。
上記アルキレン基としては、メチレン基、エチレン基等を挙げることができる。
Ｌ1aおよびＬ1bは、一般式（２Ａ−１）〜（２Ｅ−１）のいずれかで表される基の１つ、一般式（２Ａ−１）〜（２Ｅ−１）のいずれかで表される基の２つ以上の組み合わせからなる基、または下記一般式（２Ａ−１）〜（２Ｅ−１）のいずれかで表される基の１つ以上とアルキレン基の１つ以上との組み合わせからなる基であることが好ましい。上記組み合わせは、例えば、上述の基の２つまたは３つからなる組み合わせである。
【０１４５】
Ｑ1aおよびＱ1bは、それぞれ独立に置換基を表し、置換基としては上記置換基群Ｔが挙げられる。ただし、Ｑ1aおよびＱ1bの少なくとも一方は、炭素数１〜３のアルキル基または炭素数１〜３のアルコキシ基により置換されていてもよいフェニル基を表し、Ｑ1aおよびＱ1bの両方が、炭素数１〜３のアルキル基または炭素数１〜３のアルコキシ基により置換されていてもよいフェニル基を表すことが好ましい。Ｑ1aおよびＱ1bの両方が、無置換フェニル基であることがより好ましい。
【０１４６】
上記フェニル基を置換する炭素数１〜３のアルキル基、炭素数１〜３のアルコキシ基の詳細は、一般式（Ｉ−３−１）におけるＲ1aについて記載した通りである。
【０１４７】
一般式（ＩＩ）に含まれる一般式（２Ａ−１）〜（２Ｃ−１）のいずれかで表される基について、ｊａは２以上の整数を表すことが好ましく、２〜５の範囲の整数を表すことがより好ましく、２または３であることがさらに好ましい。ｊｃは１〜３の整数の整数を表すことが好ましく、１または２であることがより好ましい。
【０１４８】
一般式（ＩＩ）で表される化合物の好ましい態様としては、下記一般式（ＩＩ−１)を挙げることができる。
【０１４９】
【化２７】
2014133041.tif 000028
（一般式（ＩＩ−１）中、Ｌ11aおよびＬ11bは、それぞれ独立に、単結合、アルキレン基、下記一般式（２Ａ−１）〜（２Ｅ−１）のいずれかで表される基の１つ、下記一般式（２Ａ−１）〜（２Ｅ−１）のいずれかで表される基の２つ以上の組み合わせからなる基、または下記一般式（２Ａ−１）〜（２Ｅ−１）のいずれかで表される基の１つ以上とアルキレン基の１つ以上との組み合わせからなる基を表し、Ｑ11aおよびＱ11bは、それぞれ独立に置換基を表し、ただしＱ11aおよびＱ11bの少なくとも一方は、炭素数１〜３のアルキル基または炭素数１〜３のアルコキシ基により置換されていてもよいフェニル基を表す。
一般式（２Ａ−１）  −｛（ＣＲaＲc）ja−Ｏ−（Ｃ＝Ｏ）｝−＊
一般式（２Ｂ−１）  −｛（ＣＲaＲc）ja−Ｏ｝−＊
一般式（２Ｃ−１）  −｛（ＣＲaＲc）ja−（Ｃ＝Ｏ）Ｏ−｝−＊
一般式（２Ｄ−１）  −｛（ＣＲaＲc）ja−ＮＲ1（Ｃ＝Ｏ）Ｏ−｝−＊
一般式（２Ｅ−１）  −｛（ＣＲaＲc）ja−Ｏ−（Ｃ＝Ｏ）ＮＲ1｝−＊
（一般式（２Ａ−１）〜（２Ｅ−１）中、＊は、Ｑ11aもしくはＱ11bとの結合位置または隣接する基とＱ11aもしくはＱ11b側で結合する位置を表し、ＲaおよびＲcは、それぞれ独立に水素原子または炭素数１〜３のアルキル基を表し、Ｒ1は、水素原子または炭素数１〜４のアルキル基を表し、ｊａは１以上の整数を表し、Ｒa、Ｒc、Ｒ1が複数存在する場合、複数のＲa、Ｒc、Ｒ1はそれぞれ同一であっても異なっていてもよい。）
【０１５０】
一般式(II−１)中、Ｑ11a、Ｑ11b、Ｌ11a、Ｌ11bの詳細は、それぞれ一般式（ＩＩ）中のＱ1a、Ｑ1b、Ｌ1a、Ｌ1bと同様である。
【０１５１】
一態様では、Ｌ11aおよびＬ11bは、それぞれ独立に、下記一般式（２Ａ−１）〜（２Ｅ−１）のいずれかで表される基の１つ、下記一般式（２Ａ−１）〜（２Ｅ−１）のいずれかで表される基の２つ以上の組み合わせからなる基、または下記一般式（２Ａ−１）〜（２Ｅ−１）のいずれかで表される基の１つ以上とアルキレン基の１つ以上との組み合わせからなる基を表す。上記組み合わせは、例えば、上述の基の２つまたは３つの組み合わせからなる。
【０１５２】
一般式(III)で表される化合物の好ましい態様としては、下記一般式(III−１)を挙げることができる。
【０１５３】
【化２８】
2014133041.tif 000029
（一般式（ＩＩＩ−１）中、Ｌ11aおよびＬ11bは、それぞれ独立に、単結合、アルキレン基、下記一般式（２Ａ−１）もしくは（２Ｃ−１）〜（２Ｅ−１）のいずれかで表される基の１つ、下記一般式（２Ａ−１）もしくは（２Ｃ−１）〜（２Ｅ−１）のいずれかで表される基の２つ以上の組み合わせからなる基、または下記一般式（２Ａ−１）もしくは（２Ｃ−１）〜（２Ｅ−１）のいずれかで表される基の１つ以上とアルキレン基の１つ以上との組み合わせからなる基を表し、Ｑ11aおよびＱ11bは、それぞれ独立に置換基を表し、ただしＱ11aおよびＱ11bの少なくとも一方は、炭素数１〜３のアルキル基または炭素数１〜３のアルコキシ基により置換されていてもよいフェニル基を表す。
一般式（２Ａ−１）  −｛（ＣＨＲa）ja−Ｏ−（Ｃ＝Ｏ）｝jc−＊
一般式（２Ｃ−１）  −｛（ＣＨＲa）ja−（Ｃ＝Ｏ）Ｏ−｝jc−＊
一般式（２Ｄ−１）  −｛（ＣＲaＲc）ja−ＮＲ1（Ｃ＝Ｏ）Ｏ−｝−＊
一般式（２Ｅ−１）  −｛（ＣＲaＲc）ja−Ｏ−（Ｃ＝Ｏ）ＮＲ1｝−＊
一般式（２Ａ−１）、（２Ｃ−１）〜（２Ｅ−１）中、＊は、Ｑ11aもしくはＱ11bとの結合位置または隣接する基とＱ11aもしくはＱ11b側で結合する位置を表し、ＲaおよびＲcは水素原子または炭素数１〜３のアルキル基を表し、ｊａは１以上の整数を表し、Ｒ1は、水素原子または炭素数１〜４のアルキル基を表し、Ｒa、Ｒc、Ｒ1が複数存在する場合、複数のＲa、Ｒc、Ｒ1はそれぞれ同一であっても異なっていてもよい。）
【０１５４】
一般式(III−１)中、Ｑ11a、Ｑ11b、Ｌ11a、Ｌ11bの詳細は、それぞれ一般式（ＩＩＩ）中のＱ1a、Ｑ1b、Ｌ1a、Ｌ1bと同様である。
【０１５５】
一態様では、Ｌ11aおよびＬ11bは、それぞれ独立に、下記一般式（２Ａ−１）〜（２Ｅ−１）のいずれかで表される基の１つ、下記一般式（２Ａ−１）〜（２Ｅ−１）のいずれかで表される基の２つ以上の組み合わせからなる基、または下記一般式（２Ａ−１）〜（２Ｅ−１）のいずれかで表される基の１つ以上とアルキレン基の１つ以上との組み合わせからなる基を表す。上記組み合わせは、例えば、上述の基の２つまたは３つの組み合わせからなる。
【０１５６】
以下、本発明で好ましく用いられる一般式（Ｉ）で表される化合物を例示するが、本発明はこれらに限定されるものではない。
ここで、（１−１−ｋ）における「ｋ」は、化合物中のｋの数と同一の数である。例えば、ｋ＝２のとき、化合物番号は、（１−１−２）となり、化合物中の−（ＣＨ２）k−のｋが２であることを意味している。以下の化合物についても同様に考える。
【０１５７】
【化２９】
2014133041.tif 000030
【０１５８】
【化３０】
2014133041.tif 000031
【０１５９】
【化３１】
2014133041.tif 000032
【０１６０】
【化３２】
2014133041.tif 000033
【０１６１】
【化３３】
2014133041.tif 000034
【０１６２】
【化３４】
2014133041.tif 000035
【化３５】
2014133041.tif 000036
【０１６３】
【化３６−１】
2014133041.tif 000037
【化３６−２】
2014133041.tif 000038
【０１６４】
【化３７】
2014133041.tif 000039
【０１６５】
【化３８】
2014133041.tif 000040
【０１６６】
【化３９】
2014133041.tif 000041
【０１６７】
一般式（Ｉ）で表される化合物は既知の方法により製造することができる。
例えば、アルキルまたはアリールイソシアネートへのアルコールの付加反応、あるいはアミンとカーボネートの縮合反応などにより得ることができる。
アルキルまたはアリールイソシアネートへのアルコールの付加反応の際、触媒を用いることも好ましく、触媒として、アミン類、亜鉛、スズなどの金属有機酸塩もしくは金属キレート化合物、亜鉛、スズ、ビスマスなどの有機金属化合物などの従来公知のウレタン化触媒を使用できる。ウレタン化触媒としては、例えば、ジブチルスズジラウレート、ジブチルスズジアセテートなどが好ましく用いられる。
【０１６８】
一般式（Ｉ）で表される化合物としては、多価のイソシアネート（ジイソシアネート、トリイソシアネート、など）と一価のアルコールの組み合わせ、および、多価アルコールと一価のイソシアネートの組み合わせのいずれも好ましく用いることができる。
【０１６９】
多価のイソシアネート成分の例としては、エチレンジイソシアネート、トリメチレンジイソシアネート、テトラメチレンジイソシアネート、ヘキサメチレンジイイソシアネート、イソホロンジイソシアネート、等の脂肪族ジイソシアネート、ｐ−フェニレンジイソシアネート、トリレンジイイソシアネート、ｐ・ｐ’−ジフェニルメタンジイソシアネート、１，５−ナフチレンジイソシアネート等の芳香族ジイソシアネート、およびｍ−キシリレンジイソシアネートなどが挙げられるが、これらに制限されるものではない。これらのうち、光着色の抑制の観点から、脂肪族ジイソシアネート、共役系が切断されているｍ−キシリレンジイソシアネートが好ましい。
一価のイソシアネート成分の例としては、フェニルイソシアネート、ベンジルイソシアネート、ブチルイソシアネートなどが挙げられるが、これらに制限されるものではない。
多価アルコールの例としては、エチレングリコール、ジエチレングリコール、トリエチレングリコール、テトラエチレングリコール、１，２−プロパンジオール、１，３−プロパンジオール、ジプロピレングリコール、トリプロピレングリコール、１，３−ブタンジオール、１，４−ブタンジオール、１，５−ペンタンジオール、１，６−ヘキサンジオール、トリメチロールプロパン、トリメチロールエタン、グリセリン等を挙げることができる。
一価のアルコールの例としては、置換または無置換のアルコールがあげられる。アルコール成分として、芳香環を含むことも好ましく、ベンジルアルコール、フェネチルアルコール、フェノキシエタノールなどがあげられる。
【０１７０】
一般式（Ｉ）で表される化合物の分子量としては、２３０〜２０００の範囲であることが好ましく、２５０〜１５００の範囲であることがより好ましく、３００〜１０００の範囲であることがさらに好ましく、３５０〜８００の範囲であることが一層好ましい。
分子量が２３０以上であればフィルムからの揮散を抑制するのに優れ、分子量が２０００以下であればセルロースアシレートとの相溶性が十分となり、ヘイズの上昇を防ぐことができるので好ましい。
【０１７１】
一般式（Ｉ）で表される化合物の親水性の程度はＬｏｇＰ値として表すことができる。ＬｏｇＰにおけるＰとは、ｎ−オクタノール−水系での分配係数を表し、ｎ−オクタノールと水を用いて測定することができるが、これら分配係数は、ＣｌｏｇＰ値推算プログラム（Daylight Chemical Information Systems 社のPC Modelsに組み込まれたＣＬＯＧＰプログラム）を使用して推算値ＣＬｏｇＰ値として求めることもできる。ＣｌｏｇＰとしては、−１．０〜１２．０が好ましく、１．０〜１０．０がより好ましく、２．０〜８．０がさらに好ましい。
また、一般式（Ｉ）で表される化合物の融点は、−５０〜２５０℃であることが好ましく、−３０〜２００℃であることがより好ましい。このような範囲とすることにより、本発明の効果がより効果的に発揮される傾向にある。
融点の測定方法としては、特に制限はなく、公知の方法の中から適宜選択することができるが、例えば、微量融点測定装置などを用いて測定する方法が挙げられる。
【０１７２】
［第二の態様のセルロースアシレートフィルム］
第二の態様のセルロースアシレートフィルムは、下記一般式（Ａ−１００）で表される化合物を含有する。このような化合物を用いることにより、セルロースアシレートフィルムの表面硬度を発現させることが可能となり、更に、光着色性の弊害を低減することもできる。加えて上記化合物は、低揮散性を示すことができるため、透明性の高いフィルムの提供にも寄与することができる。
一般式（Ａ−１００）
ＱA−（Ｌ102−Ｌ101）na−ＮＲ100−Ｃ（＝Ｏ）−ＮＨ−（Ｌ103−Ｌ104）nb−ＱB
（一般式（Ａ−１００）中、Ｒ100は水素原子または置換基を表す；Ｌ101およびＬ103は、それぞれ独立にアルキレン基を表し、アルキレン基は置換基を有していてもよい。Ｌ102およびＬ104はそれぞれ独立に単結合または−Ｏ−、−ＮＲ100a−、−Ｓ−、−Ｃ（＝Ｏ）−のいずれかまたはこれらの組み合わせからなる基を表す。Ｒ100aは、水素原子または置換基を表す。ｎａおよびｎｂは、それぞれ独立に０〜２０の整数を表し、Ｌ101、Ｌ102、Ｌ103およびＬ104が複数存在する場合は、互いに同一でも異なっていてもよい。ＱAおよびＱBは、それぞれ独立に置換基を表し、ＱAおよびＱBの少なくとも一方は環状構造を含む。ｎａがゼロを表し、かつＱAが環状構造を含む場合、ＱAに含まれる環状構造は、−ＮＲ100−中のＲ100とともに形成された環状構造であってもよい。ただし、一分子中の−ＮＨ−（Ｃ＝Ｏ）−ＮＨ−で表される２価の連結基の数は０または１である。）
【０１７３】
Ｌ101およびＬ103が表すアルキレン基としては、炭素数１〜２０のアルキレン基が好ましく、炭素数１〜１２のアルキレン基がより好ましく、炭素数１〜８のアルキレン基がさらに好ましく、炭素数１〜３のアルキレン基が特に好ましく、メチレン基、エチレン基、またはプロピレン基が最も好ましい。アルキレン基は、直鎖状、分枝状、環状のいずれであってもよく、直鎖状、分岐状であることが好ましい。アルキレン基の具体例としては、メチレン基、エチレン基、プロピレン基、ブチレン基、ペンチレン基、へキシレン基などが挙げられる。アルキレン基は、置換基を有していてもよい。アルキレン基が有していてもよい置換基としては、下記置換基群Ｔが挙げられる。これらの中でも、アルキレン基が有する置換基としては、アルキル基、アシル基、アリール基、アルコキシ基、カルボニル基が好ましい。
【０１７４】
Ｌ102およびＬ104はそれぞれ独立に単結合または−Ｏ−、−ＮＲ100a−、−Ｓ−、−Ｃ（＝Ｏ）−のいずれかまたはこれらの組み合わせからなる基を表し、中でも単結合または酸素原子であることが好ましい。Ｒ100aは、水素原子または置換基を表し、置換基としては、アルキル基、アルケニル基、アリール基、アシル基が挙げられ、水素原子または、炭素数１〜８のアルキル基、炭素数２〜８のアルケニル基、炭素数２〜８のアルキニル基、炭素数６〜１８のアリール基（例えば、ベンゼン環及びナフタレン環の基）が好ましく、水素原子または炭素数１〜４のアルキル基であることがより好ましい。
【０１７５】
Ｌ102およびＬ104は、一態様では、単結合、−Ｏ−＊、−ＯＣ（＝Ｏ）−＊、−Ｃ（＝Ｏ）Ｏ−＊であることが好ましい。ここで＊は、ＱAもしくはＱBとの結合位置、または隣接する基とＱAもしくはＱB側で結合する位置を表す。
一方、（Ｌ102−Ｌ101）または（Ｌ103−Ｌ104）が表す連結基の具体例としては、下記一般式（２Ａ）〜（２Ｅ）に加えて、下記一般式（２Ｆ）で表される構造が例示される。
一般式（２Ａ）  −｛Ｒbjb（ＣＲaＲc）ja−Ｏ−（Ｃ＝Ｏ）｝−＊
一般式（２Ｂ）  −｛Ｒbjb（ＣＲaＲc）ja−Ｏ｝−＊
一般式（２Ｃ）  −｛Ｒbjb（ＣＲaＲc）ja−（Ｃ＝Ｏ）Ｏ−｝−＊
一般式（２Ｄ）  −｛Ｒbjb（ＣＲaＲc）ja−ＮＲ100a（Ｃ＝Ｏ）Ｏ−｝−＊
一般式（２Ｅ）  −｛Ｒbjb（ＣＲaＲc）ja−Ｏ−（Ｃ＝Ｏ）ＮＲ100a｝−＊
一般式（２Ｆ）  −｛Ｒbjb（ＣＲaＲc）ja−ＮＲ100a（Ｃ＝Ｏ）ＮＲ100a｝−＊
（一般式（２Ａ）〜（２Ｆ）中、＊は、ＱAもしくはＱBとの結合位置または隣接する基とＱAもしくはＱB側で結合する位置を表し、Ｒaは水素原子または炭素数１〜３のアルキル基を表し、ｊａは１以上の整数を表し、Ｒaが複数存在する場合、複数のＲaはそれぞれ同一であっても異なっていてもよい。Ｒbは１つ以上の炭素数１〜３のアルキル基で置換されていてもよいシクロアルキレン基を表し、ｊｂは０または１である。Ｒ100aは水素原子または炭素数１〜４のアルキル基を表し、Ｒ100aが複数存在する場合、複数のＲ100aはそれぞれ同一であっても異なっていてもよい。）
【０１７６】
一般式（２Ａ）〜（２Ｅ）については、先に第一の態様について記載した通りである。ここで第一の態様に関して一般式（２Ｄ）および（２Ｅ）中、Ｒ1で表される置換基は、第二の態様に関しては一般式（２Ｄ）および（２Ｅ）中、Ｒ100aで表されている。
【０１７７】
一般式（２Ｆ）については、一般式（２Ｆ）で表される連結基の具体例としては、
−（１〜３つの炭素数１〜３のアルキル基で置換されているシクロヘキシレン基）−ＣＨ2―ＮＲ100a（Ｃ＝Ｏ）ＮＲ1−
−Ｃ（ＣＨ3）2−Ｒ1（Ｃ＝Ｏ）ＮＲ100a−
−ＣＨ2−ＮＲ1（Ｃ＝Ｏ）ＮＲ100a−、
−ＣＨ2ＣＨ2−ＮＲ1（Ｃ＝Ｏ）ＮＲ100a−、
−ＣＨ2ＣＨ2ＣＨ2−ＮＲ1（Ｃ＝Ｏ）ＮＲ100a−、
−ＣＨ2ＣＨ（ＣＨ3）−ＮＲ1（Ｃ＝Ｏ）ＮＲ100a−、
−ＣＨ（ＣＨ3）ＣＨ2−ＮＲ1（Ｃ＝Ｏ）ＮＲ100a−、
などが挙げられる。
【０１７８】
（Ｌ102−Ｌ101）および（Ｌ103−Ｌ104）が表す連結基の好ましい態様としては、アルキレン基、または、一般式（２Ａ）〜（２Ｅ）のいずれかで表される基が挙げられる。一態様では、より好ましい態様としては、アルキレン基、または、一般式（２Ａ）もしくは、（２Ｂ）で表される基が挙げられる。他の一態様では、より好ましい態様として、一般式（２Ｄ）〜（２Ｆ）で表される基が挙げられる。なお、（Ｌ102−Ｌ101）および（Ｌ103−Ｌ104）がアルキレン基であるとは、すなわち、Ｌ102およびＬ104が単結合を表し、Ｌ101およびＬ103がアルキレン基を表すことを意味する。
【０１７９】
ＱAおよびＱBは、それぞれ独立に置換基を表し、ＱAおよびＱBの少なくとも一方は環状構造を含む。
置換基としては、上記置換基群Ｔが挙げられ、炭素数が６〜３０（より好ましくは６〜２０、さらに好ましくは６〜１０）のアリール基、炭素数が１〜１２（より好ましくは１〜１０、さらに好ましくは１〜６）のアルキル基（但し、アルキル鎖中に酸素原子が入っていてもよく、シクロアルキル基でもよい）、炭素数が２〜１２（より好ましくは２〜１０、さらに好ましくは２〜５）のアルケニル基、炭素数が１〜１２（より好ましくは１〜１０、さらに好ましくは１〜５）のアルコキシ基、または炭素数１〜３０（より好ましくは１〜１２、さらに好ましくは１〜５）のヘテロ環基（ヘテロ原子としては、例えば窒素原子、酸素原子、硫黄原子、具体的には例えばピペリジル基、モルホリノ基）が挙げられる。ＱAおよびＱBは、一方または両方が、炭素数が６〜１０のアリール基、炭素数が１〜１０のアルキル基を表すことが特に好ましい。ＱAおよびＱBは、さらに置換基を有していてもよく、置換基の具体例としては、上記置換基群Ｔが挙げられ、アリール基、アルキル基、アシル基が好ましい。
ＱA、ＱBの一方または両方に含まれる環状構造としては、脂肪族環（シクロヘキサン環など）、芳香環（ベンゼン環、ナフタレン環など）、ヘテロ環（ピペリジン環、モルホリン環など）などが挙げられ、複数種の環を有していてもよく、縮合環であってもよい。一態様では、上記環状構造は、環状イミド基ではないことが好ましい。また他の一態様では、ＱAおよびＱBの少なくとも一方、望ましくは両方が、極性基ではないことが好ましい。ここで極性基とは、ＣｌｏｇＰ値が０．８５以下の置換基をいうものとする。ＣｌｏｇＰ値については後述する。本明細書において、ＱA、ＱBのＣｌｏｇＰ値は、当該置換基が水素に連結した化合物ＱA―Ｈ、ＱB−ＨのＣｌｏｇＰ値として求める。実際には存在しない構造の化合物であっても、計算化学的手法または経験的方法により見積もられる値として、ｃｌｏｇＰ値を求めることができる。ＣｌｏｇＰ値が０．８５以下の置換基の具体例としては、シアノ基、イミド基が挙げられる。
【０１８０】
ＱA、ＱBの一方または両方に含まれる環状構造は、好ましくは、脂肪族炭素環、芳香族炭素環、ヘテロ環（より好ましくは含窒素６員複素環）であり、より好ましくはシクロヘキサン環、ベンゼン環、モルホリン環である。なお一般式（Ａ）において、ｎａがゼロを表し、かつＱAが環状構造を含む場合、ＱAに含まれる環状構造は、−ＮＲ−中のＲとともに形成された環状構造（含窒素複素環）であってもよい。こうして形成される環状構造としては、含窒素６員複素環が好ましく、モルホリン環がより好ましい。上記含窒素複素環は、置換基を有していてもよく、無置換であってもよい。好ましくは無置換の含窒素複素環である。含窒素複素環に置換する置換基としては、上述の置換基群Ｔに例示したものを挙げることができる。セルロースアシレートフィルムの表面硬度向上の観点から、一般式（Ａ）で表される化合物は、環状構造を一分子中に２つ〜４つ含むことが好ましく、２つまたは３つ含むことがより好ましい。
【０１８１】
上述の通り、一般式（Ａ−１００）において、ｎａがゼロを表し、かつＱAが環状構造を含む場合、ＱAに含まれる環状構造は、−ＮＲ100−中のＲ100とともに形成された環状構造であることができる。一般式（Ａ）で表される化合物であって、上記環状構造を有する態様は、下記一般式（Ａ−１００−１）により表される。
【０１８２】
【化４０】
2014133041.tif 000042
（一般式（Ａ−１００−１）中、Ｇは、連結する窒素原子とともに環状構造を形成する原子群を表し、Ｌ103、Ｌ104、ｎｂ、ＱBは、それぞれ一般式（Ａ−１００）と同義である。）
【０１８３】
Ｇにより形成される環状構造（含窒素複素環）は、置換または無置換の含窒素複素環であって、置換または無置換の含窒素６員複素環であることが好ましく、置換または無置換のモルホリノ基であることがより好ましい。上述の通り、上記含窒素複素環は、無置換であることが好ましい。一般式（Ａ−１００）で表される化合物であって、無置換モルホリノ基を有する態様は、下記一般式（Ａ−１００−２）により表される。
【０１８４】
【化４１】
2014133041.tif 000043
（一般式（Ａ−１００−２）中、Ｌ103、Ｌ104、ｎｂ、ＱBは、それぞれ一般式（Ａ−１００）と同義である。）
【０１８５】
または、ＱAが、下記一般式（ａ）で表される一価の置換基であるか、またはこの一価の置換基の１つ以上が連結基を介してＬ102と結合する置換基であることも好ましい。
一般式（ａ）
＊−（Ｌ102−Ｌ101）na−ＮＲ100−Ｃ（＝Ｏ）−ＮＨ−（Ｌ103−Ｌ104）nb−ＱB
【０１８６】
または、ＱBが、下記一般式（ｂ）で表される一価の置換基であるか、またはこの一価の置換基の１つ以上が連結基を介してＬ104と結合する置換基であることも好ましい。
一般式（ｂ）
ＱA−（Ｌ102−Ｌ101）na−ＮＲ100−Ｃ（＝Ｏ）−ＮＨ−（Ｌ103−Ｌ104）nb−＊
【０１８７】
即ち、一般式（Ａ−１００）で表される化合物は、
−（Ｌ102−Ｌ101）na−ＮＲ−Ｃ（＝Ｏ）−ＮＨ−（Ｌ103−Ｌ104）nb−
で表される構造を、一分子中に２つ以上有することが好ましい。なお、上記一般式（ａ）、（ｂ）中、Ｌ101〜Ｌ104、ｎａ、ｎｂ、ＱAおよびＱBは、一般式（Ａ−１００）と同義である。上記好ましい態様にかかる化合物の具体的態様については、後述する。上記連結基としては、一般式（Ａ−１０１）中のＺ101について記載するものを挙げることができる。
【０１８８】
一般式（Ａ−１００）で表される化合物は、−ＮＲ100−Ｃ（＝Ｏ）−ＮＨ−で表される２価の連結基を１つ以上有していればよく、２つ以上有することもできる。ここでＲ100は水素原子または置換基を表す。Ｒ100で表される置換基としては、置換基群Ｔとして前述したものを挙げることができる。好ましくはアルキル基であり、より好ましくは炭素数１〜３のアルキル基、更に好ましくはメチル基である。上記アルキル基は置換基を有していてもよく、好ましい置換基としてはアリール基、例えばフェニル基を挙げることができる。
ただし一般式（Ａ−１００）で表される化合物は、上記２価の連結基として、Ｒ100が水素原子であるものを２つ以上含まない。即ち、一般式（Ａ−１００）で表される化合物において、一分子中の−ＮＨ−（Ｃ＝Ｏ）−ＮＨ−で表される２価の連結基の数は０または１である。一般式（Ａ−１００）で表される構造を有するが、−ＮＨ−（Ｃ＝Ｏ）−ＮＨ−で表される２価の連結基を一分子中に２つ以上含む化合物は、セルロースアシレートとの相溶性に劣るためである。
【０１８９】
また、一般式（Ａ−１００）で表される化合物は、上記２価の連結基とともに、−ＮＨ−Ｃ（＝Ｏ）−Ｏ−で表される２価の連結基を含むこともできる。−ＮＲ100−Ｃ（＝Ｏ）−Ｏ−で表される２価の連結基、および−ＮＨ−Ｃ（＝Ｏ）−Ｏ−で表される２価の連結基は、セルロースアシレートと相互作用し得る基である。本発明者らは、上記化合物は、これら連結基がセルロースアシレートのエステル結合やヒドロキシル基などの局所的な部位や分子鎖と相互作用し、自由体積を小さくすることが、セルロースアシレートフィルムの表面硬度向上に寄与すると考えている。
【０１９０】
一般式（Ａ−１００）で表される化合物は、Ｕ＝［（分子量）／（一分子中に含まれる−ＮＨ−（Ｃ＝Ｏ）−ＮＲ100−で表される２価の連結基および−ＮＨ−Ｃ（＝Ｏ）−Ｏ−で表される２価の連結基の総数）として求められる当量Ｕが５１５以下となる割合で、上記連結基を含むことが好ましい。当量Ｕの値が小さいほど、一分子あたりの上記連結基の含有率が高いことを意味する。先に記載した通り、上記連結基はセルロースアシレートと相互作用することによりセルロースアシレートフィルムの表面硬度向上に寄与するものであって、当量Ｕが５１５以下となる割合で上記連結基を含む一般式（Ａ−１００）で表される化合物によれば、セルロースアシレートの表面硬度を、より一層高めることができる。当量Ｕの値は、好ましくは４５０以下であり、より好ましくは４２０以下であり、さらに好ましくは３００以下である。下限値については、特に限定されるものではないが、例えば１００以上である。
【０１９１】
好ましい一態様では、一般式（Ａ−１００）で表される化合物は、一分子中に−ＮＨ−（Ｃ＝Ｏ）−ＮＲ100−で表される２価の連結基を２つ以上、より好ましくは２つ有する。また他の好ましい一態様では、２〜４つ有する。また、他の好ましい態様では、一般式（Ａ）で表される化合物は、一分子中に−ＮＨ−（Ｃ＝Ｏ）−ＮＲ−で表される２価の連結基および−ＮＨ−Ｃ（＝Ｏ）−Ｏ−で表される２価の連結基をそれぞれ１つ以上、好ましくは、それぞれ１つずつ有する。
【０１９２】
他の好ましい一態様では、一般式（Ａ−１００）で表される化合物において、−ＮＨ−（Ｃ＝Ｏ）−ＮＲ100−で表される２価の連結基は、窒素原子により芳香族環と直結しない。また他の好ましい一態様では、一般式（Ａ）で表される化合物において、−ＮＨ−Ｃ（＝Ｏ）−Ｏ−で表される２価の連結基は、窒素原子または酸素原子により芳香族環と直結しない。以上の好ましい一態様によれば、光着色性をより効果的に抑制することができる。また、同一の芳香族環に、上記の２価の連結基が２つ以上直結しないことが、更に好ましい。すなわち、一般式（Ａ−１００）で表される化合物は、芳香環−ＮＨ−（Ｃ＝Ｏ）−ＮＲ100−、−ＮＨ−（Ｃ＝Ｏ）−ＮＲ100−芳香環、芳香環−ＮＨ−Ｃ（＝Ｏ）−Ｏ−、−ＮＨ−Ｃ（＝Ｏ）−Ｏ−芳香環、で表される構造を含まないことが好ましい。
【０１９３】
ｎａ、ｎｂは、それぞれ独立に０〜２０の整数を表す。ｎａおよびｎｂのいずれもゼロであってもよく、またはｎａおよびｎｂのいずれか一方は１以上の整数である。ｎａ、ｎｂは、０〜１０の整数が好ましく、０〜５の整数がさらに好ましく、０〜３の整数がより好ましい。
【０１９４】
一般式（Ａ−１００）で表される化合物は、下記一般式（Ａ−１０１）で表される化合物であることが好ましい。
一般式（Ａ−１０１）
（Ｑ103−（Ｌ132−Ｌ131）n103−Ａ−（Ｌ141−Ｌ142）n104）m−Ｚ101
（一般式（Ａ−１０１）中、Ｌ131およびＬ141は、それぞれ独立にアルキレン基を表し、アルキレン基は置換基を有していてもよい。Ｌ132およびＬ142はそれぞれ独立に単結合または−Ｏ−、−ＮＲ100a−、−Ｓ−、および−Ｃ（＝Ｏ）−のいずれかまたはこれらの組み合わせからなる基を表す。Ｒ100aは、水素原子または置換基を表す。ｎ１０３およびｎ１０４は、それぞれ独立に０〜２０の整数を表し、Ｌ131、Ｌ132、Ｌ141およびＬ142が複数存在する場合は、互いに同一でも異なっていてもよい。Ｑ103は、置換基を表し、Ｚ101はｍ価の連結基を表し、Ａは、＊−ＮＲ100−Ｃ（＝Ｏ）−ＮＨ−、＊−ＮＨ−Ｃ（＝Ｏ）−ＮＲ100−、＊−Ｏ−Ｃ（＝Ｏ）−ＮＨ−、または＊−ＮＨ−Ｃ（＝Ｏ）−Ｏ−を表し、Ｒ100は水素原子または置換基を表し、＊はＬ141またはＺ101との結合位置を表す。ｍは、２〜６の整数を表し、複数存在するＱ103およびＡは、それぞれ、互いに同一でも異なっていてもよい。ただし少なくとも１つのＡは、＊−ＮＲ100−Ｃ（＝Ｏ）−ＮＨ−または＊−ＮＨ−Ｃ（＝Ｏ）−ＮＲ100−を表す。また、Ｑ103およびＺ101の少なくとも一種は環状構造を含む。少なくとも１つのｎ１０３がゼロを表し、Ｑ103が環状構造を含み、かつＡが＊−ＮＨ−Ｃ（＝Ｏ）−ＮＲ100−を表す場合、Ｑ103に含まれる環状構造は、Ａに含まれる−ＮＲ100−中のＲ100とともに形成された環状構造であってもよい。ただし、一分子中の−ＮＨ−（Ｃ＝Ｏ）−ＮＨ−で表される２価の連結基の数は０または１である。）
【０１９５】
Ｌ131、Ｌ141は、それぞれ独立に一般式（Ａ−１００）中のＬ101、Ｌ103と同義である。Ｌ131またはＬ141の少なくとも一方は一般式（Ａ−１００）中のＬ101、Ｌ103と同義のアルキレン基であることが好ましく、両方が一般式（Ａ−１００）中のＬ101、Ｌ103と同義のアルキレン基であることがさらに好ましい。
Ｌ132、Ｌ142は、それぞれ独立に一般式（Ａ−１００）中のＬ102、Ｌ104と同義であり、好ましい範囲も同様である。
特に、（Ｌ141−Ｌ142）が表す連結基は、単結合またはアルキレン基が好ましく、（Ｌ32−Ｌ31）が表す連結基は、単結合、アルキレン基、または下記一般式（２Ａ）〜（２Ｆ）のいずれかで表される基であることが好ましい。一般式（２Ａ）〜（２Ｆ）の詳細は、上述の通りである。
一般式（２Ａ）  −｛Ｒbjb（ＣＲaＲc）ja−Ｏ−（Ｃ＝Ｏ）｝−＊
一般式（２Ｂ）  −｛Ｒbjb（ＣＲaＲc）ja−Ｏ｝−＊
一般式（２Ｃ）  −｛Ｒbjb（ＣＲaＲc）ja−（Ｃ＝Ｏ）Ｏ−｝−＊
一般式（２Ｄ）  −｛Ｒbjb（ＣＲaＲc）ja−ＮＲ100a（Ｃ＝Ｏ）Ｏ−｝−＊
一般式（２Ｅ）  −｛Ｒbjb（ＣＲaＲc）ja−Ｏ−（Ｃ＝Ｏ）ＮＲ100a｝−＊
一般式（２Ｆ）  −｛Ｒbjb（ＣＲaＲc）ja−ＮＲ100a（Ｃ＝Ｏ）ＮＲ100a｝−＊
（一般式（２Ａ）〜（２Ｆ）中、＊は、Ｑ103との結合位置または隣接する基とＱ103側で結合する位置を表し、Ｒa、Ｒc、Ｒb、ｊａ、ｊｂについては、先に記載した通りである。
【０１９６】
ｎ１０３、ｎ１０４は、一般式（Ａ−１００）におけるｎａおよびｎｂと同義であり、好ましい範囲も同様である。
ｍは、２〜６の整数を表し、２〜３の整数が好ましい。
【０１９７】
Ｑ103は置換基を表し、好ましくは、炭素数が１〜３０の直鎖状または分岐状のアルキル基、炭素数が６〜３０の環状基である。Ｑ3は、さらに置換基を有していてもよく、置換基の具体例としては、上記置換基群Ｔが挙げられ、アリール基、アルキル基、アシル基、アルコキシ基が好ましい。しかしながら、Ｑ3は、置換基を有さない方が好ましい。
Ｑ103が含む環状基は、縮合環でもよいが、単環の方が好ましい。具体的には、脂肪族環（シクロヘキサン環など）、芳香環（ベンゼン環、ナフタレン環など）、ヘテロ環（モルホリン環、ピペリジン環、ピペラジン環、ピリジン環、ピリミジン環、トリアジン環、フラン環、など）などが挙げられる。
一般式（Ａ−１０１）中、ｍは２〜６の範囲の整数であるため、一般式（Ａ−１０１）で表される化合物には、複数の（ｍ個の）Ｑ103が含まれる。複数存在するＱ103は、それぞれ、互いに同一であっても異なっていてもよい。複数存在するＱ103は、すべて環状構造であってもよく、環状構造とアルキル基等の非環状構造との組み合わせであってもよい。環状構造としては、脂肪族環基、芳香族基または含窒素６員複素環を含むことが好ましい。Ｑ3で表される環状基としては、炭素数が６〜３０（より好ましくは６〜２０、さらに好ましくは６〜１０）のシクロアルキル基、炭素数が６〜３０（より好ましくは６〜２０、さらに好ましくは６〜１０）のアリール基、または含窒素６員複素環基が好ましく、シクロヘキシル基、フェニル基またはモルホリノ基が更に好ましい。
一方、非環状構造として好ましくは、炭素数が１〜３０の直鎖状または分岐状のアルキル基であり、より好ましくは炭素数が１〜３のアルキル基であり、更に好ましくはメチル基またはエチル基である。
Ｑ103およびＺ101の少なくとも一種は１つ以上の環状構造を含むが、複数存在するＱ103の１つ以上およびＺ101のいずれもが環状構造を含むことがより好ましい。また、Ｑ103およびＺ101に合計２つ〜４つの環状構造を有することが好ましく、２つまたは３つの環状構造を有することがより好ましい。
【０１９８】
Ａは、＊−ＮＲ100−Ｃ（＝Ｏ）−ＮＨ−、＊−ＮＨ−Ｃ（＝Ｏ）−ＮＲ100−、＊−Ｏ−Ｃ（＝Ｏ）−ＮＨ−、または＊−ＮＨ−Ｃ（＝Ｏ）−Ｏ−を表し、＊はＬ141またはＺ101との結合位置を表す。上述の通り、ｍは、２〜６の整数を表すため、一般式（Ａ−１０１）で表される化合物には、複数の（ｍ個の）Ａが存在する。複数存在するＡは、それぞれ、互いに同一でも異なっていてもよい。ただし少なくとも１つのＡは、＊−ＮＲ100−Ｃ（＝Ｏ）−ＮＨ−または＊−ＮＨ−Ｃ（＝Ｏ）−ＮＲ100−を表す。Ｒ100については、先に記載した通りである。
【０１９９】
Ｚ101は、ｍ価の連結基を表す。ｍは、２〜６の範囲の整数であるため、Ｚ101は、２〜６価の連結基である。２〜３価の連結基であることが好ましく、２価の連結基であることがさらに好ましい。Ｚ101としては、直鎖、分岐または環状の脂肪族基および芳香族基の少なくとも１種を含む基であることが好ましく、分岐または環状の脂肪族基および芳香族基の少なくとも１種を含む基であることがより好ましい。
Ｚ101は、直鎖、分岐または環状の脂肪族基および芳香族基の少なくとも１種のみからなっていてもよいし、これらの基と、酸素原子、直鎖または分岐のアルキレン基との組み合わせであることも好ましい。Ｚ101として含まれる脂肪族基は飽和脂肪族基であることが好ましい。
分岐または環状の脂肪族基および芳香族基の少なくとも１種を含む基とすることにより、剛直な構造となり、フィルムの表面硬度が向上する傾向にある。Ｚ1を構成する炭素数は３〜２０が好ましく、４〜１５がより好ましい。
Ｚ101は、置換基を有していてもよく、置換基の具体例としては、上述の置換基群Ｔが挙げられるが、置換基を有さない方が好ましい。
具体的には、以下に例示される連結基が好ましい。なお、＊はＬ142に結合（Ｌ141が存在しない場合にはＡに直結）する位置を表す。
【化４２】
2014133041.tif 000044
【化４３】
2014133041.tif 000045
【０２００】
一般式（Ａ−１０１）で表される化合物は、脂肪族炭素環、芳香族炭素環、およびヘテロ環からなる群から選ばれる環状構造を含むことが好ましい。また、一般式（Ａ−１０１）で表される化合物は、Ｑ103がいずれも、シクロアルキル基（好ましくはシクロヘキシル基）、芳香族基（好ましくはフェニル基）および含窒素複素環基（好ましくは含窒素６員複素環、より好ましくはモルホリノ基）からなる群から選択される環状基を有し、好ましくはこれら環状基を表し、またはＺ101が環状の脂肪族基または芳香族基を有することが好ましい。上記シクロアルキル基としては、無置換のシクロアルキル基が好ましく、無置換のシクロヘキシル基がより好ましい。上記芳香族基としては、無置換の芳香族基が好ましく、無置換フェニル基がより好ましい。Ｚ101が環状の脂肪族基を有することがより好ましく、Ｚ101が環状の脂肪族基からなることがさらに好ましい。
【０２０１】
一般式（Ａ−１０１）で表される化合物の中で、上述の含窒素複素環を有する態様は、下記部分構造を有することができる。
【０２０２】
【化４４】
2014133041.tif 000046
【０２０３】
上記において、Ｇは、連結する窒素原子とともに環状構造（含窒素複素環）を形成する原子群を表し、＊は、一般式（Ａ−１０１）で表される化合物を構成する他の構造との結合位置を示す。Ｇにより形成される含窒素複素環は、置換または無置換の含窒素複素環であって、置換または無置換の含窒素６員複素環であることが好ましく、置換または無置換のモルホリノ基であることがより好ましい。上記含窒素複素環は、好ましくは無置換である。一般式（Ａ−１０１）で表される化合物であって、無置換モルホリノ基を有する態様は、下記部分構造を有することができる。下記部分構造において、＊は、一般式（Ａ−１０１）で表される化合物を構成する他の構造との結合位置を示す。
【０２０４】
【化４５】
2014133041.tif 000047
【０２０５】
一般式（Ａ−１０１）で表される化合物は、下記一般式（Ａ−１０２）で表される化合物であることが好ましい。
【化４６】
2014133041.tif 000048
（一般式（Ａ−１０２）中、Ｌ151およびＬ161は、それぞれ独立にアルキレン基を表し、アルキレン基は置換基を有していてもよい。Ｌ152およびＬ162はそれぞれ独立に単結合または−Ｏ−、−ＮＲ100a−、−Ｓ−、および−Ｃ（＝Ｏ）−のいずれかまたはこれらの組み合わせからなる基を表す。Ｒ100aは、水素原子または置換基を表す。ｎ１０５およびｎ１０６は、それぞれ独立に０〜２０の整数を表し、Ｌ151、Ｌ152、Ｌ161およびＬ162が複数存在する場合は、互いに同一でも異なっていてもよい。Ｑ104は、置換基を表し、Ａは、＊−ＮＲ100−Ｃ（＝Ｏ）−ＮＨ−、＊−ＮＨ−Ｃ（＝Ｏ）−ＮＲ100−、＊−Ｏ−Ｃ（＝Ｏ）−ＮＨ−、または＊−ＮＨ−Ｃ（＝Ｏ）−Ｏ−を表し、Ｒ100は水素原子または置換基を表し、＊はＬ161または（Ｒ111）ａにより置換されていてもよいシクロヘキサン環との結合部位を表す。Ｒ111は炭素数１〜３のアルキル基を表す。ｍ１は、２または３を表し、複数存在するＱ104およびＡは、それぞれ、互いに同一でも異なっていてもよい。ただし少なくとも１つのＡは、＊−ＮＲ100−Ｃ（＝Ｏ）−ＮＨ−または＊−ＮＨ−Ｃ（＝Ｏ）−ＮＲ−を表す。また、少なくとも１つのｎ１０５がゼロを表し、Ｑ104が環状構造を含み、かつＡが＊−ＮＨ−Ｃ（＝Ｏ）−ＮＲ100−を表す場合、Ｑ104に含まれる環状構造は、Ａに含まれる−ＮＲ100−中のＲ100とともに形成された環状構造であってもよい。ただし、一分子中の−ＮＨ−（Ｃ＝Ｏ）−ＮＨ−で表される２価の連結基の数は０または１である。ａは、０〜１０の範囲の整数を表し、ａが１以上の整数の場合、複数存在するＲ111は、互いに同一でも異なっていてもよい。）
【０２０６】
Ｑ104は、置換基を表し、一般式（Ａ−１００）中のＱAと同義であり、好ましい範囲も同様である。
【０２０７】
Ｌ151、Ｌ161は、それぞれ独立に一般式（Ａ−１００）中のＬ101、Ｌ103と同義であり、好ましい範囲も同様である。
Ｌ152、Ｌ162は、それぞれ独立に一般式（Ａ−１００）中のＬ102、Ｌ104と同義であり、好ましい範囲も同様である。
ｎ１０５、ｎ１０６は、それぞれ独立に一般式（Ａ−１００）中のｎａ、ｎｂと同義であり、好ましい範囲も同様である。
【０２０８】
（Ｌ152−Ｌ51）が表す連結基は、一般式（Ａ−１０１）における（Ｌ32−Ｌ31）が表す連結基と同義であり、好ましい範囲も同様である。
（Ｌ161−Ｌ162）が表す連結基は、一般式（Ａ−１０１）における（Ｌ141−Ｌ142）と同義であり、好ましい範囲も同様である。
【０２０９】
Ｒ111は炭素数１〜３のアルキル基を表し、メチル基、エチル基、プロピル基、イソプロピル基などが挙げられる。Ｒ11は好ましくは、メチル基である。
【０２１０】
ｍ１は、２または３を表し、２が好ましい。ａは、０〜１０の整数を表し、０〜５が好ましく、０〜３がより好ましく、１〜３がさらに好ましい。
【０２１１】
一般式（Ａ−１０２）中のシクロヘキサン環における２または３個の側鎖の結合位置の具体例としては下記が挙げられる。
下記の＊は
【化４７】
2014133041.tif 000049
に連結する位置である。
【化４８】
2014133041.tif 000050
【０２１２】
上記シクロヘキサン環は、好ましくは、下記で示される構造である。
【０２１３】
【化４９】
2014133041.tif 000051
【０２１４】
一般式（Ａ−１０１）で表される化合物の好ましい態様としては、下記一般式（Ａ−１０３）で表される化合物を挙げることもできる。
【０２１５】
【化５０】
2014133041.tif 000052
（一般式（Ａ−１０３）中、Ｌ171およびＬ181は、それぞれ独立にアルキレン基を表し、アルキレン基は置換基を有していてもよい。Ｌ172およびＬ182はそれぞれ独立に単結合または−Ｏ−、−ＮＲ100a−、−Ｓ−、および−Ｃ（＝Ｏ）−のいずれかまたはこれらの組み合わせからなる基を表す。Ｒ100aは、水素原子または置換基を表す。ｎ１０７およびｎ１０８は、それぞれ独立に０〜２０の整数を表し、Ｌ171、Ｌ172、Ｌ181およびＬ182が複数存在する場合は、互いに同一でも異なっていてもよい。Ｑ105は、置換基を表し、Ａは、＊−ＮＲ100−Ｃ（＝Ｏ）−ＮＨ−、＊−ＮＨ−Ｃ（＝Ｏ）−ＮＲ100−、＊−Ｏ−Ｃ（＝Ｏ）−ＮＨ−、または＊−ＮＨ−Ｃ（＝Ｏ）−Ｏ−を表し、Ｒ100は水素原子または置換基を表し、＊はＬ181または（Ｒ112）ｂにより置換されていてもよいシクロヘキサン環との結合部位を表す。Ｒ112は炭素数１〜３のアルキル基を表す。ｍ２は、２または３を表し、複数存在するＱ105およびＡは、それぞれ、互いに同一でも異なっていてもよい。ただし少なくとも１つのＡは、＊−ＮＲ100−Ｃ（＝Ｏ）−ＮＨ−または＊−ＮＨ−Ｃ（＝Ｏ）−ＮＲ100−を表す。また、少なくとも１つのｎ１０７がゼロを表し、Ｑ105が環状構造を含み、かつＡが＊−ＮＨ−Ｃ（＝Ｏ）−ＮＲ−を表す場合、Ｑ105に含まれる環状構造は、Ａに含まれる−ＮＲ100−中のＲ100とともに形成された環状構造であってもよい。ただし、一分子中の−ＮＨ−（Ｃ＝Ｏ）−ＮＨ−で表される２価の連結基の数は０または１である。ｂは、０〜５の範囲の整数を表し、ｂが１以上の整数の場合、複数存在するＲ112は、互いに同一でも異なっていてもよい。）
【０２１６】
Ｑ105は、置換基を表し、一般式（Ａ−１００）中のＱAと同義であり、好ましい範囲も同様である。
【０２１７】
Ｌ171、Ｌ181は、それぞれ独立に一般式（Ａ−１００）中のＬ101、Ｌ103と同義であり、好ましい範囲も同様である。
Ｌ172、Ｌ182は、それぞれ独立に一般式（Ａ−１００）中のＬ102、Ｌ104と同義であり、好ましい範囲も同様である。
ｎ１０７、ｎ１０８は、それぞれ独立に一般式（Ａ）中のｎａ、ｎｂと同義であり、好ましい範囲も同様である。
【０２１８】
（Ｌ72−Ｌ71）が表す連結基は、一般式（Ａ−１０１）における（Ｌ132−Ｌ131）が表す連結基と同義であり、好ましい範囲も同様である。
（Ｌ181−Ｌ182）n8が表す連結基は、一般式（Ａ−１０１）における（Ｌ141−Ｌ142）と同義であり、好ましい範囲も同様である。
【０２１９】
Ｒ112は炭素数１〜３のアルキル基を表し、メチル基、エチル基、プロピル基、イソプロピル基などが挙げられる。Ｒ112は好ましくは、メチル基である。
【０２２０】
ｍ２は、２または３を表し、２が好ましい。
【０２２１】
ｂは、０〜５の整数を表し、０〜３が好ましく、０が特に好ましい。
【０２２２】
一般式（Ａ−１０３）中のベンゼン環における２または３個の側鎖の結合位置の具体例としては下記が挙げられる。
下記の＊は
【化５１】
2014133041.tif 000053
に連結する位置である。
【化５２】
2014133041.tif 000054
【０２２３】
以上説明した一般式（Ａ−１０３）で表される化合物は、下記部分構造を有することが好ましい。
【０２２４】
【化５３】
2014133041.tif 000055
（上記において、＊は、一般式（Ａ−１０３）で表される化合物を構成する他の構造との結合位置を示す。）
【０２２５】
また、一般式（Ａ−１０２）で表される化合物および一般式（Ａ−１０３）で表される化合物は、先に記載した含窒素複素環を含む部分構造を含むことも好ましい。
【０２２６】
一般式（Ａ−１００）で表される化合物の好ましい態様としては、下記一般式（Ａ−１０４−Ａ）で表される化合物、下記一般式（Ａ−１０４−Ｂ）で表される化合物および下記一般式（Ａ−１０５）で表される化合物を挙げることもできる。
【０２２７】
【化５４】
2014133041.tif 000056
【０２２８】
一般式（Ａ−１０４−Ａ）、（Ａ−１０４−Ｂ）中、Ｌ101aは、単結合、アルキレン基、下記一般式（２Ａ）〜（２Ｆ）のいずかで表される基の１つ、またはアルキレン基および下記一般式（２Ａ）〜（２Ｆ）のいずれかで表される基の２つもしくは３つの組み合わせからなる基を表す。一般式（２Ａ）〜（２Ｆ）の詳細は、先に記載した通りである。
一般式（２Ａ）  −｛Ｒbjb（ＣＲaＲc）ja−Ｏ−（Ｃ＝Ｏ）｝−＊
一般式（２Ｂ）  −｛Ｒbjb（ＣＲaＲc）ja−Ｏ｝−＊
一般式（２Ｃ）  −｛Ｒbjb（ＣＲaＲc）ja−（Ｃ＝Ｏ）Ｏ−｝−＊
一般式（２Ｄ）  −｛Ｒbjb（ＣＲaＲc）ja−ＮＲ100a（Ｃ＝Ｏ）Ｏ−｝−＊
一般式（２Ｅ）  −｛Ｒbjb（ＣＲaＲc）ja−Ｏ−（Ｃ＝Ｏ）ＮＲ100a｝−＊
一般式（２Ｆ）  −｛Ｒbjb（ＣＲaＲc）ja−ＮＲ100a（Ｃ＝Ｏ）ＮＲ100a｝−＊
（一般式（２Ａ）〜（２Ｆ）中、＊は、Ｑ101aとの結合位置または隣接する基とＱ101a側で結合する位置を表し、ＲaおよびＲcは、それぞれ独立に水素原子または炭素数１〜３のアルキル基を表し、ｊａは１以上の整数を表し、ＲaおよびＲcが複数存在する場合、複数のＲaおよびＲcはそれぞれ同一であっても異なっていてもよい；Ｒbは１つ以上の炭素数１〜３のアルキレン基で置換されていてもよいシクロアルキレン基を表し、ｊｂは０または１である；Ｒ100aは水素原子または炭素数１〜４のアルキル基を表し、Ｒ100aが複数存在する場合、複数のＲ100aはそれぞれ同一であっても異なっていてもよい。ただし、一分子中の−ＮＨ−（Ｃ＝Ｏ）−ＮＨ−で表される２価の連結基の数は０または１である。）
【０２２９】
Ｌ101aは、単結合、メチレン基、エチレン基、一般式（２Ａ）〜（２Ｆ）のいずかで表される基の１つ、またはアルキレン基および一般式（２Ａ）〜（２Ｆ）のいずれかで表される基の２つもしくは３つの組み合わせからなる基であることが好ましい。
【０２３０】
Ｑ101aは、置換基を表す。Ｑ101aの詳細は、一般式（Ａ−１００）中のＱAについて記載した通りである。
【０２３１】
Ｇ101は、連結する窒素原子とともに環状構造を形成する原子群を表す。Ｇ101の詳細は、一般式（Ａ−１）に含まれ得る部分構造中のＧについて記載した通りである。
【０２３２】
一態様では、一般式（Ａ−１０４−Ａ）、（Ａ−１０４−B）中、Ｌ101aは、単結合、アルキレン基、下記一般式（２Ａ−１）〜（２F−１）のいずれかで表される基の１つ、下記一般式（２Ａ−１）〜（２Ｆ−１）のいずれかで表される基の２つ以上の組み合わせからなる基、または下記一般式（２Ａ−１）〜（２Ｆ−１）のいずれかで表される基の１つ以上とアルキレン基の１つ以上との組み合わせからなる基を表す。上記組み合わせは、例えば、上述の基の２つまたは３つからなる組み合わせである。
一般式（２Ａ−１）  −｛（ＣＲaＲc）ja−Ｏ−（Ｃ＝Ｏ）｝−＊
一般式（２Ｂ−１）  −｛（ＣＲaＲc）ja−Ｏ｝−＊
一般式（２Ｃ−１）  −｛（ＣＲaＲc）ja−（Ｃ＝Ｏ）Ｏ−｝−＊
一般式（２Ｄ−１）  −｛（ＣＲaＲc）ja−ＮＲ100a（Ｃ＝Ｏ）Ｏ−｝−＊
一般式（２Ｅ−１）  −｛（ＣＲaＲc）ja−Ｏ−（Ｃ＝Ｏ）ＮＲ100a｝−＊
一般式（２Ｆ−１）  −｛（ＣＲaＲc）ja−ＮＲ1（Ｃ＝Ｏ）ＮＲ100a｝−＊
（一般式（２Ａ−１）〜（２F−１）中、＊は、Ｑ1aまたはＱ1bとの結合位置または隣接する基とＱ1aまたはＱ1b側で結合する位置を表し、ＲaおよびＲcは、それぞれ独立に水素原子または炭素数１〜３のアルキル基を表し、ｊａは、それぞれ独立に１以上の整数を表し、Ｒa、Ｒcが複数存在する場合、複数のＲa、Ｒcはそれぞれ同一であっても異なっていてもよい。Ｒ100aは、水素原子または炭素数１〜４のアルキル基を表し、Ｒ100aが複数存在する場合、複数のＲ100aはそれぞれ同一であっても異なっていてよい。）
【０２３３】
Ｌ101aは、好ましくは、単結合、アルキレン基、一般式（２Ａ−１）〜（２Ｆ−１）のいずれかで表される基の２つの組み合わせからなる基であることが好ましく、単結合、アルキレン基、または一般式（２Ａ−１）〜（２Ｃ−１）のいずれかで表される基であることがより好ましい。
【０２３４】
【化５５】
2014133041.tif 000057
【０２３５】
一般式（Ａ−１０５）中、Ｌ102aおよびＬ103aは、それぞれ独立に、単結合、アルキレン基、下記一般式（２Ａ）〜（２Ｆ）のいずれかで表される基の２つ以上の組み合わせからなる基、または下記一般式（２Ａ）〜（２Ｆ）のいずれかで表される基の１つ以上とアルキレン基の１つ以上との組み合わせからなる基を表す。上記組み合わせは、例えば、上述の基の２つまたは３つからなる組み合わせである。一般式（２Ａ）〜（２Ｆ）の詳細は、先に記載した通りである。
一般式（２Ａ）  −｛Ｒbjb（ＣＲaＲc）ja−Ｏ−（Ｃ＝Ｏ）｝−＊
一般式（２Ｂ）  −｛Ｒbjb（ＣＲaＲc）ja−Ｏ｝−＊
一般式（２Ｃ）  −｛Ｒbjb（ＣＲaＲc）ja−（Ｃ＝Ｏ）Ｏ−｝−＊
一般式（２Ｄ）  −｛Ｒbjb（ＣＲaＲc）ja−ＮＲ100a（Ｃ＝Ｏ）Ｏ−｝−＊
一般式（２Ｅ）  −｛Ｒbjb（ＣＲaＲc）ja−Ｏ−（Ｃ＝Ｏ）ＮＲ100a｝−＊
一般式（２Ｆ）  −｛Ｒbjb（ＣＲaＲc）ja−ＮＲ100a（Ｃ＝Ｏ）ＮＲ100a｝−＊
（一般式（２Ａ）〜（２Ｆ）中、＊は、Ｑ102a、Ｑ103aとの結合位置または隣接する基とＱ102a、Ｑ103a側で結合する位置を表し、ＲaおよびＲcは、それぞれ独立に水素原子または炭素数１〜３のアルキル基を表し、ｊａは１以上の整数を表し、ＲaおよびＲcが複数存在する場合、複数のＲaおよびＲcはそれぞれ同一であっても異なっていてもよい；Ｒbは１つ以上の炭素数１〜３のアルキル基により置換されていてもよいシクロアルキレン基を表し、ｊｂは０または１である；Ｒ100aは水素原子または炭素数１〜４のアルキル基を表し、Ｒ100aが複数存在する場合、複数のＲ100aはそれぞれ同一であっても異なっていてもよい。ただし、一分子中の−ＮＨ−（Ｃ＝Ｏ）−ＮＨ−で表される２価の連結基の数は０または１である。）
【０２３６】
Ｌ102aおよびＬ103aは、それぞれ独立に、単結合、メチレン基、エチレン基、一般式（２Ａ）〜（２Ｆ）のいずかで表される基の１つ、またはアルキレン基および一般式（２Ａ）〜（２Ｆ）のいずれかで表される基の２つもしくは３つの組み合わせからなる基であることが好ましい。
【０２３７】
Ｑ102aおよびＱ103aは、それぞれ独立に置換基を表す。Ｑ102aおよびＱ103aの詳細は、一般式（Ａ−１００）中のＱAについて記載した通りである。
【０２３８】
Ｘ2およびＸ3は、それぞれ独立に−ＮＲ100−または−Ｏ−を表す。一態様では、Ｘ2およびＸ3は、ともに−ＮＲ100−を表す。他の一態様では、Ｘ2およびＸ3は、一方が−ＮＲ100−を表し、他方がーＯ−を表す。また他の一態様では、Ｘ2およびＸ3は、ともにーＯ−を表す。Ｒ100は水素原子または置換基を表す。Ｒ100については、一般式（Ａ−１００）中のＲ100について記載した通りである。ただし、Ｘ2およびＸ3がともに−Ｏ−を表す場合、Ｌ102aおよびＬ103aの一方または両方は、−ＮＲ100a−Ｃ（＝Ｏ）−ＮＨ−で表される２価の連結基を含む。Ｒ100aは、水素原子または炭素数１〜４のアルキル基を表す。また、上述の通り、一分子中の−ＮＨ−（Ｃ＝Ｏ）−ＮＨ−で表される２価の連結基の数は０または１である。
【０２３９】
一態様では、一般式（Ａ−１０５）中、Ｌ102aおよびＬ103aは、それぞれ独立に、単結合、アルキレン基、下記一般式（２Ａ−１）〜（２Ｆ−１）のいずれかで表される基の１つ、下記一般式（２Ａ−１）〜（２Ｆ−１）のいずれかで表される基の２つ以上の組み合わせからなる基、または下記一般式（２Ａ−１）〜（２Ｆ−１）のいずれかで表される基の１つ以上とアルキレン基の１つ以上との組み合わせからなる基を表す。上記組み合わせは、例えば、上述の基の２つまたは３つからなる組み合わせである。
一般式（２Ａ−１）  −｛（ＣＲaＲc）ja−Ｏ−（Ｃ＝Ｏ）｝−＊
一般式（２Ｂ−１）  −｛（ＣＲaＲc）ja−Ｏ｝−＊
一般式（２Ｃ−１）  −｛（ＣＲaＲc）ja−（Ｃ＝Ｏ）Ｏ−｝−＊
一般式（２Ｄ−１）  −｛（ＣＲaＲc）ja−ＮＲ100a（Ｃ＝Ｏ）Ｏ−｝−＊
一般式（２Ｅ−１）  −｛（ＣＲaＲc）ja−Ｏ−（Ｃ＝Ｏ）ＮＲ100a｝−＊
一般式（２Ｆ−１）  −｛（ＣＲaＲc）ja−ＮＲ1（Ｃ＝Ｏ）ＮＲ100a｝−＊
（一般式（２Ａ−１）〜（２F−１）中、＊は、Ｑ102aもしくはＱ103aとの結合位置または隣接する基とＱ102aもしくはＱ103a側で結合する位置を表し、ＲaおよびＲcは、それぞれ独立に水素原子または炭素数１〜３のアルキル基を表し、ｊａは１以上の整数を表し、ＲaおよびＲcが複数存在する場合、複数のＲaおよびＲcはそれぞれ同一であっても異なっていてもよい；Ｒ100aは水素原子または炭素数１〜４のアルキル基を表し、Ｒ100aが複数存在する場合、複数のＲ100aはそれぞれ同一であっても異なっていてもよい。）
【０２４０】
Ｌ102aおよびＬ103aは、それぞれ独立に、単結合、アルキレン基、一般式（２Ａ−１）〜（２Ｆ−１）のいずれかで表される２価の連結基の２つの組み合わせからなる基であることが好ましい。
一態様では、Ｌ102aおよびＬ103aは、それぞれ独立に、下記一般式（２Ａ−１）〜（２Ｆ−１）のいずれかで表される基の１つ、下記一般式（２Ａ−１）〜（２Ｆ−１）のいずれかで表される基の２つ以上の組み合わせからなる基、または下記一般式（２Ａ−１）〜（２Ｆ−１）のいずれかで表される基の１つ以上とアルキレン基の１つ以上との組み合わせからなる基を表す。上記組み合わせは、例えば、上述の基の２つまたは３つからなる組み合わせである。
【０２４１】
以上説明した化合物は、いずれもセルロースアシレートフィルム用添加剤として有用である。
【０２４２】
以下、本発明で好ましく用いられる一般式（Ａ−１００）で表される化合物を例示するが、本発明はこれらに限定されるものではない。
【０２４３】
【表１】
2014133041.tif 000058
（表中：Ph：フェニル基、cHex：シクロヘキシル基、＊：結合位置）
【０２４４】
【化５６】
2014133041.tif 000059
【０２４５】
【化５７】
2014133041.tif 000060
【０２４６】
【化５８】
2014133041.tif 000061
【０２４７】
【化５９】
2014133041.tif 000062
【０２４８】
【化６０】
2014133041.tif 000063
【０２４９】
【化６１】
2014133041.tif 000064
【０２５０】
【化６２】
2014133041.tif 000065
【０２５１】
【化６３】
2014133041.tif 000066
【０２５２】
上記化合物は既知の方法により製造することができる。
例えば、アルキルまたはアリールイソシアネートへのアミンの付加反応などにより得ることができる。
アルキルまたはアリールイソシアネートへのアミンの付加反応の際、触媒を用いることも好ましく、触媒として、アミン類、亜鉛、スズなどの金属有機酸塩もしくは金属キレート化合物、亜鉛、スズ、ビスマスなどの有機金属化合物などの従来公知のウレタン化触媒を使用できる。ウレタン化触媒としては、例えば、ジブチルスズジラウレート、ジブチルスズジアセテートなどが好ましく用いられる。
なお上記化合物の合成時、−ＮＨ−（Ｃ＝Ｏ）−Ｏ−で表される２価の連結基を導入するための成分と、−ＮＨ−（Ｃ＝Ｏ）−ＮＲ−で表される２価の連結基を導入するための成分とを併用すると、上記２種の連結基のうち−ＮＨ−（Ｃ＝Ｏ）−ＮＲ−で表される２価の連結基のみを１つ以上含む構造を有する化合物と、両方をそれぞれ１つ以上含む構造の化合物が得られることがある。また、含まれる上記連結基の数がそれぞれ異なる化合物の混合物が得られることもある。本発明では、以上記載した各種化合物の混合物の状態で、セルロースアシレートフィルム製造のために用いることも可能である。または、混合物から目的の構造の化合物を公知の方法で精製し、単品として用いることもできる。
【０２５３】
一般式（Ａ−１００）で表される化合物としては、多価のイソシアネート（ジイソシアネート、トリイソシアネート、など）と一価のアミンの組み合わせ、および、多価アミンと一価のイソシアネートの組み合わせのいずれも好ましく用いることができる。
【０２５４】
多価のイソシアネート成分の例および一価のイソシアネート成分の例については、先に一般式（Ｉ）で表される化合物に関して記載した通りである。
多価アミンの例としては、エチレンジアミン、キシリレンジアミン、４，４’−ジアミノジフェニルメタン等を挙げることができる。
一価のアミンの例としては、置換または無置換のアミンがあげられ、メチルアミン、ジメチルアミン、ジエチルアミン、アニリン、ベンジルアミン、シクロヘキシルアミン、モルホリン、ピペリジン等を挙げることができる。
またアミノアルコールを用いることもでき、その例としては、２−アミノエタノール、１−アミノ−２−プロパノール等を挙げることができる。
【０２５５】
一般式（Ａ−１００）で表される化合物の分子量としては、２３０〜２０００の範囲であることが好ましく、２５０〜１５００の範囲であることがより好ましく、３００〜１０００の範囲であることがさらに好ましく、３５０〜８００の範囲であることが一層好ましい。
分子量が２３０以上であればフィルムからの揮散を抑制するのに優れ、分子量が２０００以下であればセルロースアシレートとの相溶性が十分となり、ヘイズの上昇を防ぐことができるので好ましい。
【０２５６】
一般式（Ａ−１００）で表される化合物の親水性の程度はＬｏｇＰ値として表すことができる。ＬｏｇＰにおけるＰとは、ｎ−オクタノール−水系での分配係数を表し、ｎ−オクタノールと水を用いて測定することができるが、これら分配係数は、ｃｌｏｇＰ値推算プログラム（Daylight Chemical Information Systems 社のPC Modelsに組み込まれたＣＬＯＧＰプログラム）を使用して推算値ｃＬｏｇＰ値として求めることもできる。ｃｌｏｇＰとしては、−１．０〜１２．０が好ましく、１．０〜１０．０がより好ましく、２．０〜８．０がさらに好ましい。
また、一般式（Ａ−１００）で表される化合物の融点は、−５０〜２５０℃であることが好ましく、−３０〜２００℃であることがより好ましい。このような範囲とすることにより、本発明の効果がより効果的に発揮される傾向にある。
融点の測定方法については、先に記載した通りである。
【０２５７】
（セルロースアシレート）
セルロースアシレートの置換度は、セルロースの構成単位（（β）１，４−グリコシド結合しているグルコース）に存在している、３つのヒドロキシル基がアシル化されている割合を意味する。置換度（アシル化度）は、セルロースの構成単位質量当りの結合脂肪酸量を測定して算出することができる。本発明において、セルロース体の置換度はセルロース体を重水素置換されたジメチルスルフォキシド等の溶剤に溶解して13Ｃ−ＮＭＲスペクトルを測定し、アシル基中のカルボニル炭素のピーク強度比から求めることにより算出することができる。セルロースアシレートの残存ヒドロキシル基をセルロースアシレート自身が有するアシル基とは異なる他のアシル基に置換したのち、13Ｃ−ＮＭＲ測定により求めることができる。測定方法の詳細については、手塚他（Ｃａｒｂｏｈｙｄｒａｔｅ．Ｒｅｓ．，２７３（１９９５）８３−９１）に記載がある。
【０２５８】
本発明で使用するセルロースアシレートの置換度は、１．５以上３．０以下であることが好ましく、２．００〜２．９７であることがより好ましく、２．５０以上２．９７未満であることがさらに好ましく、２．７０〜２．９５であることが特に好ましい。
【０２５９】
また、セルロースアシレートのアシル基としてアセチル基のみを用いたセルロースアセテートにおいては、置換度は、一般式（Ｉ）で表される化合物によるフィルムの表面硬度改善効果が大きい点で、２．０以上３．０以下であることが好ましく、２．３〜３．０であることがより好ましく、２．６０〜３．０であることがさらに好ましく、２．６〜２．９７であることがさらに好ましく、２．７０〜２．９５で特に好ましい。
本発明に用いることができるセルロースアシレートのアシル基としては、アセチル基、プロピオニル基、ブチリル基が特に好ましく、アセチル基がより特に好ましい。
【０２６０】
２種類以上のアシル基からなる混合脂肪酸エステルも本発明においてセルロースアシレートとして好ましく用いることができる。この場合も、アシル基としてはアセチル基と炭素数が３〜４のアシル基が好ましい。また、混合脂肪酸エステルを用いる場合、アシル基としてアセチル基を含む場合の置換度は２．５未満が好ましく、１．９未満がさらに好ましい。一方、炭素数が３〜４のアシル基を含む場合の置換度は０．１〜１．５であることが好ましく、０．２〜１．２であることがより好ましく、０．５〜１．１であることが特に好ましい。
本発明においては、置換基および／または置換度の異なる２種のセルロースアシレートを併用、混合して用いてもよいし、後述の共流延法などにより、異なるセルロースアシレートからなる複数層からなるフィルムを形成してもよい。
【０２６１】
さらに特開２００８−２０８９６号公報の段落００２３〜００３８に記載の脂肪酸アシル基と置換もしくは無置換の芳香族アシル基とを有する混合酸エステルも本発明に好まく用いることができる。
【０２６２】
本発明で用いられるセルロースアシレートは、２５０〜８００の平均重合度を有することが好ましく、３００〜６００の平均重合度を有することがさらに好ましい。また本発明で用いられるセルロースアシレートは、４００００〜２３００００の重量平均分子量を有することが好ましく、６００００〜２３００００の重量平均分子量を有することがさらに好ましく、７５０００〜２０００００の重量平均分子量を有することが最も好ましい。
【０２６３】
本発明で用いられるセルロースアシレートは、アシル化剤として酸無水物や酸塩化物を用いて合成できる。上記アシル化剤が酸無水物である場合は、反応溶媒として有機酸（例えば、酢酸）や塩化メチレンが使用される。また、触媒として、硫酸のようなプロトン性触媒を用いることができる。アシル化剤が酸塩化物である場合は、触媒として塩基性化合物を用いることができる。工業的に最も一般的な合成方法では、セルロースをアセチル基および他のアシル基に対応する有機酸（酢酸、プロピオン酸、酪酸）またはそれらの酸無水物（無水酢酸、無水プロピオン酸、無水酪酸）を含む混合有機酸成分でエステル化してセルロースアシレートを合成する。
【０２６４】
上記方法においては、綿花リンターや木材パルプのようなセルロースは、酢酸のような有機酸で活性化処理した後、硫酸触媒の存在下で、上記のような有機酸成分の混合液を用いてエステル化する場合が多い。有機酸無水物成分は、一般にセルロース中に存在するヒドロキシル基の量に対して過剰量で使用する。このエステル化処理では、エステル化反応に加えてセルロース主鎖（β）１，４−グリコシド結合）の加水分解反応（解重合反応）が進行する。主鎖の加水分解反応が進むとセルロースアシレートの重合度が低下し、製造するセルロースアシレートフィルムの物性が低下する。そのため、反応温度のような反応条件は、得られるセルロースアシレートの重合度や分子量を考慮して決定することが好ましい。
【０２６５】
添加量
第一の態様について記載した一般式（Ｉ）で表される化合物および第二の態様について記載した一般式（Ａ−１００）で表される化合物は、一種単独で用いてもよく、任意の組み合わせて異なる化合物を二種以上組み合わせて用いてもよい。これらの化合物を併用する場合は、一般式（Ｉ）で表される化合物と一般式（Ａ−１００）で表される化合物の割合が、［一般式（Ｉ）で表される化合物／一般式（Ａ−１００）］の質量比で、２５／７５〜７５／２５であることが好ましい。これら化合物の添加量は特に限定されないが、セルロースアシレート１００質量部に対して、０．１〜５０質量部であることが好ましく、０．５〜３０質量部であることがより好ましく、１〜２０質量部であることがさらに好ましく、２〜１５質量部であることが特に好ましい。二種以上の複数の化合物を併用する態様については、上記添加量は複数の化合物の合計量をいうものとする。
【０２６６】
本発明のセルロースアシレートフィルムは、セルロースアシレートおよび先に記載した化合物の一種以上に加え、他の添加剤を含んでいても良い。これらの添加剤としては、公知の可塑剤、有機酸、色素、ポリマー、レターデーション調整剤、紫外線吸収剤、酸化防止剤、マット剤などが例示される。これらの記載は、特開２０１２−１５５２８７号公報の段落番号００６２〜００９７の記載を参酌でき、これらの内容は本願明細書に組み込まれる。これらの合計配合量はセルロースアシレートの５０質量％以下であることが好ましく、３０質量％以下であることがより好ましい。
【０２６７】
＜セルロースアシレートフィルムの製造方法＞
本発明のセルロースアシレートフィルムの製造方法は、特に限定されるものではないが、溶融製膜法または溶液製膜法（ソルベントキャスト法）により製造することが好ましく、溶液製膜法（ソルベントキャスト法）による製造がより好ましい。ソルベントキャスト法を利用したセルロースアシレートフィルムの製造例については、米国特許第２，３３６，３１０号、同第２，３６７，６０３号、同第２，４９２，０７８号、同第２，４９２，９７７号、同第２，４９２，９７８号、同第２，６０７，７０４号、同第２，７３９，０６９号および同第２，７３９，０７０号の各明細書、英国特許第６４０７３１号および同第７３６８９２号の各明細書、並びに特公昭４５−４５５４号、同４９−５６１４号、特開昭６０−１７６８３４号、同６０−２０３４３０号および同６２−１１５０３５号等の各公報を参考にすることができる。また、セルロースアシレートフィルムは、延伸処理が施されていてもよい。延伸処理の方法および条件については、例えば、特開昭６２−１１５０３５号、特開平４−１５２１２５号、同４−２８４２１１号、同４−２９８３１０号、同１１−４８２７１号等の各公報を参考にすることができる。
【０２６８】
（流延方法）
溶液の流延方法としては、調製されたドープを加圧ダイから金属支持体上に均一に押し出す方法、一旦金属支持体上に流延されたドープをブレードで膜厚を調節するドクターブレードによる方法、逆回転するロールで調節するリバースロールコーターによる方法等があり、加圧ダイによる方法が好ましい。加圧ダイにはコートハンガータイプやＴダイタイプ等があるが、いずれも好ましく用いることができる。また、ここで挙げた方法以外にも、従来知られているセルロースアシレート溶液を流延製膜する種々の方法で実施することができ、用いる溶媒の沸点等の違いを考慮して各条件を設定することができる。
【０２６９】
・共流延
セルロースアシレートフィルムの形成においては、共流延法、逐次流延法、塗布法などの積層流延法を用いることが好ましく、特に同時共流延法を用いることが、安定製造および生産コスト低減の観点から特に好ましい。
共流延法および逐次流延法により製造する場合には、先ず、各層用のセルロースアセテート溶液（ドープ）を調製する。共流延法（重層同時流延）は、流延用支持体（バンドまたはドラム）の上に、各層（３層あるいはそれ以上でもよい）各々の流延用ドープを別のスリットなどから同時に押出す流延用ギーサからドープを押出して、各層同時に流延し、適当な時期に支持体から剥ぎ取って、乾燥しフィルムを成形する流延法である。共流延ギーサを用い、流延用支持体の上に表層用ドープとコア層用ドープを３層同時に押出して流延することができる。
【０２７０】
逐次流延法は、流延用支持体の上に先ず第１層用の流延用ドープを流延用ギーサから押出して、流延し、乾燥あるいは乾燥することなく、その上に第２層用の流延用ドープを流延用ギーサから押出して流延する要領で、必要なら第３層以上まで逐次ドープを流延・積層して、適当な時期に支持体から剥ぎ取って乾燥し、セルロースアシレートフィルムを成形する流延法である。塗布法は、一般的には、コア層を溶液製膜法によりフィルム状に成形し、表層に塗布する塗布液を調製し、適当な塗布機を用いて、コア層の片面ずつまたは両面同時に塗布液を塗布・乾燥して積層構造のセルロースアシレートフィルムを成形する方法である。
上述の化合物をこれらの層のいずれか一層以上またはすべての層に含有させることにより、高い表面硬度を有するセルロースアシレートフィルムを得ることができる。
【０２７１】
（延伸処理）
セルロースアシレートフィルムの製造方法では、製膜された延伸する工程を含むことが好ましい。セルロースアシレートフィルムの延伸方向はセルロースアシレートフィルム搬送方向（ＭＤ方向）と搬送方向に直交する方向（ＴＤ方向）のいずれでも好ましいが、セルロースアシレートフィルム搬送方向に直交する方向（ＴＤ方向）であることが、後に続く該セルロースアシレートフィルムを用いた偏光板加工プロセスの観点から特に好ましい。
【０２７２】
ＴＤ方向に延伸する方法は、例えば、特開昭６２−１１５０３５号、特開平４−１５２１２５号、同４−２８４２１１号、同４−２９８３１０号、同１１−４８２７１号などの各公報に記載されている。ＭＤ方向の延伸の場合、例えば、セルロースアシレートフィルムの搬送ローラーの速度を調節して、セルロースアシレートフィルムの剥ぎ取り速度よりもセルロースアシレートフィルムの巻き取り速度の方を速くするとセルロースアシレートフィルムは延伸される。ＴＤ方向の延伸の場合、セルロースアシレートフィルムの巾をテンターで保持しながら搬送して、テンターの巾を徐々に広げることによってもセルロースアシレートフィルムを延伸できる。セルロースアシレートフィルムの乾燥後に、延伸機を用いて延伸すること（好ましくはロング延伸機を用いる一軸延伸）もできる。
【０２７３】
セルロースアシレートフィルムを偏光子の保護膜として使用する場合には、偏光板を斜めから見たときの光漏れを抑制するため、偏光子の透過軸とセルロースアシレートフィルムの面内の遅相軸を平行に配置する必要がある。連続的に製造されるロールフィルム状の偏光子の透過軸は、一般的に、ロールフィルムの幅方向に平行であるので、上記ロールフィルム状の偏光子とロールフィルム状のセルロースアシレートフィルムからなる保護膜を連続的に貼り合せるためには、ロールフィルム状の保護膜の面内遅相軸は、セルロースアシレートフィルムの幅方向に平行であることが必要となる。従ってＴＤ方向により多く延伸することが好ましい。また延伸処理は、製膜工程の途中で行ってもよいし、製膜して巻き取った原反を延伸処理してもよい。
【０２７４】
ＴＤ方向の延伸は５〜１００％の延伸が好ましく、より好ましくは５〜８０％、特に好ましくは５〜４０％延伸を行う。なお、未延伸とは延伸が０％であることを意味する。延伸処理は製膜工程の途中で行ってもよいし、製膜して巻き取った原反を延伸処理してもよい。前者の場合には残留溶剤量を含んだ状態で延伸を行ってもよく、残留溶剤量＝（残存揮発分質量／加熱処理後フィルム質量）×１００％が０．０５〜５０％で好ましく延伸することができる。残留溶剤量が０．０５〜５％の状態で５〜８０％延伸を行うことが特に好ましい。
上述の化合物を含有したセルロースアシレートフィルムに延伸処理を施すことで、フィルムの表面硬度をさらに高めることができる。
【０２７５】
＜セルロースアシレートフィルムの物性＞
表面硬度：
本発明のセルロースアシレートフィルムは、上述の化合物を含有することにより、高い表面硬度を有することができる。セルロースアシレートフィルムの表面硬度は、一般式（Ａ）で表される化合物の種類または含有量によって調整できる。セルロースアシレートフィルムの表面硬度の指標としては、ヌープ硬度を用いることができる。ヌープ硬度は、後述の実施例に示す方法によって測定することができる。
【０２７６】
弾性率：
セルロースアシレートフィルムは実用上十分な弾性率を示す。弾性率の範囲は特に限定されないが、製造適性およびハンドリング性という観点から１．０〜６．０ＧＰａであることが好ましく、２．０〜５．０ＧＰａであることがより好ましい。上述の化合物は、セルロースアシレートフィルム中に添加されることにより、セルロースアシレートフィルムを疎水化することで弾性率を向上させる作用があり、その点も本発明における利点である。
【０２７７】
光弾性係数：
セルロースアシレートフィルムの光弾性係数の絶対値は、好ましくは８．０×１０-12ｍ2／Ｎ以下、より好ましくは６×１０-12ｍ2／Ｎ以下、さらに好ましくは５×１０-12ｍ2／Ｎ以下である。セルロースアシレートフィルムの光弾性係数を小さくすることにより、本発明のセルロースアシレートフィルムを偏光板保護フィルムとして液晶表示装置に組み込んだ際に、高温高湿下におけるムラ発生を抑制できる。光弾性係数は、特に断らない限り、以下の方法により測定し算出するものとする。
光弾性率の下限値は特に限定されないが、０．１×１０-12ｍ2／Ｎ以上であることが実際的である。
【０２７８】
弾性係数の測定としては、セルロースアシレートフィルムを３．５ｃｍ×１２ｃｍに切り出し、荷重無し、２５０ｇ、５００ｇ、１０００ｇ、１５００ｇのそれぞれの荷重におけるＲｅをエリプソメーター（Ｍ１５０、日本分光（株））で測定し、応力に対するＲｅ変化の直線の傾きから算出することにより光弾性係数を測定する。
【０２７９】
含水率：
セルロースアシレートフィルムの含水率は一定温湿度における平衡含水率を測定することにより評価することができる。平衡含水率は上記温湿度に２４時間放置した後に、平衡に達した試料の水分量をカールフィッシャー法で測定し、水分量（ｇ）を試料質量（ｇ）で除して算出したものである。
セルロースアシレートフィルムの２５℃相対湿度８０％における含水率は５質量％以下であることが好ましく、４質量％以下がさらに好ましく、３質量％未満がさらに好ましい。セルロースアシレートフィルムの含水率を小さくすることにより、本発明のセルロースアシレートフィルムを偏光板保護フィルムとして液晶表示装置に組み込んだ際に、高温高湿下における液晶表示装置の表示ムラを発生しにくくすることができる。含水率の下限値は特に限定されないが、０．１質量％以上であることが実際的である。
【０２８０】
透湿度：
セルロースアシレートフィルムの透湿度は、ＪＩＳ  Ｚ０２０８の透湿度試験（カップ法）に準じ、温度４０℃、相対湿度９０％ＲＨの雰囲気中、試料を２４時間に通過する水蒸気の質量を測定し、試料面積１ｍ2あたりの値に換算することにより評価することができる。
セルロースアシレートフィルムの透湿度は、５００〜２０００ｇ／ｍ2・ｄａｙであることが好ましく、９００〜１３００ｇ／ｍ2・ｄａｙであることがより好ましく、１０００〜１２００ｇ／ｍ2・ｄａｙであることが特に好ましい。
【０２８１】
ヘイズ：
セルロースアシレートフィルムは、ヘイズが１％以下であることが好ましく、０．７％以下であることがより好ましく、０．５％以下であることが特に好ましい。ヘイズを上記上限値以下とすることにより、セルロースアシレートフィルムの透明性がより高くなり、光学フィルムとしてより用いやすくなるという利点がある。ヘイズは、特に断らない限り、下記方法により測定し算出するものとする。ヘイズの下限値は特に限定されないが、０．００１％以上であることが実際的である。
ヘイズは、セルロースアシレートフィルム４０ｍｍ×８０ｍｍを、２５℃、相対湿度６０％の環境下で、ヘイズメーター（ＨＧＭ−２ＤＰ、スガ試験機）を用いて、ＪＩＳ  Ｋ７１３６に従って測定する。
【０２８２】
膜厚：
セルロースアシレートフィルムの平均膜厚は、用途に応じ適宜定めることができるが、例えば、２０〜１００μｍである。セルロースアシレートフィルムの平均膜厚は、１０〜１００μｍが好ましく、１５〜８０μｍがより好ましく、２０〜７０μｍがさらに好ましい。２０μｍ以上とすることにより、ウェブ状のフィルムを作製する際のハンドリング性が向上し好ましい。また、７０μｍ以下とすることにより、湿度変化に対応しやすく、光学特性を維持しやすくなる。
また、セルロースアシレートフィルムが３層以上の積層構造を有する場合、コア層の膜厚は３〜７０μｍが好ましく、５〜６０μｍがより好ましく、スキン層Ａおよびスキン層Ｂの膜厚は、ともに０．５〜２０μｍがより好ましく、０．５〜１０μｍが特に好ましく、０．５〜３μｍが最も好ましい。コア層とは、３層構造で中心部に位置する層のことをいい、スキン層とは３層構造で外側に位置する層のことをいう。
【０２８３】
幅：
セルロースアシレートフィルムは、幅が７００〜３０００ｍｍであることが好ましく、１０００〜２８００ｍｍであることがより好ましく、１３００〜２５００ｍｍであることが特に好ましい。
【０２８４】
（鹸化処理）
上記セルロースアシレートフィルムはアルカリ鹸化処理することによりポリビニルアルコールのような偏光子の材料との密着性を付与し、偏光板保護フィルムとして用いることができる。
鹸化の方法については、特開２００７−８６７４８号公報の段落０２１１と段落０２１２に記載される方法を用いることができる。
【０２８５】
例えば、セルロースアシレートフィルムに対するアルカリ鹸化処理は、フィルム表面をアルカリ溶液に浸漬した後、酸性溶液で中和し、水洗して乾燥するサイクルで行われることが好ましい。上記アルカリ溶液としては、水酸化カリウム溶液、水酸化ナトリウム溶液が挙げられ、水酸化イオンの濃度は０．１〜５．０ｍｏｌ／Ｌの範囲にあることが好ましく、０．５〜４．０ｍｏｌ／Ｌの範囲にあることがさらに好ましい。アルカリ溶液温度は、室温〜９０℃の範囲にあることが好ましく、４０〜７０℃の範囲にあることがさらに好ましい。
【０２８６】
アルカリ鹸化処理の代わりに、特開平６−９４９１５号公報、特開平６−１１８２３２号公報に記載されているような易接着加工を施してもよい。
【０２８７】
［偏光板］
本発明の偏光板は、上述のセルロースアシレートフィルムと偏光子とを有する。
一態様では、本発明のセルロースアシレートフィルムは保護フィルムとして偏光板に含まれる。この態様にかかる偏光板は、偏光子とその両面を保護する二枚の偏光板保護フィルム（透明フィルム）とを含み、本発明のセルロースアシレートフィルムを少なくとも一方の偏光板保護フィルムとして有する。
本発明のセルロースアシレートフィルムは、特に、上側偏光板１０の視認側の保護フィルムとして好ましく用いられる。図１は、本発明の偏光板と液晶表示装置の位置関係の一態様を示した概略図であって、１は本発明のセルロースアシレートフィルムを、２は偏光子を、３は位相差フィルムを、４は液晶セルをそれぞれ示している。また、図１の上側が視認側になる。
【０２８８】
図１に例示するとおり、本発明のセルロースアシレートフィルムが用いられない側の偏光板保護フィルムとしては、位相差フィルム３が好ましく用いられるが、かかる位相差フィルムとしては、セルロースアシレートフィルムに各種添加剤を配合したり、延伸して所望の位相差を発現させた位相差フィルムや、支持体の表面に液晶組成物からなる光学異方性層を有する位相差フィルムが例示される。具体的には、特開２００８−２６２１６１号公報の記載を参酌でき、これらの内容は本願明細書に組み込まれる。
【０２８９】
また、偏光子としては、例えば、ポリビニルアルコールフィルムをヨウ素溶液中に浸漬して延伸したもの等を用いることができる。ポリビニルアルコールフィルムをヨウ素溶液中に浸漬して延伸した偏光子を用いる場合、接着剤を用いて偏光子の少なくとも一方の面に本発明のセルロースアシレートフィルムの表面処理面を直接貼り合わせることができる。上記接着剤としては、ポリビニルアルコール又はポリビニルアセタール（例えば、ポリビニルブチラール）の水溶液や、ビニル系ポリマー（例えば、ポリブチルアクリレート）のラテックスを用いることができる。特に好ましい接着剤は、完全鹸化ポリビニルアルコールの水溶液である。
【０２９０】
本発明における偏光板保護フィルムの上記偏光子への貼り合せ方は、偏光子の透過軸と上記偏光板保護フィルムの遅相軸が実質的に平行となるように貼り合せることが好ましい。遅相軸の測定は、公知の種々の方法で測定することができ、例えば、複屈折計（ＫＯＢＲＡ ＤＨ、王子計測機器（株）製）を用いて行うことができる。
ここで、実質的に平行であるとは、偏光板保護フィルムの主屈折率ｎｘの方向と偏光板の透過軸の方向とは、そのずれが５°以内であることをいい、１°以内、好ましくは０．５°以内であることが好ましい。ずれが１°以内であれば、偏光板クロスニコル下での偏光度性能が低下しにくく、光抜けが生じにくく好ましい。
【０２９１】
＜偏光板の機能化＞
本発明の偏光板には、本発明の趣旨を逸脱しない範囲で、ディスプレイの視認性向上のための反射防止フィルム、輝度向上フィルムや、ハードコート層、前方散乱層、アンチグレア（防眩）層等の機能層を有する光学フィルムと複合した機能化偏光板としても好ましく使用される。これらの詳細は、特開２０１２−０８２２３５号公報の段落０２２９〜０２４２、段落０２４９〜０２５０、特開２０１２−２１５８１２公報の段落００８６〜０１０３の記載を参酌でき、これらの内容は本願明細書に組み込まれる。
【０２９２】
＜ハードコート層＞
セルロースアシレートフィルム上に所望により設けられるハードコート層は、本発明の偏光板に硬度や耐傷性を付与するための層である。例えば、塗布組成物をセルロースアシレートフィルム上に塗布し、硬化させることによって、セルロースアシレートフィルム上にハードコート層を形成することができる。ハードコート層にフィラーや添加剤を加えることで、機械的、電気的、光学的な物理的な性能や撥水・撥油性などの化学的な性能をハードコート層自体に付与することもできる。ハードコート層の厚みは０．１〜６μｍの範囲であることが好ましく、３〜６μｍの範囲であることがさらに好ましい。このような範囲の薄いハードコート層を有することで、脆性やカール抑制などの物性改善、軽量化および製造コスト低減がなされたハードコート層を含む偏光板を得ることができる。
【０２９３】
ハードコート層は、硬化性組成物を硬化することで形成することが好ましい。硬化性組成物は液状の塗布組成物として調製されることが好ましい。塗布組成物の一例は、マトリックス形成バインダー用モノマーまたはオリゴマー、ポリマー類および有機溶媒を含有する。この塗布組成物を塗布後に硬化することでハードコート層を形成することができる。硬化には、架橋反応、または重合反応を利用することができる。これらの詳細は、特開２０１２−２１５８１２号公報の段落００８８〜０１０１の記載を参酌でき、これらの内容は本願明細書に組み込まれる。
【０２９４】
ハードコート層の形成に特に好適な硬化性組成物は、後述する実施例にて用いられるように、（メタ）アクリレート系化合物を含有する組成物である。
【０２９５】
硬化性組成物は、塗布液として調製されることが好ましい。該塗布液は、上述の成分を有機溶媒に溶解および／または分散することで、調製することができる。
【０２９６】
（ハードコート層の性質）
セルロースアシレートフィルム上に形成されるハードコート層は、セルロースアシレートフィルムと高い密着性を有していることが好ましい。上述の化合物を含むセルロースアシレートフィルム上に上記の好適な硬化性組成物で形成されたハードコート層は、その硬化性組成物が上述の化合物と相俟って、セルロースアシレートフィルムとの高い密着性を示すことができる。本発明の偏光板は、このようなセルロースアシレートフィルムとハードコート層とを有することで、光照射等によってもセルロースアシレートフィルムとハードコート層との密着性を維持することができるため、優れた光耐久性を示すことができる。
【０２９７】
ハードコート層は、耐擦傷性に優れることが好ましい。具体的には、耐擦傷性の指標となる鉛筆硬度試験を実施した場合に、３Ｈ以上を達成することが好ましい。
【０２９８】
［液晶表示装置］
本発明の液晶表示装置は、本発明の偏光板を少なくとも１枚含むことを特徴とする。液晶表示装置の詳細は、特開２０１２−０８２２３５号公報の段落０２５１〜０２６０の記載を参酌でき、これらの内容は本願明細書に組み込まれる。
【実施例】
【０２９９】
以下に実施例を挙げて本発明をさらに具体的に説明する。以下の実施例に示す材料、使用量、割合、処理内容、処理手順等は、本発明の趣旨を逸脱しない限り、適宜、変更することができる。従って、本発明の範囲は以下に示す具体例に限定されるものではない。
すべての合成した化合物の同定は、1Ｈ−ＮＭＲ（３００ＭＨｚ）、ＭＡＬＤＩ−ＴＯＦ−ＭＳを用いて行った。また、融点は、微量融点測定装置（ヤナコ製、ＭＰ−５００Ｄ）を用いて測定した。【０３００】
＜合成例１−１＞
（化合物１−１−３の合成）
メカニカルスターラー、温度計、冷却管、滴下ロートをつけた１Ｌの三ツ口フラスコに１５．７ｇの１，３−プロパンジオール、９５ｍｇのｎ−ジブチルスズジアセテートおよび２００ｍｌのＴＨＦを量り取り、氷冷下５２．９ｇのフェニルイソシアネートを三ツ口フラスコに滴下した後、室温で２時間反応させた。反応混合物を濃縮しｎ−ヘキサンを添加することにより、析出する白色固体をろ取し、乾燥することにより目的の化合物１−１−３を５２ｇ得た（収率７８％）。
1Ｈ−ＮＭＲ（３００ＭＨｚ、ＣＤＣｌ3）：δ２．０５（ｍ、２Ｈ）、４．２９（ｍ、４Ｈ）、６．６９（ｂｒ、２Ｈ）、７．０６（ｍ、２Ｈ）、７．２４−７．４２（ｍ、８Ｈ）
融点：１４０℃，分子量：３１４【０３０１】
＜合成例１−２＞
（化合物１−２の合成）
メカニカルスターラー、温度計、冷却管、滴下ロートをつけた１Ｌの三ツ口フラスコに２５ｇの２−メチルペンタンー２，４−ジオール、９０ｍｇのｎ−ジブチルスズジアセテートおよび５００ｍｌのＴＨＦを量り取り、氷冷下５２．９ｇのフェニルイソシアネートを三ツ口フラスコに滴下した後、４０℃で２時間反応させた。反応混合物を濃縮しシリカゲルカラムクロマトグラフィー（溶媒  酢酸エチル／ｎ−ヘキサン）により精製して得られた白色固体を、乾燥することにより目的の化合物１−２を４０ｇ得た（収率５３％）。
1Ｈ−ＮＭＲ（３００ＭＨｚ、ＣＤＣｌ3）：δ１．３１（ｄ、３Ｈ）、１．５２（ｓ、３Ｈ）、１．５８（ｓ、３Ｈ）、１．８８（ｄ、１Ｈ）、２．５１（ｄｄ、１Ｈ）、５．２６（ｍ、１Ｈ）、６．４４（ｓ、１Ｈ）、６．５２（ｓ、１Ｈ）、７．０３（ｍ、２Ｈ）、７．２０−７．２５（ｍ、８Ｈ）
融点：１３９℃，分子量：３５６【０３０２】
＜合成例１−３＞
（化合物１−３の合成）
２−メチルペンタンー２，４−ジオールをカテコールとした以外は合成例１−２と同様にして、化合物１−３を合成した（白色固体）。
1Ｈ−ＮＭＲ（３００ＭＨｚ、ＤＭＳＯ−ｄ６）：δ１．６０（ｄ、１２Ｈ）、６．９６（ｔ、２Ｈ）、７．２５（ｔ、４Ｈ）、７．４５（ｍ、４Ｈ）、９．３４（ｂｒ、２Ｈ）
分子量：３５６【０３０３】
＜合成例１−４＞
（化合物１−１１の合成）
メカニカルスターラー、温度計、冷却管、滴下ロートをつけた５００ｍｌの三ツ口フラスコに１３．８ｇのグリセリン、１００ｍｇのｎ−ジブチルスズジアセテートおよび２００ｍｌのＴＨＦを量り取り、氷冷下５１．２ｍＬのフェニルイソシアネートを三ツ口フラスコに滴下した後、４０℃で２時間反応させた。反応混合物を濃縮したのちに、ｎ−ヘキサンを添加することにより、析出する白色固体をろ取した。さらに得られた白色固体をメタノール／水にて再結晶した後、乾燥することにより目的の化合物１−１１を５４ｇ得た（収率８０％）。
1Ｈ−ＮＭＲ（３００ＭＨｚ、ＤＭＳＯ−ｄ６）：δ４．３（ｍ、２Ｈ）、４．４６（ｍ、２Ｈ）、５．２３（ｍ、１Ｈ）、７．００（ｔ、３Ｈ）、７．２７（ｔ、６Ｈ）、７．４６（ｍ、６Ｈ）、９．７６（ｂｒ、２Ｈ）、９．８０（ｂｒ、１Ｈ）
融点１８６℃，分子量：４４９【０３０４】
＜合成例１−５＞
（化合物１−１２の合成）
グリセリンをトリメチロールプロパンとした以外は合成例１−４と同様にして、化合物１−１２を合成した（白色固体、収率７５％）。
1Ｈ−ＮＭＲ（３００ＭＨｚ、ＤＭＳＯ−ｄ６）：δ０．９４（ｔ、３Ｈ）、１．５４（ｍ、２Ｈ）、４．１５（ｓ、６Ｈ）、６．９８（ｔ、３Ｈ）、７．２７（ｔ、６Ｈ）、７．４６（ｍ、６Ｈ）、９．６４（ｂｒ、３Ｈ）
融点１０４℃，分子量：４９１【０３０５】
＜合成例１−６＞
（化合物１−５の合成）
２−メチルペンタンー２，４−ジオールをジエチレングリコールとした以外は合成例１−２と同様にして、化合物１−５を合成した。
融点１１５℃，分子量：３７２【０３０６】
＜合成例１−７＞
（化合物１−１４、１−１５の混合物の合成）
メカニカルスターラー、温度計、冷却管、滴下ロートをつけた５００ｍｌの三ツ口フラスコに１３．８ｇのグリセリン、９０ｍｇのｎ−ジブチルスズジアセテートおよび２００ｍｌのＴＨＦを量り取り、氷冷下３４．１ｍＬのフェニルイソシアネートを三ツ口フラスコに滴下した後、４０℃で２時間反応させた。反応混合物を濃縮したのちに、ｎ−ヘキサンを添加することにより、分離した油状物をデカンテーションで分離し、そのまま次工程をおこなった。この油溶物をメカニカルスターラー、温度計、冷却管、滴下ロートをつけた５００ｍｌの三ツ口フラスコに入れ、ＴＨＦ２００ｍｌ、トリエチルアミン２３．０ｍＬを添加したのちに、氷冷下で塩化ベンゾイルを１９．３２ｍＬゆっくりと滴下した。その後、４０℃で２時間反応させ、室温まで冷却したのちに、酢酸エチル、水を添加し、有機相を分取した。有機相を、１Ｎ塩酸水、食塩水で洗浄し、硫酸マグネシウムで乾燥したのちに、溶媒を減圧留去した。シリカゲルカラムクロマトグラフィー（溶離液；酢酸エチル／ｎ−ヘキサン（１／４））にて精製し、ｎ−ヘキサンで固化させることで、目的の化合物１−１４と１−１５の混合物を白色固体として２５ｇ得た。
融点１０３℃，１−１４の分子量：３６２，１−１５の分子量：４３４【０３０７】
＜合成例１−８＞
（化合物１−２２の合成）
フェニルイソシアネートをベンジルイソシアネートとした以外は合成例１−２と同様にして、化合物１−２２を合成した。
融点９９℃，分子量：３８４【０３０８】
＜合成例１−９＞
（化合物１−２５の合成）
フェニルイソシアネートをベンジルイソシアネート、２−メチルペンタンー２，４−ジオールをハイドロキノンとした以外は合成例１−２と同様にして、化合物１−２５を合成した。
分子量：３７６【０３０９】
＜合成例１−１０＞
（化合物１−２６の合成）
メカニカルスターラー、温度計、冷却管、滴下ロートをつけた５００ｍＬの三ツ口フラスコに２２．８ｇのビスフェノールＡ、９０ｍｇのｎ−ジブチルスズジアセテートおよび２００ｍＬのＴＨＦを量り取り、氷冷下２６．６ｇのベンジルイソシアネートを三ツ口フラスコに滴下した後、４０℃で２時間反応させた。反応混合物を濃縮しシリカゲルカラムクロマトグラフィー（溶媒  酢酸エチル／ｎ−ヘキサン）により精製し、目的の化合物１−６を３１ｇ（収率６３％）得た。
分子量：４９４【０３１０】
＜合成例２−１＞
（化合物２−３−３の合成）
メカニカルスターラー、温度計、冷却管、滴下ロートをつけた２Ｌの三ツ口フラスコに１５７．１ｇのフェノキシエタノール、１５０ｍｇのｎ−ジブチルスズジアセテートおよび５００ｍＬのＴＨＦを量り取り、室温にて１３６．９ｇのイソホロンジイソシアネートの１００ｍＬ  ＴＨＦ溶液を３０分かけて三ツ口フラスコに滴下した。その後、４０℃で４時間反応させた。反応混合物を濃縮しシリカゲルカラムクロマトグラフィー（溶媒  酢酸エチル／ｎ−ヘキサン）により精製して白色固体として、化合物２−３−３を２３８ｇ得た（収率８４％）。
1Ｈ−ＮＭＲ（３００ＭＨｚ、ＤＭＳＯ−ｄ６）：δ０．７５−１．１６（ｍ、１３Ｈ）、１．４３（ｂｒ、２Ｈ）、２．７１（ｂｒ、２Ｈ）、３．６０（ｂｒ、１Ｈ）、４．１２（ｍ、４Ｈ）、４．２５（ｍ、４Ｈ）、６．９３（ｍ、６Ｈ）、７．２８（ｍ、４Ｈ）、７．０８−７．３５（ｍ、２Ｈ）
融点９６℃，分子量：４９９【０３１１】
＜合成例２−２＞
（化合物２−３−１の合成）
メカニカルスターラー、温度計、冷却管、滴下ロートをつけた１Ｌの三ツ口フラスコに６４．９ｍＬのベンジルアルコール、５０ｍｇのｎ−ジブチルスズジアセテートおよび４００ｍＬのＴＨＦを量り取り、室温にて６２．９ｍＬのイソホロンジイソシアネートの７５ｍＬ  ＴＨＦ溶液を３０分かけて三ツ口フラスコに滴下した。その後、４０℃で４時間反応させた。反応液を室温に戻した後に、酢酸エチル５００ｍＬ、食塩水１０００ｍＬ中に加え、酢酸エチルで抽出した。食塩水で二回洗浄した後に、硫酸マグネシウムで乾燥し、溶媒を減圧留去した。この反応混合物を、シリカゲルカラムクロマトグラフィー（溶媒  酢酸エチル／ｎ−ヘキサン）にて精製したのちに、得られた白色固体をヘキサンにて分散洗浄し、ろ取、乾燥することで、化合物２−３−１を７０ｇ得た。（収率５３％）。
1Ｈ−ＮＭＲ（３００ＭＨｚ、ＤＭＳＯ−ｄ６）：δ０．８８−１．１５（ｍ、１３Ｈ）、１．４８（ｂｒ、２Ｈ）、２．７４（ｄ、２Ｈ）、３．６１（ｂｒ、１Ｈ）、５．００（ｍ、４Ｈ）、７．１２（ｂｒ、１Ｈ）、７．３０−７．３６（ｍ、１１Ｈ）
融点１０５℃，分子量：４２６【０３１２】
＜合成例２−３＞
（化合物２−３−２、２−９−１および２−１１の合成）
合成例２−１において、フェノキシエタノールを、フェネチルアルコール、シクロヘキサノールおよびフェノールとした以外は同様にして、化合物２−３−２、２−９−１および２−１１を合成した。
（２−３−２）ガラス状固体，分子量：４６７
（２−９−１）融点１５５℃，分子量：４２２
（２−１１）融点１６８℃，分子量：４１０【０３１３】
＜合成例２−４＞
（化合物２−１−１の合成）
合成例２−１において、イソホロンジイソシアネートをトルエンジイソシアネートとした以外は同様にして、化合物２−１−１を合成した。
融点１４１℃，分子量：４４９【０３１４】
＜合成例２−５＞
（化合物２−２−３の合成）
合成例２−１において、イソホロンジイソシアネートを４，４’−ジフェニルメタンジイソシアネートに、フェノキシエタノールを１−メトキシ−２−プロパノールとしたほかは同様にして、化合物２−２−３を合成した。
分子量：４１６【０３１５】
＜合成例２−６＞
（化合物２−２−４の合成）
合成例２−１において、イソホロンジイソシアネートを４，４’−ジフェニルメタンジイソシアネートに、フェノキシエタノールをｔ−ブタノールとしたほかは同様にして、化合物２−２−４を合成した。
分子量：３９８【０３１６】
＜合成例２−７＞
（化合物２−１−２の合成）
合成例２−１において、イソホロンジイソシアネートをトリレンジイソシアネートに、フェノキシエタノールをベンジルアルコールとしたほかは同様にして、化合物２−１−２を合成した。
融点９８℃，分子量：４５１【０３１７】
＜合成例２−８＞
（化合物２−７−１の合成）
合成例２−１において、イソホロンジイソシアネートを１,３−ビス(２−イソシアナト−２−プロピル)に、フェノキシエタノールをベンジルアルコールとしたほかは同様にして、化合物２−７−１を合成した。
1Ｈ−ＮＭＲ（３００ＭＨｚ、ＣＤＣｌ3）：δ１．６２（ｓ、１２Ｈ）、５．００（ｓ、４Ｈ）、５．０９（ｂｒ、２Ｈ）、７．２３−７．４０（ｍ、１４Ｈ）
融点７８℃，分子量：４６０【０３１８】
＜合成例２−９＞
（化合物２−６−３の合成）
合成例２−１において、イソホロンジイソシアネートを１,３−キシリレンジイソシアネートとした以外は同様にして、化合物２−６−３を合成した。
1Ｈ−ＮＭＲ（３００ＭＨｚ、ＣＤＣｌ3）：δ４．１５（ｍ、４Ｈ）、４．３２（ｍ、４Ｈ），４．４５（ｍ、４Ｈ），５．０９（ｂｒ、２Ｈ）、６．８５−６．９８（ｍ、６Ｈ）、７．１２−７．３０（ｍ、８Ｈ）
分子量：４６５【０３１９】
＜合成例２−１０＞
（化合物２−４−３の合成）
合成例２−１において、イソホロンジイソシアネートを１,３−ビス(イソシアナトメチル)シクロヘキサンとした以外は同様にして、化合物２−４−３を合成した。
分子量：４７１【０３２０】
＜合成例２−１１＞
（化合物２−５−３の合成）
合成例２−１において、イソホロンジイソシアネートを１,３−シクロヘキシレンジイソシアナートとした以外は同様にして、化合物２−５−３を合成した。
分子量：４４３【０３２１】
＜合成例２−１２＞
（化合物２−９−２の合成）
合成例２−１において、フェノキシエタノールを、ジエチレングリコールモノフェニルエーテルとした以外は同様にして、化合物２−９−２を合成した。
分子量：５８６【０３２２】
＜合成例２−１３＞
（化合物２−９−３、２−９−４の混合物の合成）
メカニカルスターラー、温度計、冷却管、滴下ロートをつけた５００ｍＬの三ツ口フラスコに２７．６ｇのフェノキシエタノール、１００ｍｇのｎ−ジブチルスズジアセテートおよび１００ｍＬのＴＨＦを量り取り、室温にて４４．４ｇのイソホロンジイソシアネートを三ツ口フラスコに滴下した。その後、４０℃で２時間反応させたのちに、メタノール５０ｍＬを添加し、さらに２時間反応させた。反応混合物を濃縮しシリカゲルカラムクロマトグラフィー（溶媒  酢酸エチル／ｎ−ヘキサン）により精製して透明粘調液体として、化合物２−９−３と２−９−４の混合物（３４ｇ）を得た（収率４５％）。
分子量：３９２【０３２３】
＜合成例２−１４＞
（化合物２−６−１の合成）
合成例２−１において、イソホロンジイソシアネートをキシリレンジイソシアネートに、フェノキシエタノールをベンジルアルコールとしたほかは同様にして、化合物２−６−１を合成した。
1Ｈ−ＮＭＲ（３００ＭＨｚ、ＣＤＣｌ3）：δ４．３８（ｍ、４Ｈ）、５．０７（ｂｒ、２Ｈ），５．１６（ｓ、４Ｈ），７．１６−７．４０（ｍ、１４Ｈ）
融点１３８℃，分子量：４０４【０３２４】
＜合成例２−１５＞
（化合物３−７の合成）
合成例２−１において、フェノキシエタノールを、２−フェノキシプロパノールとした以外は同様にして、化合物３−７を合成した。
ＭＡＬＤＩ−ＴＯＦＭＳ  Ｍ＋Ｎａ：５４９【０３２５】
＜合成例２−１６＞
（化合物３−1、３−２、３−４と３−５の混合物の合成）
合成例２−１において、フェノキシエタノールを、１−ベンゾイルオキシー２−プロパノール、１−ベンゾイルオキシエタノール、とした以外は同様にして、化合物３−１、３−２を合成した。
化合物３−1  ＭＡＬＤＩ−ＴＯＦＭＳ  Ｍ＋Ｎａ：６０５
化合物３−２  ＭＡＬＤＩ−ＴＯＦＭＳ  Ｍ＋Ｎａ：５７７【０３２６】
＜合成例２−１７＞
合成例２−１において、フェノキシエタノールのかわりに、フェノキシエタノールと１−ベンゾイルオキシー２−プロパノールの混合物を用いた以外は同様にして、化合物３−４、３−５の混合物を合成した。
化合物３−４と３−５の混合物  ＭＡＬＤＩ−ＴＯＦＭＳ  Ｍ＋Ｎａ：５６３【０３２７】
＜合成例２−１８＞
（化合物３−８の合成）
合成例２−１において、フェノキシエタノールを、１−ベンゾイルオキシー２−プロパノール、イソホロンジイソシアネートをキシリレンジイソシアネートとした以外は同様にして、化合物３−８を合成した。
ＭＡＬＤＩ−ＴＯＦＭＳ  Ｍ＋Ｎａ：５７１
1Ｈ−ＮＭＲ（３００ＭＨｚ、ＤＭＳＯ−ｄ６）：δ１．２５（ｄ、６Ｈ）、４．１０（ｄ、４Ｈ），４．２２（ｍ、２Ｈ）、５．０５（ｍ、２Ｈ）、７．０３（ｍ、２Ｈ）、７．５０（ｔ、４Ｈ）、７．６３（ｍ、４Ｈ）、７．９５（ｄ、４Ｈ）【０３２８】
＜合成例２−１９＞
（化合物３−９の合成）
合成例２−１において、フェノキシエタノールを、１−ベンゾイルオキシエタノール、イソホロンジイソシアネートをキシリレンジイソシアネートとした以外は同様にして、化合物３−９を合成した。
化合物３−９  ＭＡＬＤＩ−ＴＯＦＭＳ  Ｍ＋Ｎａ：５４３【０３２９】
＜合成例２−２０＞
（化合物３−１４、３−１５の混合物の合成）
合成例２−１３において、フェノキシエタノールを、１−ベンゾイルオキシー２−プロパノールとした以外は同様にして、化合物３−１４，３−１５の混合物を合成した。
化合物３−１６  ＭＡＬＤＩ−ＴＯＦＭＳ  Ｍ＋Ｎａ：４２９【０３３０】
＜合成例２−２０＞
（化合物３−１６の合成）
合成例２−１３において、フェノキシエタノールを、１−ベンゾイルオキシエタノール、イソホロンジイソシアネートをキシリレンジイソシアネートとした以外は同様にして、化合物３−１６を合成した。
化合物３−１６  ＭＡＬＤＩ−ＴＯＦＭＳ  Ｍ＋Ｎａ：４０９【０３３１】
＜合成例２−２１＞
（化合物４−１３の合成）
メカニカルスターラー、温度計、冷却管、滴下ロートをつけた１Ｌの三ツ口フラスコに５７．６４ｇの炭酸プロピレン、５５．００ｇのベンジルアミンを添加し、９０℃で６時間反応させた。その後室温まで冷却し、トルエン２１０ｍＬ、水１３０ｍＬ、１２Ｎ塩酸を２ｍＬ加えて分液操作した。さらに水１４０ｍＬで分液操作し、得られた有機層を濃縮し、１−ヒドロキシプロパン−２−イル＝ベンジルカルバマートと２−ヒドロキシプロピル＝ベンジルカルバマートの混合物（１０７．４ｇ）を得た。
次に、メカニカルスターラー、温度計、冷却管、滴下ロートをつけた５００ｍＬの三ツ口フラスコに、先に合成した１−ヒドロキシプロパン−２−イル＝ベンジルカルバマートと２−ヒドロキシプロピル＝ベンジルカルバマートの混合物（３８ｇ）、有機スズ触媒（日東化成社製ネオスタンＵ−８３０）（０．３２ｇ）、酢酸エチル２６２ｍＬ、ヘキサン１５８ｍＬを加えて、内温を５℃に冷やした。そこへ、ｍ−キシリレンジイソシアネート（１７．５ｇ）を滴下し、滴下終了後７０℃で２時間反応した。その後、内温を６０℃に下げ、メタノール８ｍＬを追加した。１時間反応後４５℃に冷やし、ろ過を行った。ヘキサン１７５ｍＬで洗浄し、乾燥後、白色固体４−１３(５６ｇ)を得た。
化合物４−１３  1Ｈ−ＮＭＲ（３００ＭＨｚ、ＤＭＳＯ）：δ１．１−１．３（ｍ、６Ｈ）、３．９−４．３（ｍ、１２Ｈ）、４．８（ｍ、２Ｈ）、７．０−７．３（ｍ、１４Ｈ）、７．６−７．８（ｍ、４Ｈ）．【０３３２】
＜合成例２−２２＞
（化合物４−１４の合成）
メカニカルスターラー、温度計、冷却管、滴下ロートをつけた５００ｍＬの三ツ口フラスコに、先に合成した１−ヒドロキシプロパン−２−イル＝ベンジルカルバマートと２−ヒドロキシプロピル＝ベンジルカルバマートの混合物（２０．４ｇ）、有機スズ触媒（日東化成社製ネオスタンＵ−８３０（０．１５ｇ）、酢酸エチル５０ｍＬを加えて、内温を５℃に冷やした。そこへ、イソホロンジイソシアネート（１１．１ｇ）を滴下し、滴下終了後７０℃で５時間反応した。その後、室温まで下げて濃縮し、シリカゲルカラムクロマトグラフィーで単離精製し、粘性固体４−１４(１８ｇ)を得た。
化合物４−１４  1Ｈ−ＮＭＲ（３００ＭＨｚ、ＤＭＳＯ）：δ０．７−１．６（ｍ、２１Ｈ）、２．６−２．７（ｍ、２Ｈ）、３．５−３．７（ｍ、１Ｈ）、３．９−４．１（ｍ、４Ｈ）、４．１−４．２（ｍ、４Ｈ）、、４．７−５．０（ｍ、２Ｈ）、６．９−７．４（ｍ、１２Ｈ）、７．６−７．７（ｍ、２Ｈ）．【０３３３】
表２に示す他の化合物も、上記合成方法に準じて合成し、目的の化合物が得られたことを1Ｈ−ＮＭＲ（３００ＭＨｚ）、ＭＡＬＤＩ−ＴＯＦ−ＭＳのいずれかにより確認した。【０３３４】
＜合成例１０１＞
（化合物１０１−２０の合成）
メカニカルスターラー、温度計、冷却管、滴下ロートをつけた三ツ口フラスコに、４４．３ｇ（０．２０mol）のイソホロンジイソシアネートと、１５０ｍＬのＴＨＦを量り取り、氷冷下で４４．８ｇのモルホリンの５０ｍＬ  ＴＨＦ溶液を２０℃以下で６０分かけて三ツ口フラスコに滴下した。その後、室温にて２時間反応させた。反応終了後、ヘキサンを添加して得られた固体をろ取したのちに、この粗体を酢酸エチルと飽和食塩水により分液処理し、さらに、有機層を濃縮し再結晶により精製して、化合物１０１−２０を３５ｇ得た（収率４４％）。
ＭＡＬＤＩ−ＴＯＦ−ＭＳ  Ｍ＋Ｎａ：４１９【０３３５】
＜合成例１０２＞
（化合物１０１−９−Ａと１０１−９−Ｂの混合物の合成）
メカニカルスターラー、温度計、冷却管、滴下ロートをつけた三ツ口フラスコに、４４．４ｇ（０．２０mol）のイソホロンジイソシアネートと、１５０ｍＬのＴＨＦを量り取り、氷冷下で２１．７８ｇ（０．２５mol）のモルホリンの５０ｍＬ  ＴＨＦ溶液を１０℃以下で滴下した。その後、室温で２時間攪拌したのちに、１０ｍｇのｎ−ジブチルスズジアセテートおよび２０．７ｇ（０．１５mol）のフェノキシエタノールを室温にて滴下し、さらに４０℃で４時間反応させた。反応終了後、溶媒を濃縮し、シリカゲルカラムクロマトグラフィー（溶媒  酢酸エチル／ｎ−ヘキサン）により精製して、化合物１０１−９−Ａと１０１−９−Ｂの混合物をガラス状固体として３７ｇ得た（収率４０％）。
ＭＡＬＤＩ−ＴＯＦ−ＭＳ  Ｍ＋Ｎａ：４７０【０３３６】
＜合成例１０３＞
モルホリンに変えて、エチルアミン、ベンジルアミン、シクロヘキシルアミン、ジメチルアミン、ジプロピルアミン、アニリンをそれぞれ用いることにより、化合物１０１−１−Ａ／１０１−１−Ｂ混合物、１０１−３−Ａ／１０１−３−Ｂ混合物、１０１−４−Ａ／１０１−４−Ｂ混合物、１０１−６−Ａ／１０１−６−Ｂ混合物、１０１−７−Ａ／１０１−７−Ｂ混合物、１０１−８−Ａ／１０１−８−Ｂ混合物を合成した。
同様の合成法により、化合物１０１−２５、１０２−６、１０１−２４、１０２−４も合成した。【０３３７】
表３に示す他の化合物も、上記合成方法に準じて合成し、目的の化合物が得られたことを1Ｈ−ＮＭＲ（３００ＭＨｚ）、ＭＡＬＤＩ−ＴＯＦ−ＭＳのいずれかにより確認した。【０３３８】
＜例１＞
−セルロースアシレートフィルムの製膜−
（セルロースアシレート溶液の調製）
下記の組成物をミキシングタンクに投入し、攪拌して各成分を溶解し、セルロースアシレート溶液を調製した。【０３３９】
―――――――――――――――――――――――――――――――――
セルロースアシレート溶液の組成
―――――――――――――――――――――――――――――――――
アセチル置換度２．８７、重合度３７０のセルロースアセテート１００．０質量部  
下記表２に記載の化合物                             １０．０質量部
メチレンクロライド（第１溶媒）                   ３５３．９質量部
メタノール（第２溶媒）                             ８９．６質量部
ｎ−ブタノール（第３溶媒）                           ４．５質量部
―――――――――――――――――――――――――――――――――【０３４０】
ドラム流延装置を用い、上記調製したセルロースアシレート溶液を流延した。ドープ中の残留溶媒量が略７０質量％の状態で剥ぎ取り、残留溶媒量が３〜５質量％の状態で乾燥した。その後、熱処理装置のロール間を搬送することにより、更に乾燥し、実施例１のセルロースアシレートフィルムを得た。製造されたセルロースアシレートフィルムの膜厚は６０μｍであり、その他のフィルムについても同様に作製した。【０３４１】
−セルロースアシレートフィルムの表面硬度の測定−
フィッシャーインスツルメンツ（株）社製“フッシャースコープＨ１００Ｖｐ型硬度計”を用い、圧子の短軸の向きをセルロースアシレートフィルム製膜時の搬送方向（長手方向；鉛筆硬度試験での試験方向）に対して平行に配置したヌープ圧子により、ガラス基板に固定したサンプル表面を負荷時間１０ｓｅｃ、クリープ時間５ｓｅｃ、除荷時間１０ｓｅｃ、最大荷重５０ｍＮの条件で測定した。押し込み深さから求められる圧子とサンプルとの接触面積と最大荷重の関係より硬度を算出し、この５点の平均値を表面硬度とした。
また、フィッシャーインスツルメンツ（株）社製“フッシャースコープＨ１００Ｖｐ型硬度計”を用い、ＪＩＳ  Ｚ  ２２５１の方法に準じてガラス基板に固定したサンプル表面を負荷時間１０ｓｅｃ、クリープ時間５ｓｅｃ、除荷時間１０ｓｅｃ、押し込み荷重５０ｍＮの条件で測定し、押し込み深さから求められる圧子とサンプルとの接触面積と最大荷重の関係より硬度を算出した。なお、JIS Z 2251はISO4545を基に作成した日本工業規格である。
さらに、同じ押し込み位置においてヌープ圧子を１０°ずつ回転させて測定される合計１８方位等角度回転させて測定して全方位のヌープ硬度の測定を行ない、最小値を求めたところ、上記のヌープ圧子の短軸の向きをセルロースアシレートフィルム製膜時の搬送方向（長手方向；鉛筆硬度試験での試験方向）に対して平行に配置して測定した表面硬度と一致した。
単位は、Ｎ／ｍｍ2で表し、下記の基準に沿って評価した結果を表中に記載した。
Ａ＋：ヌープ硬度２２０Ｎ／ｍｍ2以上
Ａ：ヌープ硬度２１０Ｎ／ｍｍ2以上２２０Ｎ／ｍｍ2未満
Ｂ：ヌープ硬度２００Ｎ／ｍｍ2以上２１０Ｎ／ｍｍ2未満
Ｃ：ヌープ硬度１９０Ｎ／ｍｍ2以上２００Ｎ／ｍｍ2未満
Ｄ：ヌープ硬度１９０Ｎ／ｍｍ2未満【０３４２】
−光着色抑制の評価法−
上記で得られた各セルロースアシレートフィルムにスーパーキセノンウェザーメーター（スガ試験機（株）製ＳＸ７５）を用い、９６時間光照射を行い、照射前後での色相ｂ＊の変化より、光着色の有無を評価した。評価は下記の基準に沿って行い、結果を表中に記載した。
フィルム色相ｂ＊は、島津製作所の分光光度計ＵＶ３１５０を用いて、色相ｂ＊を求めた。色相ｂ＊の値がマイナス側に大きくなると透過光は青味が増し、プラス側に大きくなると黄色味が増す。評価結果Ｄを示すほど光着色を示したフィルムは、実使用時にはフィルムの黄ばみが顕著である。
Ａ：照射前後でのｂ＊の変化幅が０．１以下
Ｂ：照射前後でのｂ＊の変化幅が０．１を超え０．２５以下
Ｃ：照射前後でのｂ＊の変化幅が０．２５を超え０．４０以下
Ｄ：照射前後でのｂ＊の変化幅が０．４０を超える【０３４３】
−揮散性の評価法−
ＴＧ／ＤＴＡ測定装置（エスアイアイ・ナノテクノロジー株式会社製ＴＧ／ＤＴＡ７２００）を用い、各化合物を室温から１４０℃に昇温し、１４０℃１時間保持時の化合物の重量変化を測定し下記の条件で判断した。
測定によって得られた変化量が０．１％以下の場合は「なし」、それ以上変化した場合は「あり」として表中に記載した。【０３４４】
【表２−１】
2014133041.tif 000067
【表２−２】
2014133041.tif 000068
【表２−３】
2014133041.tif 000069
【０３４５】
【化６４】
2014133041.tif 000070
【０３４６】
比較化合物１は特開２００５−２７２５６６に記載の化合物Ａ−２３（分子量４８４）、比較化合物２は同Ａ−３２（分子量２２１．３）、比較化合物３は同Ａ−２９（分子量２２５．３）である。
比較化合物４はポリエチレングリコール／１，４−ブチレングリコール／コハク酸からなるポリエステル（分子量２０００）とトリレンジイソシアネートの縮合物であるポリウレタン（特開２００４−１７５９７１号公報段落００４３に記載のセルロースアセテート用改質剤Ｃ１）である。
比較化合物５は、特開２００２−３２２２９４に記載の化合物（４８）である。【０３４７】
ヌープ硬度は、フィルムの表面硬度を表す指標である。表２に示すように、実施例で用いた化合物は、いずれも比較化合物３、比較化合物４よりも、高い表面硬度を示すフィルムの形成を可能としている。比較化合物４、比較化合物５と比べると実施例で用いた一般式（Ｉ）で表される化合物は当量Ｕの値が小さい。−Ｏ−Ｃ（＝Ｏ）−ＮＨ−で表される２価の連結基の含率、即ちセルロースアシレートと相互作用する基の含有率が高いことにより効率的にセルロースアシレートの側鎖と水素結合ができ、セルロースアシレートの分子鎖の動きを抑制することができる。この点が、フィルムの表面硬度向上に寄与していると考えられる。また、−Ｏ−Ｃ（＝Ｏ）−ＮＨ−で表される２価の連結基の中のプロトン部位が効果的にセルロースアシレートのアセチル基、ヒドロキシル基に作用して水素結合を形成し、セルロースアシレートの分子鎖の動きを抑制し、硬度向上に寄与していると考えられる。【０３４８】
フィルムＮｏ．１１５、１１６、１２２、１２３を比較すると、末端の環状構造のうち、脂肪族環（シクロヘキサン環）（フィルムＮｏ．１２２）と比較して、芳香環（ベンゼン環）（フィルムＮｏ．１１５、１１６、１２３）を有する化合物を含むフィルムのほうが、硬度が向上していることが確認できる。これは、ベンゼン環をもつ化合物のほうが、セルロースアシレートとの親和性が高く、セルロースアシレートの分子鎖内の隙間に入り込みやすいためと考えられる。【０３４９】
フィルムの光着色性の抑制については、−Ｏ−Ｃ（＝Ｏ）−ＮＨ−で表される２価の連結基に隣接する置換基の寄与が大きいことがわかった。−Ｏ−Ｃ（＝Ｏ）−ＮＨ−で表される２価の連結基にアルキレン基が結合している化合物を含むフィルムは、いずれも光着色が少なかった（評価Ａ）。
窒素原子および酸素原子がベンゼン環に直結している比較化合物１、窒素原子および炭素原子がベンゼン環に直結している比較化合物５では光着色が特に大きく、光学フィルム用添加剤としては好ましくないことがわかった。これに対して、窒素原子のみにベンゼン環が直結する化合物を含むフィルムは、光着色の抑制について評価結果が一段良好であった（評価Ｂ、Ｃ）。さらに、窒素原子に直結するベンゼン環が置換基をもたないもの（フィルムＮｏ．１０１−１０７）や、アルキル基やアルコキシ基をもつもの（フィルムＮｏ．１１３、１１４）を含むフィルム（評価Ｂ）は、共役置換基をもつもの（Ｎｏ．１１１、１１２）（評価Ｃ）を含むフィルムに対して、光着色の抑制について評価結果が良好であった。【０３５０】
揮散性については、比較化合物２、比較化合物３が大きく劣っていた。これに対し実施例で用いた化合物は、揮散性が低いこともわかった。【０３５１】
上記の結果から、本発明の第一の態様によれば、高硬度かつ光着色が少ないセルロースアシレートフィルムが得られること、さらに一般式（Ｉ）で表される化合物は揮散が少ないため、透明性に優れたセルロースアシレートフィルムを製造可能ことが確認できる。【０３５２】
＜例１−２＞
各添加剤の種類と添加量とを下表のとおりに変更した以外は、例１と同様にして、セルロースアシレートフィルムを作製した。
各特性の評価は例１と同様にして行った。結果を下記表３に示す。【０３５３】
【表３】
2014133041.tif 000071
【０３５４】
＜例２＞
セルロースアシレートの置換度、各添加剤の種類とを下表のとおりに変更した以外は、例１と同様にして、セルロースアシレートフィルムを作製した。
各特性の評価は実施例１と同様にして行った。
それぞれのフィルムのヌープ硬度の値について添加剤を加えずに作製したフィルムのヌープ硬度の値と比較して、下記の基準で評価した。
Ａ：添加剤を加えなかった場合のヌープ硬度の値の１．１５倍以上
Ｂ：添加剤を加えなかった場合のヌープ硬度の値の１．０５倍以上１．１５倍未満
Ｃ：添加剤を加えなかった場合のヌープ硬度の値の１．００倍以上１．０５倍未満
Ｄ：添加剤を加えなかった場合のヌープ硬度の値の１．００倍未満
以上の結果を、下記表４に示す。【０３５５】
【表４】
2014133041.tif 000072
【０３５６】
表４に記載のとおり、上記化合物では、セルロースアシレートの置換度によらず、好ましい表面硬度を発現できることがわかった。【０３５７】
＜例３＞
セルロースアシレートの種類、各添加剤の種類、セルロースアシレートフィルムの膜厚を下表のとおりに変更した以外は、実施例１と同様にして、セルロースアシレートフィルムを作製した。
各特性の評価は実施例１と同様にして行った。ただし、表面硬度の評価に際しては、下記のとおり、膜厚４０μｍ以下のフィルムについては、押し込み荷重を２０ｍＮに変更して測定した。【０３５８】
−表面硬度の評価−
上記で得られたセルロースアシレートフィルムを、押し込み荷重を上記のように変更する以外は実施例１に記載の方法と同様にして、表面硬度を測定した。単位は、Ｎ／ｍｍ2で表した。
それぞれのフィルムのヌープ硬度の値について添加剤を加えずに作製したフィルムのヌープ硬度の値と比較して、下記の基準で評価した。
Ａ：添加剤を加えなかった場合のヌープ硬度の値の１．１５倍以上
Ｂ：添加剤を加えなかった場合のヌープ硬度の値の１．０５倍以上１．１５倍未満
Ｃ：添加剤を加えなかった場合のヌープ硬度の値の１．００倍以上１．０５倍未満
Ｄ：添加剤を加えなかった場合のヌープ硬度の値の１．００倍未満【０３５９】
【表５】
2014133041.tif 000073
【０３６０】
表５に記載のとおり、実施例のフィルムでは、薄膜化した際にも好ましい表面硬度を発現できることがわかった。【０３６１】
＜例４＞
−ハードコート層付き光学フィルムの作製−
上記で作製した各セルロースアシレートからなる単層の光学フィルムの表面に下記の硬化組成物のハードコート層溶液を塗布し、紫外線を照射して硬化させ、厚み６μｍのハードコート層を形成したハードコート層付き光学フィルムをそれぞれ作製した。【０３６２】
―――――――――――――――――――――――――――――――――
ハードコート層溶液の硬化組成物
―――――――――――――――――――――――――――――――――
モノマー  ペンタエリスリトールトリアクリレート／
ペンタエリスリトールテトラアクリレート（混合質量比３／２） ５３．５質量部                                                
ＵＶ開始剤  ＩｒｇａｃｕｒｅＴＭ９０７
（チバ・スペシャリティ・ケミカルズ（株）製）      １．５質量部
酢酸エチル                                               ４５質量部
――――――――――――――――――――――――――――――――【０３６３】
−鉛筆硬度評価−
各ハードコート付きセルロースアシレートフィルムを、２５℃、相対湿度６０％の条件で２時間調湿した後、ＪＩＳ−Ｓ６００６が規定する試験用鉛筆を用いて、ＪＩＳ−Ｋ５４００が規定する鉛筆硬度評価法に従い、５００ｇのおもりを用いて各硬度の鉛筆でハードコート層表面を５回繰り返し引っ掻き、傷が１本までの硬度を測定した。なお、ＪＩＳ−Ｋ５４００で定義される傷は塗膜の破れ、塗膜のすり傷であり、塗膜のへこみは対象としないと記載されているが、本評価では、塗膜のへこみも含めて傷と判断した。実用上は、３Ｈ以上が好ましく、数値が高いほど、高硬度なため好ましい。その結果、一般式（Ｉ）で表される化合物を添加剤として加えたフィルムはいずれも３Ｈと高評価であることがわかった。【０３６４】
＜例５＞
−偏光板の作製−
偏光板保護フィルムの鹸化処理
例１で得られた各セルロースアシレートフィルムを、２．３ｍｏｌ／Ｌの水酸化ナトリウム水溶液に、５５℃で３分間浸漬した。室温の水洗浴槽中で洗浄し、３０℃で０．０５ｍｏｌ／Ｌの硫酸を用いて中和した。再度、室温の水洗浴槽中で洗浄し、さらに１００℃の温風で乾燥した。このようにして、セルロースアシレートフィルムについて表面の鹸化処理を行った。【０３６５】
偏光板の作製
延伸したポリビニルアルコールフィルムにヨウ素を吸着させて偏光子を作製した。
鹸化処理したセルロースアシレートフィルムを、ポリビニルアルコール系接着剤を用いて、偏光子の片側に貼り付けた。市販のセルローストリアセテートフィルム（フジタックＴＤ８０ＵＦ、富士フイルム（株）製）に同様の鹸化処理を行い、ポリビニルアルコール系接着剤を用いて、上記で作成した各セルロースアシレートフィルムを貼り付けてある側とは反対側の偏光子の面に鹸化処理後の市販のセルローストリアセテートフィルムを貼り付けた。
この際、偏光子の透過軸と得られたセルロースアシレートフィルムの遅相軸とは平行するように配置した。また、偏光子の透過軸と市販のセルローストリアセテートフィルムの遅相軸については、直交するように配置した。
このようにして各偏光板を作製した。【０３６６】
−偏光板耐久性の評価−
偏光板耐久性試験は偏光板をガラスに粘着剤を介して貼り付けた形態で次のように行った。
ガラスの上に偏光板を、例１で得られた実施例のセルロースアシレートフィルムが空気界面側になるように貼り付けたサンプル（約５ｃｍ×５ｃｍ）を２つ作製した。単板直交透過率測定では、このサンプルの、例１で得られた実施例のセルロースアシレートフィルム側を光源に向けてセットして測定した。測定は、日本分光（株）製の自動偏光フィルム測定装置ＶＡＰ−７０７０を用いて３８０ｎｍ〜７８０ｎｍの範囲で測定し、４１０ｎｍにおける測定値を採用した。２つのサンプルをそれぞれ測定し、その平均値を偏光板の直交透過率とした。その後、８０℃、相対湿度９０％ＲＨの環境下で各偏光板を１２０時間経時保存した後に同様の方法で直交透過率を測定した。経時前後の直交透過率の変化を求め、これを偏光板耐久性として評価した。なお、調湿なしの環境下での相対湿度は、０〜２０％ＲＨの範囲であった。
一般式（Ｉ）で表される化合物を含まない例１の比較例のフィルムＮｏ．１４８に対して、実施例のフィルムＮｏ．１１２およびＮｏ．１１６では、  経時前後の直交透過率の変化は小さくなっており、一般式（Ｉ）で表される化合物が、偏光板の耐久性を向上させていることがわかった。【０３６７】
＜例６＞
−液晶表示装置の作製−
市販の液晶テレビ（ＳＯＮＹ（株）のブラビアＪ５０００）の視認側の偏光板をはがし、本発明の偏光板として、上記実施例で作製した各偏光板を、上記各実施例の偏光板保護フィルムが液晶セル側と反対側となるように、粘着剤を介して、観察者側に一枚ずつ貼り付けて液晶表示装置を得た。【０３６８】
＜例１０１＞
表２に記載の化合物に代えて、下記表６に記載の化合物を用いた点以外は例１と同様にセルロースアシレートフィルムの製膜および評価を行った。【０３６９】
−ヘイズ評価−
例１０１で得られた各フィルム中のヘイズを測定し、下記の基準に沿って評価した。  
ヘイズの測定は、各フィルムをヘイズメーター商品名“ＨＧＭ−２ＤＰ”（スガ試験機（株）製）を用い、ＪＩＳ Ｋ−７１３６に従って測定した。 結果を表中に記載した。
Ａ：ヘイズが０．５％未満
Ｂ：ヘイズが０．５％以上、０．７％未満
Ｃ：ヘイズが０．７％以上【０３７０】
以上の結果を、下記表６に示す。【０３７１】
【表６】
2014133041.tif 000074
【０３７２】
【化６５】
2014133041.tif 000075
【０３７３】
比較化合物１０１は特開２００５−２７２５６６号公報に記載の化合物（Ａ−２６）、比較化合物１０２、１０３は特開２００２−３２２２９４号に記載の化合物（５３）、（３５）である。【０３７４】
実施例のフィルムは、いずれも比較例のフィルムよりもヘイズが低く、高い透明性を有するものであった。比較化合物、特に、−ＮＨ−ＣＯ−ＮＨ−で表される基を分子内に２つもつ比較化合物１０２、１０３では製膜溶剤への溶解性が低く、透明なセルロースアシレート組成物およびフィルムを作製することが困難であった。比較化合物１０２では少ない添加量でフィルム作製は可能であったが、ヘイズの値は高いものであった。
また、実施例のフィルムは、高いヌープ硬度を発現している。−ＮＨ−ＣＯ−ＮＲ100−または−ＮＨ−ＣＯ−Ｏ−で表される基で表わされる２価の連結基中のプロトン部位が効果的にセルロースアシレートのアセチル基、ヒドロキシル基に作用して水素結合を形成し、セルロースアシレートの分子鎖の動きを抑制したことが、表面硬度（ヌープ硬度）向上に寄与したと考えられる。【０３７５】
光着色については、−ＮＨ−ＣＯ−ＮＲ100−または−ＮＨ−ＣＯ−Ｏ−で表わされる２価の連結基に隣接する置換基の寄与が大きいことがわかった。このような２価の連結基にアルキレン基が結合している態様ではいずれも光着色抑制効果が良好であった（評価Ａ）。
窒素原子が２つベンゼン環に直結している比較化合物１１では光着色が特に大きく、光学フィルム用添加剤としては好ましくないことがわかった。これに対して、片側の窒素原子のみにベンゼン環が直結する化合物を含むフィルムは光着色抑制効果が一段良好であり（評価Ｂ、Ｃ）、さらに、窒素原子にベンゼン環が直結しない化合物を含むフィルムでも、光着色抑制効果は良好であった。【０３７６】
上記の結果から、本発明の第二の態様によれば、表面硬度（ヌープ硬度）が高く、光着色が抑制され、しかもヘイズの低いセルロースアシレートフィルムの提供が可能であることが確認された。【０３７７】
＜例１０２＞
セルロースアシレートの種類、各添加剤の種類、セルロースアシレートフィルムの膜厚を下記表７のとおりに変更した以外は、例１０１と同様にして、セルロースアシレートフィルムを作製した。
各特性の評価は例１０１と同様にして行った。ただし、表面硬度の評価に際しては、下記のとおり、膜厚４０μｍ以下のフィルムについては、押し込み荷重を２０ｍＮに変更して測定した。【０３７８】
−セルロースアシレートフィルムの表面硬度の評価−
上記で得られたセルロースアシレートフィルムを、押し込み荷重を上記のように変更する以外は例１０１に記載の方法と同様にして、表面硬度を測定した。単位は、Ｎ／ｍｍ2で表した。
それぞれのフィルムのヌープ硬度の値について添加剤を加えずに作製したフィルムのヌープ硬度の値と比較して、先に例２において用いた基準で評価した。【０３７９】
【表７】
2014133041.tif 000076
【０３８０】
表７に記載のとおり、実施例のフィルムでは、薄膜化した際にも好ましいフィルムの表面硬度を発現し、さらに光着色およびヘイズが抑制されていた。−ＮＨ−ＣＯ−ＮＨ−で表される基を２つもつ比較化合物１１では製膜溶剤への溶解性が低く、透明なセルロースアシレート組成物およびフィルムを作製することが困難であった。【０３８１】
＜例１０３＞
−ハードコート層付き光学フィルムの作製−
上記で作製した各実施例のセルロースアシレートからなる単層の光学フィルムの表面に、例４と同様の方法で厚み６μｍのハードコート層を形成し、ハードコート層付き光学フィルムをそれぞれ作製した。【０３８２】
−鉛筆硬度評価-
各ハードコート付きセルロースアシレートフィルムに対して、先に示した例４と同様の方法で鉛筆硬度評価を行った。その結果、一般式（Ａ−１００）で表される化合物を添加剤として加えたフィルムはいずれも３Ｈと高評価であることがわかった。【０３８３】
＜例１０４＞
−偏光板の作製および偏光板耐久性評価−
例１０１で得られた各セルロースアシレートフィルムを用いて、先に示した例５と同様の方法で偏光板の作製および偏光板耐久性評価を行った。
一般式（Ａ−１００）で表される化合物を含まない例１００の比較例のフィルムＮｏ．５２６に対して、実施例のフィルムＮｏ．５１０およびＮｏ．５０９では、  経時前後の直交透過率の変化は小さくなっており、一般式（Ａ−１００）で表される化合物が、偏光板の耐久性を向上させていることがわかった。【０３８４】
＜例１０５＞
−液晶表示装置の作製−
市販の液晶テレビ（ＳＯＮＹ（株）のブラビアＪ５０００）の視認側の偏光板をはがし、上記実施例で作製した各偏光板を、上記各実施例の偏光板保護フィルムが液晶セル側と反対側となるように、粘着剤を介して、観察者側に一枚ずつ貼り付けて液晶表示装置を得た。
【符号の説明】
【０３８５】
１    本発明の一態様にかかるセルロースアシレートフィルム
２    偏光子
３    位相差フィルム
４    液晶セル
１０  上側偏光板
【図１】
2014133041.tif 000088
【国際調査報告】
2014133041.tif 000089
2014133041.tif 000090
2014133041.tif 000091
2014133041.tif 000092